(57)【要約】【課題】低燃費性、破壊強度及び耐屈曲亀裂性をバランス良く改善できるサイドウォール用ゴム組成物を用いて作製したサイドウォールを有する空気入りタイヤを提供する。【解決手段】ゴム成分と、シリカと、導電性カーボンブラックとを含有し、前記ゴム成分１００質量％中、特定の共役ジエン系重合体の含有量が５質量％以上であり、前記ゴム成分１００質量部に対する前記シリカの含有量が５〜１５０質量部であるゴム組成物で構成されるサイドウォールを備える空気入りタイヤである。【選択図】なし【特許請求の範囲】
【請求項１】
ゴム成分と、シリカと、導電性カーボンブラックとを含有し、
前記ゴム成分１００質量％中、共役ジエンに基づく単量体単位及び下記式（１）で表される化合物に基づく単量体単位を有する共役ジエン系重合体（Ａ）の含有量が５質量％以上であり、
前記ゴム成分１００質量部に対する前記シリカの含有量が５〜１５０質量部であるゴム組成物で構成されるサイドウォールを備える空気入りタイヤ。
【化１】
2015054957.tif 000045
（式中、ｍは１〜３の整数を表し、Ｒ１は重合性炭素−炭素二重結合を有するヒドロカルビル基を表し、Ｒ２はヒドロカルビレン基を表し、Ｒ２が複数ある場合、複数あるＲ２は同一でも異なっていてもよく、Ａは置換アミノ基を表し、Ａが複数ある場合、複数あるＡは同一でも異なっていてもよく、Ｒ３はヒドロカルビル基、置換ヒドロカルビル基又は置換アミノ基を表し、Ｒ３が複数ある場合、複数あるＲ３は同一でも異なっていてもよい。）
【請求項２】
前記式（１）において、ｍが１であり、Ｒ１が下記式（２）で表される基であり、Ｒ２がアルキレン基であり、Ｒ３がアルキル基である請求項１記載の空気入りタイヤ。
【化２】
2015054957.tif 000046
（式中、ｎは０〜２の整数を表し、Ｒ４、Ｒ５及びＲ６は、それぞれ独立に、水素原子又はヒドロカルビル基を表す。）
【請求項３】
前記式（２）において、Ｒ４、Ｒ５及びＲ６が水素原子であり、ｎが０である請求項２記載の空気入りタイヤ。
【請求項４】
前記共役ジエン系重合体（Ａ）の重量平均分子量（Ｍｗ）と数平均分子量（Ｍｎ）との比（Ｍｗ／Ｍｎ）で表される分子量分布が１〜３である請求項１〜３のいずれかに記載の空気入りタイヤ。
【請求項５】
前記共役ジエン系重合体（Ａ）のビニル結合量が、共役ジエンに基づく単量体単位の含有量を１００モル％として、２０モル％以上７０モル％以下である請求項１〜４のいずれかに記載の空気入りタイヤ。
【請求項６】
ゴム成分と、シリカと、導電性カーボンブラックとを含有し、
前記ゴム成分１００質量％中、共役ジエンに基づく単量体単位及び下記式（４）で表される化合物に基づく単量体単位を有する共役ジエン系重合体（Ｂ）の含有量が５質量％以上であり、
前記ゴム成分１００質量部に対する前記シリカの含有量が５〜１５０質量部であるゴム組成物で構成されるサイドウォールを備える空気入りタイヤ。
【化３】
2015054957.tif 000047
（式中、ｈは１又は２を表し、ｉは１又は２を表し、ｈ＋ｉは２又は３であり、Ｒ１１は重合性炭素−炭素二重結合を有するヒドロカルビル基を表し、Ｒ１２はヒドロカルビル基を表し、Ｒ１２が複数ある場合、複数あるＲ１２は同一でも異なっていてもよく、Ｒ１３は含酸素置換基を有していてもよいアリール基を表し、Ｒ１３が複数ある場合、複数あるＲ１３は同一でも異なっていてもよく、Ｒ１４はアルキル基、又は置換アミノ基を表す。）
【請求項７】
前記式（４）において、ｈ＋ｉが３であり、Ｒ１１が下記式（５）で表される基であり、Ｒ１２が３級アルキル基であり、Ｒ１３がアルキル基を有していてもよいフェニル基である請求項６記載の空気入りタイヤ。
【化４】
2015054957.tif 000048
（式中、ｐは０又は１であり、Ｒ１５は水素原子又はヒドロカルビル基を表し、Ｔはヒドロカルビレン基を表す。）
【請求項８】
前記式（４）において、Ｒ１１がビニル基である請求項６又は７記載の空気入りタイヤ。
【請求項９】
前記共役ジエン系重合体（Ｂ）の重量平均分子量（Ｍｗ）と数平均分子量（Ｍｎ）との比（Ｍｗ／Ｍｎ）で表される分子量分布が１〜１．５である請求項６〜８のいずれかに記載の空気入りタイヤ。
【請求項１０】
共役ジエン系重合体（Ｂ）のビニル結合量が、共役ジエンに基づく単量体単位の含有量を１００モル％として、２０モル％以上７０モル％以下である請求項６〜９のいずれかに記載の空気入りタイヤ。
【請求項１１】
ゴム成分と、シリカと、導電性カーボンブラックとを含有し、
前記ゴム成分１００質量％中、炭化水素溶媒中において、ルイス塩基性化合物と共存下で、共役ジエンモノマー又は共役ジエンモノマーと芳香族ビニルモノマーとをアルカリ金属系触媒を用いて重合させることにより得られるアルカリ金属末端を有する活性共役ジエン系重合体に対して、下記式（７）で表される化合物を反応させた共役ジエン系重合体（Ｃ）の含有量が５質量％以上であり、
前記ゴム成分１００質量部に対する前記シリカの含有量が５〜１５０質量部であるゴム組成物で構成されるサイドウォールを備える空気入りタイヤ。
【化５】
2015054957.tif 000049
（式中、ｊ〜ｌは、独立に、１〜８の整数を表す。）
【請求項１２】
前記共役ジエン系重合体（Ｃ）の重量平均分子量（Ｍｗ）と数平均分子量（Ｍｎ）との比（Ｍｗ／Ｍｎ）で表される分子量分布が１〜１．５である請求項１１記載の空気入りタイヤ。
【請求項１３】
前記共役ジエン系重合体（Ｃ）のビニル結合量が、共役ジエンに基づく単量体単位の含有量を１００モル％として、２０モル％以上７０モル％以下である請求項１１又は１２記載の空気入りタイヤ。
【請求項１４】
ゴム成分と、シリカと、導電性カーボンブラックとを含有し、
前記ゴム成分１００質量％中、共役ジエンに基づく単量体単位及び下記式（８）で表される化合物に基づく単量体単位を有する共役ジエン系重合体の一端に下記式（９）で表される化合物を反応させて得られる共役ジエン系重合体（Ｄ）の含有量が５質量％以上であり、
前記ゴム成分１００質量部に対する前記シリカの含有量が５〜１５０質量部であるゴム組成物で構成されるサイドウォールを備える空気入りタイヤ。
【化６】
2015054957.tif 000050
（式中、Ｒ２１は水素原子又は炭素原子数１〜５のヒドロカルビル基を表し、ｓは０又は１であり、Ｒ２２はヒドロカルビレン基を表し、Ｒ２３及びＲ２４は、それぞれ、ヒドロカルビル基、又は、トリヒドロカルビルシリル基、あるいは、Ｒ２３とＲ２４とが結合して、窒素原子及び／又は酸素原子を有していてもよいヒドロカルビレン基、又は、Ｒ２３とＲ２４は１つの基であって、窒素原子に二重結合で結合する基を表す。）
【化７】
2015054957.tif 000051
（式中、ｔは１〜１０の整数を表し、Ｒ２５、Ｒ２６及びＲ２７は、それぞれ、ヒドロカルビル基又はヒドロカルビルオキシ基を表し、Ｒ２５、Ｒ２６及びＲ２７の少なくとも１つがヒドロカルビルオキシ基であり、Ｒ２８及びＲ２９は、それぞれ、水素原子、窒素原子及び／又は酸素原子を有していてもよいヒドロカルビル基、あるいは、Ｒ２８とＲ２９とが結合して、窒素原子及び／又は酸素原子を有していてもよいヒドロカルビレン基、又は、Ｒ２８とＲ２９は１つの基であって、窒素原子に二重結合で結合する基を表す。）
【請求項１５】
前記式（８）において、Ｒ２１が水素原子であり、ｓが１であり、Ｒ２２が下記式（１０）で表される請求項１４記載の空気入りタイヤ。
【化８】
2015054957.tif 000052
（式中、ｕは０〜５の整数を表し、ｕが１〜５の整数である場合、（ＣＨ２）ｕはベンゼン環上の置換基であり、（ＣＨ２）ｕが式（８）の窒素原子と結合し、ｕが０である場合、（ＣＨ２）ｕはベンゼン環と式（８）の窒素原子との結合を表す。）
【請求項１６】
前記式（９）において、Ｒ２５、Ｒ２６及びＲ２７がヒドロカルビルオキシ基であり、Ｒ２８及びＲ２９がヒドロカルビル基である請求項１４又は１５記載の空気入りタイヤ。
【請求項１７】
前記式（８）で表される化合物に基づく単量体単位の含有量が、共役ジエン系重合体（Ｄ）中の単量体単位の総量を１００質量％として、０．０１〜２０質量％である請求項１４〜１６のいずれかに記載の空気入りタイヤ。
【請求項１８】
前記共役ジエン系重合体（Ｄ）のビニル結合量が、共役ジエンに基づく単量体単位の含有量を１００モル％として、２０モル％以上７０モル％以下である請求項１４〜１７のいずれかに記載の空気入りタイヤ。
【請求項１９】
ゴム成分と、シリカと、導電性カーボンブラックとを含有し、
前記ゴム成分１００質量％中、共役ジエンに基づく単量体単位及び下記式（１１）で表される化合物に基づく単量体単位を有する共役ジエン系重合体の一端に下記式（１２）で表される化合物を反応させて得られ、下記式（１１）で表される化合物に基づく単量体単位の含有量が、共役ジエン系重合体中の単量体単位の総量を１００質量％として、０．０１〜２０質量％である共役ジエン系重合体（Ｅ）の含有量が５質量％以上であり、
前記ゴム成分１００質量部に対する前記シリカの含有量が５〜１５０質量部であるゴム組成物で構成されるサイドウォールを備える空気入りタイヤ。
【化９】
2015054957.tif 000053
（式中、Ｒ３１は水素原子又はヒドロカルビル基を表し、ｗは０又は１であり、Ｒ３２はヒドロカルビレン基を表し、Ｂは含窒素複素環基を表す。）
【化１０】
2015054957.tif 000054
（式中、ｘは１〜１０の整数を表し、Ｒ３３、Ｒ３４及びＲ３５は、それぞれ、ヒドロカルビル基又はヒドロカルビルオキシ基を表し、Ｒ３３、Ｒ３４及びＲ３５の少なくとも１つがヒドロカルビルオキシ基であり、Ｒ３６及びＲ３７は、それぞれ、水素原子、窒素原子及び／又は酸素原子を有していてもよいヒドロカルビル基、あるいは、Ｒ３６とＲ３７とが結合して、窒素原子及び／又は酸素原子を有していてもよいヒドロカルビレン基、又は、Ｒ３６とＲ３７は１つの基であって、窒素原子に二重結合で結合する基を表す。）
【請求項２０】
前記式（１２）において、Ｒ３３、Ｒ３４及びＲ３５がヒドロカルビルオキシ基であり、Ｒ３６及びＲ３７がヒドロカルビル基である請求項１９記載の空気入りタイヤ。
【請求項２１】
前記式（１１）において、Ｒ３１が水素原子であり、Ｂがピリジル基である請求項１９又は２０記載の空気入りタイヤ。
【請求項２２】
前記共役ジエン系重合体（Ｅ）のビニル結合量が、共役ジエンに基づく単量体単位の含有量を１００モル％として、２０モル％以上７０モル％以下である請求項１９〜２１のいずれかに記載の空気入りタイヤ。
【請求項２３】
前記ゴム成分１００質量部に対する前記導電性カーボンブラックの含有量が３〜４０質量部である請求項１〜２２のいずれかに記載の空気入りタイヤ。
【請求項２４】
前記導電性カーボンブラックは、窒素吸着比表面積が４０〜８０ｍ２／ｇ、ジブチルフタレート吸油量が１１０〜２３０ｃｍ３／１００ｇである請求項１〜２３のいずれかに記載の空気入りタイヤ。
【発明の詳細な説明】
【技術分野】
【０００１】
本発明は、サイドウォール用ゴム組成物を用いて作製したサイドウォールを有する空気入りタイヤに関する。
【背景技術】
【０００２】
従来より、タイヤの転がり抵抗を低減（転がり抵抗特性を向上）させることにより自動車の低燃費化が行なわれている。例えば、タイヤのトレッドを２層構造（内面層（ベーストレッド）及び表面層（キャップトレッド））とし、ベーストレッドに、優れた低発熱性（低燃費性）を有するゴム組成物が使用されている。しかし、近年、低燃費化への要求が更に強くなり、タイヤにおける占有比率の高いトレッドだけでなく、トレッド以外の部材（例えばサイドウォール）に対しても、より優れた低燃費性が要求されている。
【０００３】
サイドウォール用ゴム組成物においては、キャップトレッド用ゴム組成物と異なり、従来から粒子径の大きいカーボンブラックが使用されており、カーボンブラックをシリカに変更しても低燃費性の改善効果はそれほど大きくない。また、低燃費性の改善のためにフィラーの配合量を減らすと、強度が低下して破壊強度や耐屈曲亀裂性が悪化するおそれがある。したがって、低燃費性、破壊強度及び耐屈曲亀裂性をバランス良く改善する方法が望まれている。
【０００４】
特許文献１には、粒子径の異なるシリカを配合し、低燃費性を改善できるゴム組成物が開示されている。また、特許文献２〜５には、インデン系樹脂などのレジン（樹脂）を用いてグリップ性能などを改善することが提案されている。しかし、これらのゴム組成物では、低燃費性、破壊強度及び耐屈曲亀裂性をバランス良く改善する点について、未だ改善する余地がある。
【先行技術文献】
【特許文献】
【０００５】
【特許文献１】特開２００８−１０１１２７号公報
【特許文献２】特開２００６−１２４６０１号公報
【特許文献３】特開２００４−１３７４６３号公報
【特許文献４】特開２００９−７４５４号公報
【特許文献５】特開２００１−２４０７０４号公報
【発明の概要】
【発明が解決しようとする課題】
【０００６】
本発明は、前記課題を解決し、低燃費性、破壊強度及び耐屈曲亀裂性をバランス良く改善できるサイドウォール用ゴム組成物を用いて作製したサイドウォールを有する空気入りタイヤを提供することを目的とする。
【課題を解決するための手段】
【０００７】
第一の本発明は、ゴム成分と、シリカと、導電性カーボンブラックとを含有し、前記ゴム成分１００質量％中、共役ジエンに基づく単量体単位及び下記式（１）で表される化合物に基づく単量体単位を有する共役ジエン系重合体（Ａ）の含有量が５質量％以上であり、前記ゴム成分１００質量部に対する前記シリカの含有量が５〜１５０質量部であるゴム組成物で構成されるサイドウォールを備える空気入りタイヤに関する。
【化１】
2015054957.tif 000002
（式中、ｍは１〜３の整数を表し、Ｒ１は重合性炭素−炭素二重結合を有するヒドロカルビル基を表し、Ｒ２はヒドロカルビレン基を表し、Ｒ２が複数ある場合、複数あるＲ２は同一でも異なっていてもよく、Ａは置換アミノ基を表し、Ａが複数ある場合、複数あるＡは同一でも異なっていてもよく、Ｒ３はヒドロカルビル基、置換ヒドロカルビル基又は置換アミノ基を表し、Ｒ３が複数ある場合、複数あるＲ３は同一でも異なっていてもよい。）
【０００８】
前記式（１）において、ｍが１であり、Ｒ１が下記式（２）で表される基であり、Ｒ２がアルキレン基であり、Ｒ３がアルキル基であることが好ましい。
【化２】
2015054957.tif 000003
（式中、ｎは０〜２の整数を表し、Ｒ４、Ｒ５及びＲ６は、それぞれ独立に、水素原子又はヒドロカルビル基を表す。）
【０００９】
前記式（２）において、Ｒ４、Ｒ５及びＲ６が水素原子であり、ｎが０であることが好ましい。
【００１０】
前記共役ジエン系重合体（Ａ）の重量平均分子量（Ｍｗ）と数平均分子量（Ｍｎ）との比（Ｍｗ／Ｍｎ）で表される分子量分布が１〜３であることが好ましい。
【００１１】
前記共役ジエン系重合体（Ａ）のビニル結合量が、共役ジエンに基づく単量体単位の含有量を１００モル％として、２０モル％以上７０モル％以下であることが好ましい。
【００１２】
第二の本発明は、ゴム成分と、シリカと、導電性カーボンブラックとを含有し、前記ゴム成分１００質量％中、共役ジエンに基づく単量体単位及び下記式（４）で表される化合物に基づく単量体単位を有する共役ジエン系重合体（Ｂ）の含有量が５質量％以上であり、前記ゴム成分１００質量部に対する前記シリカの含有量が５〜１５０質量部であるゴム組成物で構成されるサイドウォールを備える空気入りタイヤに関する。
【化３】
2015054957.tif 000004
（式中、ｈは１又は２を表し、ｉは１又は２を表し、ｈ＋ｉは２又は３であり、Ｒ１１は重合性炭素−炭素二重結合を有するヒドロカルビル基を表し、Ｒ１２はヒドロカルビル基を表し、Ｒ１２が複数ある場合、複数あるＲ１２は同一でも異なっていてもよく、Ｒ１３は含酸素置換基を有していてもよいアリール基を表し、Ｒ１３が複数ある場合、複数あるＲ１３は同一でも異なっていてもよく、Ｒ１４はアルキル基、又は置換アミノ基を表す。）
【００１３】
前記式（４）において、ｈ＋ｉが３であり、Ｒ１１が下記式（５）で表される基であり、Ｒ１２が３級アルキル基であり、Ｒ１３がアルキル基を有していてもよいフェニル基であることが好ましい。
【化４】
2015054957.tif 000005
（式中、ｐは０又は１であり、Ｒ１５は水素原子又はヒドロカルビル基を表し、Ｔはヒドロカルビレン基を表す。）
【００１４】
前記式（４）において、Ｒ１１がビニル基であることが好ましい。
【００１５】
前記共役ジエン系重合体（Ｂ）の重量平均分子量（Ｍｗ）と数平均分子量（Ｍｎ）との比（Ｍｗ／Ｍｎ）で表される分子量分布が１〜１．５であることが好ましい。
【００１６】
共役ジエン系重合体（Ｂ）のビニル結合量が、共役ジエンに基づく単量体単位の含有量を１００モル％として、２０モル％以上７０モル％以下であることが好ましい。
【００１７】
第三の本発明は、ゴム成分と、シリカと、導電性カーボンブラックとを含有し、前記ゴム成分１００質量％中、炭化水素溶媒中において、ルイス塩基性化合物と共存下で、共役ジエンモノマー又は共役ジエンモノマーと芳香族ビニルモノマーとをアルカリ金属系触媒を用いて重合させることにより得られるアルカリ金属末端を有する活性共役ジエン系重合体に対して、下記式（７）で表される化合物を反応させた共役ジエン系重合体（Ｃ）の含有量が５質量％以上であり、前記ゴム成分１００質量部に対する前記シリカの含有量が５〜１５０質量部であるゴム組成物で構成されるサイドウォールを備える空気入りタイヤに関する。
【化５】
2015054957.tif 000006
（式中、ｊ〜ｌは、独立に、１〜８の整数を表す。）
【００１８】
前記共役ジエン系重合体（Ｃ）の重量平均分子量（Ｍｗ）と数平均分子量（Ｍｎ）との比（Ｍｗ／Ｍｎ）で表される分子量分布が１〜１．５であることが好ましい。
【００１９】
前記共役ジエン系重合体（Ｃ）のビニル結合量が、共役ジエンに基づく単量体単位の含有量を１００モル％として、２０モル％以上７０モル％以下であることが好ましい。
【００２０】
第四の本発明は、ゴム成分と、シリカと、導電性カーボンブラックとを含有し、前記ゴム成分１００質量％中、共役ジエンに基づく単量体単位及び下記式（８）で表される化合物に基づく単量体単位を有する共役ジエン系重合体の一端に下記式（９）で表される化合物を反応させて得られる共役ジエン系重合体（Ｄ）の含有量が５質量％以上であり、前記ゴム成分１００質量部に対する前記シリカの含有量が５〜１５０質量部であるゴム組成物で構成されるサイドウォールを備える空気入りタイヤに関する。
【化６】
2015054957.tif 000007
（式中、Ｒ２１は水素原子又は炭素原子数１〜５のヒドロカルビル基を表し、ｓは０又は１であり、Ｒ２２はヒドロカルビレン基を表し、Ｒ２３及びＲ２４は、それぞれ、ヒドロカルビル基、又は、トリヒドロカルビルシリル基、あるいは、Ｒ２３とＲ２４とが結合して、窒素原子及び／又は酸素原子を有していてもよいヒドロカルビレン基、又は、Ｒ２３とＲ２４は１つの基であって、窒素原子に二重結合で結合する基を表す。）
【化７】
2015054957.tif 000008
（式中、ｔは１〜１０の整数を表し、Ｒ２５、Ｒ２６及びＲ２７は、それぞれ、ヒドロカルビル基又はヒドロカルビルオキシ基を表し、Ｒ２５、Ｒ２６及びＲ２７の少なくとも１つがヒドロカルビルオキシ基であり、Ｒ２８及びＲ２９は、それぞれ、水素原子、窒素原子及び／又は酸素原子を有していてもよいヒドロカルビル基、あるいは、Ｒ２８とＲ２９とが結合して、窒素原子及び／又は酸素原子を有していてもよいヒドロカルビレン基、又は、Ｒ２８とＲ２９は１つの基であって、窒素原子に二重結合で結合する基を表す。）
【００２１】
前記式（８）において、Ｒ２１が水素原子であり、ｓが１であり、Ｒ２２が下記式（１０）で表されることが好ましい。
【化８】
2015054957.tif 000009
（式中、ｕは０〜５の整数を表し、ｕが１〜５の整数である場合、（ＣＨ２）ｕはベンゼン環上の置換基であり、（ＣＨ２）ｕが式（８）の窒素原子と結合し、ｕが０である場合、（ＣＨ２）ｕはベンゼン環と式（８）の窒素原子との結合を表す。）
【００２２】
前記式（９）において、Ｒ２５、Ｒ２６及びＲ２７がヒドロカルビルオキシ基であり、Ｒ２８及びＲ２９がヒドロカルビル基であることが好ましい。
【００２３】
前記式（８）で表される化合物に基づく単量体単位の含有量が、共役ジエン系重合体（Ｄ）中の単量体単位の総量を１００質量％として、０．０１〜２０質量％であることが好ましい。
【００２４】
前記共役ジエン系重合体（Ｄ）のビニル結合量が、共役ジエンに基づく単量体単位の含有量を１００モル％として、２０モル％以上７０モル％以下であることが好ましい。
【００２５】
第五の本発明は、ゴム成分と、シリカと、導電性カーボンブラックとを含有し、前記ゴム成分１００質量％中、共役ジエンに基づく単量体単位及び下記式（１１）で表される化合物に基づく単量体単位を有する共役ジエン系重合体の一端に下記式（１２）で表される化合物を反応させて得られ、下記式（１１）で表される化合物に基づく単量体単位の含有量が、共役ジエン系重合体中の単量体単位の総量を１００質量％として、０．０１〜２０質量％である共役ジエン系重合体（Ｅ）の含有量が５質量％以上であり、前記ゴム成分１００質量部に対する前記シリカの含有量が５〜１５０質量部であるゴム組成物で構成されるサイドウォールを備える空気入りタイヤに関する。
【化９】
2015054957.tif 000010
（式中、Ｒ３１は水素原子又はヒドロカルビル基を表し、ｗは０又は１であり、Ｒ３２はヒドロカルビレン基を表し、Ｂは含窒素複素環基を表す。）
【化１０】
2015054957.tif 000011
（式中、ｘは１〜１０の整数を表し、Ｒ３３、Ｒ３４及びＲ３５は、それぞれ、ヒドロカルビル基又はヒドロカルビルオキシ基を表し、Ｒ３３、Ｒ３４及びＲ３５の少なくとも１つがヒドロカルビルオキシ基であり、Ｒ３６及びＲ３７は、それぞれ、水素原子、窒素原子及び／又は酸素原子を有していてもよいヒドロカルビル基、あるいは、Ｒ３６とＲ３７とが結合して、窒素原子及び／又は酸素原子を有していてもよいヒドロカルビレン基、又は、Ｒ３６とＲ３７は１つの基であって、窒素原子に二重結合で結合する基を表す。）
【００２６】
前記式（１２）において、Ｒ３３、Ｒ３４及びＲ３５がヒドロカルビルオキシ基であり、Ｒ３６及びＲ３７がヒドロカルビル基であることが好ましい。
【００２７】
前記式（１１）において、Ｒ３１が水素原子であり、Ｂがピリジル基であることが好ましい。
【００２８】
前記共役ジエン系重合体（Ｅ）のビニル結合量が、共役ジエンに基づく単量体単位の含有量を１００モル％として、２０モル％以上７０モル％以下であることが好ましい。
【００２９】
前記ゴム成分１００質量部に対する前記導電性カーボンブラックの含有量が３〜４０質量部であることが好ましい。
【００３０】
前記導電性カーボンブラックは、窒素吸着比表面積が４０〜８０ｍ２／ｇ、ジブチルフタレート吸油量が１１０〜２３０ｃｍ３／１００ｇであることが好ましい。
【発明の効果】
【００３１】
本発明によれば、特定の単量体単位を有する共役ジエン系重合体（Ａ）〜（Ｅ）の少なくとも一つと、シリカとをそれぞれ所定量配合し、更に導電性カーボンブラックを配合したサイドウォール用ゴム組成物であるので、低燃費性、破壊強度及び耐屈曲亀裂性がバランス良く改善された空気入りタイヤを提供できる。
【発明を実施するための形態】
【００３２】
本発明のゴム組成物は、特定の単量体単位を有する共役ジエン系重合体（Ａ）〜（Ｅ）の少なくとも一つと、シリカと、導電性カーボンブラックとを含む。
【００３３】
第一の本発明に係る共役ジエン系重合体（Ａ）は、共役ジエンに基づく単量体単位と下記式（１）で表される化合物に基づく単量体単位とを有する。
【００３４】
【化１１】
2015054957.tif 000012
（式中、ｍは１〜３の整数を表し、Ｒ１は重合性炭素−炭素二重結合を有するヒドロカルビル基を表し、Ｒ２はヒドロカルビレン基を表し、Ｒ２が複数ある場合、複数あるＲ２は同一でも異なっていてもよく、Ａは置換アミノ基を表し、Ａが複数ある場合、複数あるＡは同一でも異なっていてもよく、Ｒ３はヒドロカルビル基、置換ヒドロカルビル基又は置換アミノ基を表し、Ｒ３が複数ある場合、複数あるＲ３は同一でも異なっていてもよい。）
【００３５】
共役ジエン系重合体（Ａ）は、共役ジエンに基づく単量体単位（共役ジエン単位）を有する。該共役ジエンとしては、１，３−ブタジエン、イソプレン、１，３−ペンタジエン、２，３−ジメチル−１，３−ブタジエン、１，３−ヘキサジエンがあげられる。これらは、１種以上用いられる。共役ジエンとして、好ましくは、１，３−ブタジエン、イソプレンである。
【００３６】
式（１）のｍは、好ましくは、１又は２である。
【００３７】
式（１）のＲ１は重合性炭素−炭素二重結合を有するヒドロカルビル基を表し、Ｒ２はヒドロカルビレン基を表し、Ｒ２が複数ある場合、複数あるＲ２は同一でも異なっていてもよく、Ａは置換アミノ基を表し、Ａが複数ある場合、複数あるＡは同一でも異なっていてもよく、Ｒ３はヒドロカルビル基、置換ヒドロカルビル基又は置換アミノ基を表し、Ｒ３が複数ある場合、複数あるＲ３は同一でも異なっていてもよい。
【００３８】
本明細書では、ヒドロカルビル基は炭化水素残基を表す。置換ヒドロカルビル基（置換基を有するヒドロカルビル基）は、炭化水素残基の１つ以上の水素原子が置換基で置換されている基を表し、ヒドロカルビレン基は２価の炭化水素残基を表し、置換アミノ基は、アミノ基の１つ以上の水素原子が置換基で置換された基を表す。
【００３９】
式（１）のＲ１としては、下記式（２）で表される基をあげることができる。
【化１２】
2015054957.tif 000013
（式中、ｎは０〜２の整数を表し、Ｒ４、Ｒ５及びＲ６は、それぞれ独立に、水素原子又はヒドロカルビル基を表す。）
【００４０】
Ｒ４、Ｒ５及びＲ６のヒドロカルビル基としては、メチル基、エチル基、ｎ−プロピル基、イソプロピル基、ｎ−ブチル基、ｓｅｃ−ブチル基、ｔｅｒｔ−ブチル基、ｎ−ペンチル基、ネオペンチル基、イソペンチル基、ｎ−ヘキシル基などのアルキル基；シクロヘキシル基等のシクロアルキル基；メチルフェニル基、エチルフェニル基等のアリール基等があげられる。
【００４１】
式（２）で表される基としては、ビニル基（Ｒ４、Ｒ５及びＲ６が水素原子、ｎ＝０）、アリル基（Ｒ４、Ｒ５及びＲ６が水素原子、ｎ＝１）、１−プロペニル基（Ｒ４がメチル基、Ｒ５及びＲ６が水素原子、ｎ＝０）、イソプロペニル基（Ｒ４及びＲ５が水素原子、Ｒ６がメチル基、ｎ＝０）、クロチル基（Ｒ４がメチル基、Ｒ５及びＲ６が水素原子、ｎ＝１）、メタリル基（Ｒ４及びＲ５が水素原子、Ｒ６がメチル基、ｎ＝１）があげられる。
【００４２】
Ｒ４及びＲ５としては、好ましくは、水素原子又はメチル基であり、より好ましくは、水素原子である。
【００４３】
Ｒ６としては、好ましくは水素原子又はアルキル基であり、より好ましくは水素原子又はメチル基である。
【００４４】
式（２）のｎは０〜２の整数を表す。好ましくは０又は１であり、より好ましくは０である。
【００４５】
式（２）としては、好ましくはビニル基（Ｒ４、Ｒ５及びＲ６が水素原子、ｎ＝０）、アリル基（Ｒ４、Ｒ５及びＲ６が水素原子、ｎ＝１）であり、より好ましくはビニル基（Ｒ４、Ｒ５及びＲ６が水素原子、ｎ＝０）である。
【００４６】
式（１）のＲ２のヒドロカルビレン基としては、メチレン基、エチレン基、トリメチレン基、テトラメチレン基、ペンタメチレン基、ヘキサメチレン基等のアルキレン基；フェニレン基、トリレン基、キシリレン基等のアリーレン基；アラルキレン基があげられる。
【００４７】
Ｒ２のヒドロカルビレン基の炭素原子数は、好ましくは１〜１０であり、より好ましくは、１〜４である。
【００４８】
Ｒ２のヒドロカルビレン基として、好ましくは、アルキレン基であり、より好ましくは、炭素原子数が１〜４のアルキレン基であり、更に好ましくは、メチレン基、エチレン基である。
【００４９】
式（１）のＡの置換アミノ基としては、下記式（３）で表される基をあげることができる。
【化１３】
2015054957.tif 000014
（式中、Ｒ７及びＲ８は、窒素原子、酸素原子及びケイ素原子からなる群から選ばれる少なくとも１種の原子を有していてもよい炭素原子数が１〜１０のヒドロカルビル基、シリル基、置換シリル基、あるいは、Ｒ７とＲ８とが結合した炭素原子数が２〜２０の２価基、又は、Ｒ７とＲ８は１つの基であって、窒素原子に二重結合で結合する炭素原子数が２〜２０の基を表す。）
【００５０】
Ｒ７及びＲ８のヒドロカルビル基としては、メチル基、エチル基、ｎ−プロピル基、イソプロピル基、ｎ−ブチル基、ｓｅｃ−ブチル基、ｔｅｒｔ−ブチル基、ｎ−ペンチル基、ネオペンチル基、イソペンチル基、ｎ−ヘキシル基等のアルキル基；シクロヘキシル基等のシクロアルキル基；フェニル基、メチルフェニル基、エチルフェニル基等のアリール基；ベンジル基等のアラルキル基があげられる。好ましくは、アルキル基である。
【００５１】
Ｒ７及びＲ８のヒドロカルビル基の炭素原子数は、好ましくは６以下であり、より好ましくは４以下であり、更に好ましくは１又は２である。
【００５２】
Ｒ７及びＲ８の窒素原子を有するヒドロカルビル基としては、ジメチルアミノメチル基、ジメチルアミノエチル基、ジメチルアミノプロピル基、ジエチルアミノエチル基等のジアルキルアミノアルキル基があげられる。
【００５３】
Ｒ７及びＲ８の窒素原子を有するヒドロカルビル基の炭素原子数は、好ましくは６以下であり、より好ましくは４以下である。また、該炭素原子数は、好ましくは３以上である。
【００５４】
Ｒ７及びＲ８の酸素原子を有するヒドロカルビル基としては、メトキシメチル基、メトキシエチル基、メトキシプロピル基、エトキシメチル基、エトキシエチル基等のアルコキシアルキル基；オキシラニル基、テトラヒドロフラニル基等のオキサシクロアルキル基；グリシジル基、テトラヒドロフルフリル基等のオキサシクロアルキルアルキル基があげられる。好ましくは、オキサシクロアルキル基、オキサシクロアルキルアルキル基である。
【００５５】
本明細書において、オキサシクロアルキル基は、シクロアルキル基の脂環上のＣＨ２が酸素原子に置き換わった基を表し、オキサシクロアルキルアルキル基は、アルキル基の水素原子がオキサシクロアルキル基に置き換わった基を表す。
【００５６】
Ｒ７及びＲ８の酸素原子を有するヒドロカルビル基の炭素原子数は、好ましくは６以下であり、より好ましくは４以下である。また、該炭素原子数は、好ましくは２以上である。
【００５７】
Ｒ７及びＲ８のケイ素原子を有するヒドロカルビル基としては、トリメチルシリルメチル基等のトリアルキルシリルアルキル基があげられる。
【００５８】
Ｒ７及びＲ８のケイ素原子を有するヒドロカルビル基の炭素原子数は、好ましくは６以下であり、より好ましくは４以下である。また、該炭素原子数は、好ましくは４以上である。
【００５９】
Ｒ７及びＲ８の置換シリル基としては、トリメチルシリル基、トリエチルシリル基、ｔ−ブチルジメチルシリル基などのトリアルキルシリル基；トリメトキシシリル基などのトリアルコキシシリル基などをあげることができる。好ましくは、トリアルキルシリル基である。
【００６０】
Ｒ７及びＲ８の置換シリル基の炭素原子数は、好ましくは３〜１０であり、より好ましくは３〜６であり、更に好ましくは３である。
【００６１】
Ｒ７及びＲ８が結合した炭素原子数が２〜２０の２価基としては、メチレン基、エチレン基、トリメチレン基、テトラメチレン基、ペンタメチレン基、ヘキサメチレン基、ヘプタメチレン基、オクタメチレン基、デカメチレン基、ドデカメチレン基等のアルキレン基；−ＣＨ＝ＣＨ−ＣＨ＝ＣＨ−で表される基等のアルケニレン基；−ＣＨ２ＣＨ２−ＮＨ−ＣＨ２−で表される基、−ＣＨ＝ＣＨ−Ｎ＝ＣＨ−で表される基、−ＣＨ２ＣＨ２−Ｎ＝ＣＨ−で表される基、−ＣＨ２ＣＨ２ＣＨ２−ＮＨ−で表される基、−ＣＨ＝ＣＨＣＨ＝Ｎ−で表される基、−ＣＨ２ＣＨ２−ＮＨ−ＣＨ２ＣＨ２−で表される基等の含窒素基；
−ＣＨ２ＣＨ２−Ｏ−ＣＨ２ＣＨ２−で表される基、−ＣＨ２ＣＨ２ＣＨ２−Ｏ−ＣＨ２ＣＨ２ＣＨ２−で表される基等の含酸素基があげられる。
【００６２】
Ｒ７及びＲ８が結合した２価基の炭素原子数は、好ましくは２〜１２であり、より好ましくは２〜８である。
【００６３】
Ｒ７及びＲ８の窒素原子に二重結合で結合する炭素原子数が２〜２０の基としては、窒素原子及び酸素原子からなる原子群から選ばれる少なくとも１種の原子を有していてもよい基があげられる。例えば、エチリデン基、プロピリデン基、ブチリデン基、１−メチルエチリデン基、１−メチルプロピリデン基、１，３−ジメチルブチリデン基、ベンジリデン基、４−Ｎ，Ｎ−ジメチルアミノベンジリデン基があげられる。
【００６４】
Ｒ７及びＲ８の窒素原子に二重結合で結合する基の炭素原子数は、好ましくは、２〜１２であり、より好ましくは２〜８である。
【００６５】
式（３）で表される基としては、非環状アミノ基、環状アミノ基があげられる。
【００６６】
該非環状アミノ基としては、ジメチルアミノ基、ジエチルアミノ基、ジ（ｎ−プロピル）アミノ基、ジ（イソプロピル）アミノ基、ジ（ｎ−ブチル）アミノ基、ジ（ｓｅｃ−ブチル）アミノ基、ジ（ｔｅｒｔ−ブチル）アミノ基、ジ（ネオペンチル）アミノ基、エチルメチルアミノ基等のジアルキルアミノ基；
ジ（メトキシメチル）アミノ基、ジ（メトキシエチル）アミノ基、ジ（エトキシメチル）アミノ基、ジ（エトキシエチル）アミノ基等のジ（アルコキシアルキル）アミノ基；
ジ（トリメチルシリル）アミノ基、ジ（ｔ−ブチルジメチルシリル）アミノ基等のジ（トリアルキルシリル）アミノ基があげられる。
また、ジ（オキシラニル）アミノ基、ジ（テトラヒドロフラニル）アミノ基等のジ（オキサシクロアルキル）アミノ基；ジ（グリシジル）アミノ基、ジ（テトラヒドロフルフリル）アミノ基等のジ（オキサシクロアルキルアルキル）アミノ基があげられる。
更には、エチリデンアミノ基、１−メチルプロピリデンアミノ基、１，３−ジメチルブチリデンアミノ基、１−メチルエチリデンアミノ基、４−Ｎ，Ｎ−ジメチルアミノベンジリデンアミノ基があげられる。
【００６７】
該環状アミノ基としては、１−アジリジニル基、１−アゼチジニル基、１−ピロリジニル基、１−ピペリジニル基、１−ヘキサメチレンイミノ基、１−ヘプタメチレンイミノ基、１−オクタメチレンイミノ基、１−デカメチレンイミノ基、１−ドデカメチレンイミノ基等の１−ポリメチレンイミノ基があげられる。また、１−ピロリル基、１−イミダゾリジニル基、１−イミダゾリル基、４，５−ジヒドロ−１−イミダゾリル基、１−ピラゾリジニル基、１−ピラゾリル基、１−ピペラジニル基、モルホリノ基等もあげられる。
【００６８】
式（３）で表される置換アミノ基としては、好ましくは、ジアルキルアミノ基又は１−ポリメチレンイミノ基であり、より好ましくは、１−ポリメチレンイミノ基である。
【００６９】
式（１）のＲ３はヒドロカルビル基、置換ヒドロカルビル基又は置換アミノ基を表す。
【００７０】
Ｒ３のヒドロカルビル基としては、メチル基、エチル基、ｎ−プロピル基、イソプロピル基、ｎ−ブチル基、ｓｅｃ−ブチル基、ｔｅｒｔ−ブチル基、ｎ−ペンチル基、ネオペンチル基、イソペンチル基、ｎ−ヘキシル基等のアルキル基；シクロヘキシル基等のシクロアルキル基；フェニル基、メチルフェニル基、エチルフェニル基等のアリール基；ベンジル基等のアラルキル基があげられる。ヒドロカルビル基として、好ましくは、アルキル基である。
【００７１】
Ｒ３のヒドロカルビル基の炭素原子数は、好ましくは１〜４であり、より好ましくは、１又は２である。
【００７２】
Ｒ３の置換ヒドロカルビル基としては、メトキシメチル基、メトキシエチル基、エトキシメチル基、エトキシエチル基等のアルコキシアルキル基があげられる。置換ヒドロカルビル基として、好ましくは、アルコキシアルキル基であり、より好ましくは、炭素原子数が２〜４のアルコキシアルキル基である。
【００７３】
Ｒ３の置換ヒドロカルビル基の炭素原子数は、好ましくは１〜４である。
【００７４】
Ｒ３の置換アミノ基としては、ジメチルアミノ基、ジエチルアミノ基、ジ（ｎ−プロピル）アミノ基、ジ（イソプロピル）アミノ基、ジ（ｎ−ブチル）アミノ基、ジ（ｓｅｃ−ブチル）アミノ基、ジ（ｔｅｒｔ−ブチル）アミノ基、ジ（ネオペンチル）アミノ基、エチルメチルアミノ基等のジアルキルアミノ基；ベンジルアミノ基等のアラルキルアミノ基；フェニルアミノ基等のアリールアミノ基；ジフェニルアミノ基等のジアリールアミノ基；エチリデンアミノ基、１−メチルエチリデンアミノ基、２−メチルプロピリデンアミノ基、１，３−ジメチルブチリデンアミノ基等のアルキリデンアミノ基；１−アジリジニル基、１−アゼチジニル基、１−ピロリジニル基、１−ピペリジニル基、１−ヘキサメチレンイミノ基、１−ヘプタメチレンイミノ基、１−ピロリル基、１−イミダゾリジニル基、１−イミダゾリル基、４，５−ジヒドロ−１−イミダゾリル基、１−ピラゾリジニル基、１−ピラゾリル基、１−ピペラジニル基、モルホリノ基等の環状アミノ基があげられる。
【００７５】
Ｒ３の置換アミノ基としては、好ましくは、非環状アミノ基であり、より好ましくは、ジアルキルアミノ基である。
【００７６】
Ｒ３として、好ましくはヒドロカルビル基又は置換ヒドロカルビル基であり、より好ましくはヒドロカルビル基である。
【００７７】
式（１）で表される化合物としては、Ｒ１が式（２）で表される基であり、ｍが１であり、Ａが式（３）で表される非環状アミノ基である化合物があげられる。
該化合物としては、
（ジアルキルアミノ）アルキルジアルキルビニルシラン、
（ジアルキルアミノ）アルキルジアルキルアリルシラン、
（ジアルキルアミノ）アルキルジアルキル−１−プロペニルシラン、
（ジアルキルアミノ）アルキルジアルキルイソプロペニルシラン、
（ジアルキルアミノ）アルキルジアルキルクロチルシラン、
（ジアルキルアミノ）アルキルジアルキルメタリルシランがあげられる。
次段落以降に、具体的な化合物を例示する。
【００７８】
〔１〕  （ジアルキルアミノ）アルキルジアルキルビニルシラン：
（ジメチルアミノ）メチルジメチルビニルシラン、（ジエチルアミノ）メチルジメチルビニルシラン、（ジ−ｎ−プロピルアミノ）メチルジメチルビニルシラン、（ジ−ｎ−ブチルアミノ）メチルジメチルビニルシラン、（ジ−ｔ−ブチルアミノ）メチルジメチルビニルシラン、
（メチルエチルアミノ）メチルジメチルビニルシラン、（メチル−ｎ−プロピルアミノ）メチルジメチルビニルシラン、（エチル−ｎ−プロピルアミノ）メチルジメチルビニルシラン、
（ジメチルアミノ）メチルメチルエチルビニルシラン、（ジメチルアミノ）メチルメチル−ｎ−プロピルビニルシラン、（ジメチルアミノ）メチルエチル−ｎ−プロピルビニルシラン、
【００７９】
２−（ジメチルアミノ）エチルジメチルビニルシラン、２−（ジエチルアミノ）エチルジメチルビニルシラン、２−（ジ−ｎ−プロピルアミノ）エチルジメチルビニルシラン、２−（ジ−ｎ−ブチルアミノ）エチルジメチルビニルシラン、２−（ジ−ｔ−ブチルアミノ）エチルジメチルビニルシラン、
２−（メチルエチルアミノ）エチルジメチルビニルシラン、２−（メチルｎ−プロピルアミノ）エチルジメチルビニルシラン、２−（エチル−ｎ−プロピルアミノ）エチルジメチルビニルシラン、
（ジメチルアミノ）エチルメチルエチルビニルシラン、（ジメチルアミノ）エチルメチル−ｎ−プロピルビニルシラン、ジメチルアミノ）エチルエチル−ｎ−プロピルビニルシラン、
【００８０】
３−（ジメチルアミノ）−ｎ−プロピルジメチルビニルシラン、３−（ジエチルアミノ）−ｎ−プロピルジメチルビニルシラン、３−（ジ−ｎ−プロピルアミノ）−ｎ−プロピルジメチルビニルシラン、３−（ジ−ｎ−ブチルアミノ）−ｎ−プロピルジメチルビニルシラン、３−（ジ−ｔ−ブチルアミノ）−ｎ−プロピルジメチルビニルシラン、
３−（メチルエチルアミノ）−ｎ−プロピルジメチルビニルシラン、３−（メチルｎ−プロピルアミノ）−ｎ−プロピルジメチルビニルシラン、３−（エチル−ｎ−プロピルアミノ）−ｎ−プロピルジメチルビニルシラン、
（ジメチルアミノ）−ｎ−プロピルメチルエチルビニルシラン、（ジメチルアミノ）−ｎ−プロピルメチル−ｎ−プロピルビニルシラン、（ジメチルアミノ）−ｎ−プロピルエチル−ｎ−プロピルビニルシラン。
【００８１】
〔２〕  （ジアルキルアミノ）アルキルジアルキルアリルシラン：
（ジメチルアミノ）メチルジメチルアリルシラン、（ジエチルアミノ）メチルジメチルアリルシラン、（ジ−ｎ−プロピルアミノ）メチルジメチルアリルシラン、（ジ−ｎ−ブチル）アミノメチルジメチルアリルシラン、（ジ−ｔ−ブチル）アミノメチルジメチルアリルシラン、
（メチルエチルアミノ）メチルジメチルアリルシラン、（メチル−ｎ−プロピルアミノ）メチルジメチルアリルシラン、（エチル−ｎ−プロピルアミノ）メチルジメチルアリルシラン、
（ジメチルアミノ）メチルメチルエチルアリルシラン、（ジメチルアミノ）メチルメチル−ｎ−プロピルアリルシラン、（ジメチルアミノ）メチルエチル−ｎ−プロピルアリルシラン、
【００８２】
２−（ジメチルアミノ）エチルジメチルアリルシラン、２−（ジエチルアミノ）エチルジメチルアリルシラン、２−（ジ−ｎ−プロピルアミノ）エチルジメチルアリルシラン、２−（ジ−ｎ−ブチルアミノ）エチルジメチルアリルシラン、２−（ジ−ｔ−ブチルアミノ）エチルジメチルアリルシラン、
２−（メチルエチルアミノ）エチルジメチルアリルシラン、２−（メチルｎ−プロピルアミノ）エチルジメチルアリルシラン、２−（エチル−ｎ−プロピルアミノ）エチルジメチルアリルシラン、
（ジメチルアミノ）エチルメチルエチルアリルシラン、（ジメチルアミノ）エチルメチル−ｎ−プロピルアリルシラン、（ジメチルアミノ）エチルエチル−ｎ−プロピルアリルシラン、
【００８３】
３−（ジメチルアミノ）−ｎ−プロピルジメチルアリルシラン、３−（ジエチルアミノ）−ｎ−プロピルジメチルアリルシラン、３−（ジ−ｎ−プロピルアミノ）−ｎ−プロピルジメチルアリルシラン、３−（ジ−ｎ−ブチルアミノ）−ｎ−プロピルジメチルアリルシラン、３−（ジ−ｔ−ブチルアミノ）−ｎ−プロピルジメチルアリルシラン、
３−（メチルエチルアミノ）−ｎ−プロピルジメチルアリルシラン、３−（メチルｎ−プロピルアミノ）−ｎ−プロピルジメチルアリルシラン、３−（エチル−ｎ−プロピルアミノ）−ｎ−プロピルジメチルアリルシラン、
（ジメチルアミノ）−ｎ−プロピルメチルエチルアリルシラン、（ジメチルアミノ）−ｎ−プロピルメチル−ｎ−プロピルアリルシラン、（ジメチルアミノ）−ｎ−プロピルエチル−ｎ−プロピルアリルシラン。
【００８４】
〔３〕  （ジアルキルアミノ）アルキルジアルキル−１−プロペニルシラン：
（ジメチルアミノ）メチルジメチル−１−プロペニルシラン、（ジエチルアミノ）メチルジメチル−１−プロペニルシラン、（ジ−ｎ−プロピルアミノ）メチルジメチル−１−プロペニルシラン、（ジ−ｎ−ブチル）アミノメチルジメチル−１−プロペニルシラン、（ジ−ｔ−ブチル）アミノメチルジメチル−１−プロペニルシラン、
（メチルエチルアミノ）メチルジメチル−１−プロペニルシラン、（メチル−ｎ−プロピルアミノ）メチルジメチル−１−プロペニルシラン、（エチル−ｎ−プロピルアミノ）メチルジメチル−１−プロペニルシラン、
（ジメチルアミノ）メチルメチルエチル−１−プロペニルシラン、（ジメチルアミノ）メチルメチル−ｎ−プロピル１−プロペニルシラン、（ジメチルアミノ）メチルエチル−ｎ−プロピル１−プロペニルシラン、
【００８５】
２−（ジメチルアミノ）エチルジメチル−１−プロペニルシラン、２−（ジエチルアミノ）エチルジメチル−１−プロペニルシラン、２−（ジ−ｎ−プロピルアミノ）エチルジメチル−１−プロペニルシラン、２−（ジ−ｎ−ブチルアミノ）エチルジメチル−１−プロペニルシラン、２−（ジ−ｔ−ブチルアミノ）エチルジメチル−１−プロペニルシラン、
２−（メチルエチルアミノ）エチルジメチル−１−プロペニルシラン、２−（メチルｎ−プロピルアミノ）エチルジメチル−１−プロペニルシラン、２−（エチル−ｎ−プロピルアミノ）エチルジメチル−１−プロペニルシラン、
（ジメチルアミノ）エチルメチルエチル−１−プロペニルシラン、（ジメチルアミノ）エチルメチル−ｎ−プロピル１−プロペニルシラン、（ジメチルアミノ）エチルエチル−ｎ−プロピル１−プロペニルシラン、
【００８６】
３−（ジメチルアミノ）−ｎ−プロピルジメチル−１−プロペニルシラン、３−（ジエチルアミノ）−ｎ−プロピルジメチル−１−プロペニルシラン、３−（ジ−ｎ−プロピルアミノ）−ｎ−プロピルジメチル−１−プロペニルシラン、３−（ジ−ｎ−ブチルアミノ）−ｎ−プロピルジメチル−１−プロペニルシラン、３−（ジ−ｔ−ブチルアミノ）−ｎ−プロピルジメチル−１−プロペニルシラン、
３−（メチルエチルアミノ）−ｎ−プロピルジメチル−１−プロペニルシラン、３−（メチル−ｎ−プロピルアミノ）−ｎ−プロピルジメチル−１−プロペニルシラン、３−（エチル−ｎ−プロピルアミノ）−ｎ−プロピルジメチル−１−プロペニルシラン、
（ジメチルアミノ）−ｎ−プロピルメチルエチル−１−プロペニルシラン、（ジメチルアミノ）−ｎ−プロピルメチル−ｎ−プロピル１−プロペニルシラン、（ジメチルアミノ）−ｎ−プロピルエチル−ｎ−プロピル１−プロペニルシラン。
【００８７】
〔４〕  （ジアルキルアミノ）アルキルジアルキルイソプロペニルシラン：
（ジメチルアミノ）メチルジメチルイソプロペニルシラン、（ジエチルアミノ）メチルジメチルイソプロペニルシラン、（ジ−ｎ−プロピルアミノ）メチルジメチルイソプロペニルシラン、（ジ−ｎ−ブチル）アミノメチルジメチルイソプロペニルシラン、（ジ−ｔ−ブチル）アミノメチルジメチルイソプロペニルシラン、
（メチルエチルアミノ）メチルジメチルイソプロペニルシラン、（メチル−ｎ−プロピルアミノ）メチルジメチルイソプロペニルシラン、（エチル−ｎ−プロピルアミノ）メチルジメチルイソプロペニルシラン、
（ジメチルアミノ）メチルメチルエチルイソプロペニルシラン、（ジメチルアミノ）メチルメチル−ｎ−プロピルイソプロペニルシラン、（ジメチルアミノ）メチルエチル−ｎ−プロピルイソプロペニルシラン、
【００８８】
２−（ジメチルアミノ）エチルジメチルイソプロペニルシラン、２−（ジエチルアミノ）エチルジメチルイソプロペニルシラン、２−（ジ−ｎ−プロピルアミノ）エチルジメチルイソプロペニルシラン、２−（ジ−ｎ−ブチルアミノ）エチルジメチルイソプロペニルシラン、２−（ジ−ｔ−ブチルアミノ）エチルジメチルイソプロペニルシラン、
２−（メチルエチルアミノ）エチルジメチルイソプロペニルシラン、２−（メチルｎ−プロピルアミノ）エチルジメチルイソプロペニルシラン、２−（エチル−ｎ−プロピルアミノ）エチルジメチルイソプロペニルシラン、
（ジメチルアミノ）エチルメチルエチルイソプロペニルシラン、（ジメチルアミノ）エチルメチル−ｎ−プロピルイソプロペニルシラン、（ジメチルアミノ）エチルエチル−ｎ−プロピルイソプロペニルシラン、
【００８９】
３−（ジメチルアミノ）−ｎ−プロピルジメチルイソプロペニルシラン、３−（ジエチルアミノ）−ｎ−プロピルジメチルイソプロペニルシラン、３−（ジ−ｎ−プロピルアミノ）−ｎ−プロピルジメチルイソプロペニルシラン、３−（ジ−ｎ−ブチルアミノ）−ｎ−プロピルジメチルイソプロペニルシラン、３−（ジ−ｔ−ブチルアミノ）−ｎ−プロピルジメチルイソプロペニルシラン、
３−（メチルエチルアミノ）−ｎ−プロピルジメチルイソプロペニルシラン、３−（メチルｎ−プロピルアミノ）−ｎ−プロピルジメチルイソプロペニルシラン、３−（エチル−ｎ−プロピルアミノ）−ｎ−プロピルジメチルイソプロペニルシラン、
（ジメチルアミノ）−ｎ−プロピルメチルエチルイソプロペニルシラン、（ジメチルアミノ）−ｎ−プロピルメチル−ｎ−プロピルイソプロペニルシラン、（ジメチルアミノ）−ｎ−プロピルエチル−ｎ−プロピルイソプロペニルシラン。
【００９０】
〔５〕  （ジアルキルアミノ）アルキルジアルキルクロチルシラン：
（ジメチルアミノ）メチルジメチルクロチルシラン、（ジエチルアミノ）メチルジメチルクロチルシラン、（ジ−ｎ−プロピルアミノ）メチルジメチルクロチルシラン、（ジ−ｎ−ブチル）アミノメチルジメチルクロチルシラン、（ジ−ｔ−ブチル）アミノメチルジメチルクロチルシラン、
（メチルエチルアミノ）メチルジメチルクロチルシラン、（メチル−ｎ−プロピルアミノ）メチルジメチルクロチルシラン、（エチル−ｎ−プロピルアミノ）メチルジメチルクロチルシラン、
（ジメチルアミノ）メチルメチルエチルクロチルシラン、（ジメチルアミノ）メチルメチル−ｎ−プロピルクロチルシラン、（ジメチルアミノ）メチルエチル−ｎ−プロピルクロチルシラン、
【００９１】
２−（ジメチルアミノ）エチルジメチルクロチルシラン、２−（ジエチルアミノ）エチルジメチルクロチルシラン、２−（ジ−ｎ−プロピルアミノ）エチルジメチルクロチルシラン、２−（ジ−ｎ−ブチルアミノ）エチルジメチルクロチルシラン、２−（ジ−ｔ−ブチルアミノ）エチルジメチルクロチルシラン、
２−（メチルエチルアミノ）エチルジメチルクロチルシラン、２−（メチルｎ−プロピルアミノ）エチルジメチルクロチルシラン、２−（エチル−ｎ−プロピルアミノ）エチルジメチルクロチルシラン、
（ジメチルアミノ）エチルメチルエチルクロチルシラン、（ジメチルアミノ）エチルメチル−ｎ−プロピルクロチルシラン、（ジメチルアミノ）エチルエチル−ｎ−プロピルクロチルシラン、
【００９２】
３−（ジメチルアミノ）−ｎ−プロピルジメチルクロチルシラン、３−（ジエチルアミノ）−ｎ−プロピルジメチルクロチルシラン、３−（ジ−ｎ−プロピルアミノ）−ｎ−プロピルジメチルクロチルシラン、３−（ジ−ｎ−ブチルアミノ）−ｎ−プロピルジメチルクロチルシラン、３−（ジ−ｔ−ブチルアミノ）−ｎ−プロピルジメチルクロチルシラン、
３−（メチルエチルアミノ）−ｎ−プロピルジメチルクロチルシラン、３−（メチル−ｎ−プロピルアミノ）−ｎ−プロピルジメチルクロチルシラン、３−（エチル−ｎ−プロピルアミノ）−ｎ−プロピルジメチルクロチルシラン、
（ジメチルアミノ）−ｎ−プロピルメチルエチルクロチルシラン、（ジメチルアミノ）−ｎ−プロピルメチル−ｎ−プロピルクロチルシラン、（ジメチルアミノ）−ｎ−プロピルエチル−ｎ−プロピルクロチルシラン。
【００９３】
〔６〕  （ジアルキルアミノ）アルキルジアルキルメタリルシラン：
（ジメチルアミノ）メチルジメチルメタリルシラン、（ジエチルアミノ）メチルジメチルメタリルシラン、（ジ−ｎ−プロピルアミノ）メチルジメチルメタリルシラン、（ジ−ｎ−ブチル）アミノメチルジメチルメタリルシラン、（ジ−ｔ−ブチル）アミノメチルジメチルメタリルシラン、
（メチルエチルアミノ）メチルジメチルメタリルシラン、（メチル−ｎ−プロピルアミノ）メチルジメチルメタリルシラン、（エチル−ｎ−プロピルアミノ）メチルジメチルメタリルシラン、
（ジメチルアミノ）メチルメチルエチルメタリルシラン、（ジメチルアミノ）メチルメチル−ｎ−プロピルメタリルシラン、（ジメチルアミノ）メチルエチル−ｎ−プロピルメタリルシラン、
【００９４】
２−（ジメチルアミノ）エチルジメチルメタリルシラン、２−（ジエチルアミノ）エチルジメチルメタリルシラン、２−（ジエチルアミノ）エチルジメチルメタリルシラン、２−（ジ−ｎ−プロピルアミノ）エチルジメチルメタリルシラン、２−（ジ−ｎ−ブチルアミノ）エチルジメチルメタリルシラン、２−（ジ−ｔ−ブチルアミノ）エチルジメチルメタリルシラン、
２−（メチルエチルアミノ）エチルジメチルメタリルシラン、２−（メチルｎ−プロピルアミノ）エチルジメチルメタリルシラン、２−（エチル−ｎ−プロピルアミノ）エチルジメチルメタリルシラン、
（ジメチルアミノ）エチルメチルエチルメタリルシラン、（ジメチルアミノ）エチルメチル−ｎ−プロピルメタリルシラン、（ジメチルアミノ）エチルエチル−ｎ−プロピルメタリルシラン、
【００９５】
３−（ジメチルアミノ）−ｎ−プロピルジメチルメタリルシラン、３−（ジエチルアミノ）−ｎ−プロピルジメチルメタリルシラン、３−（ジ−ｎ−プロピルアミノ）−ｎ−プロピルジメチルメタリルシラン、３−（ジ−ｎ−ブチルアミノ）−ｎ−プロピルジメチルメタリルシラン、３−（ジ−ｔ−ブチルアミノ）−ｎ−プロピルジメチルメタリルシラン、
３−（メチルエチルアミノ）−ｎ−プロピルジメチルメタリルシラン、３−（メチル−ｎ−プロピルアミノ）−ｎ−プロピルジメチルメタリルシラン、３−（エチル−ｎ−プロピルアミノ）−ｎ−プロピルジメチルメタリルシラン、
（ジメチルアミノ）−ｎ−プロピルメチルエチルメタリルシラン、（ジメチルアミノ）−ｎ−プロピルメチル−ｎ−プロピルメタリルシラン、（ジメチルアミノ）−ｎ−プロピルエチル−ｎ−プロピルメタリルシラン。
【００９６】
式（１）で表される化合物としては、Ｒ１が式（２）で表される基であり、ｍが１であり、Ａが式（３）で表される環状アミノ基である化合物があげられる。
該化合物としては、
１−ポリメチレンイミノアルキルジアルキルビニルシラン、
１−ポリメチレンイミノアルキルジアルキルアリルシラン、
１−ポリメチレンイミノアルキルジアルキル−１−プロペニルシラン、
１−ポリメチレンイミノアルキルジアルキルイソプロペニルシラン、
１−ポリメチレンイミノアルキルジアルキルクロチルシラン、
１−ポリメチレンイミノアルキルジアルキルメタリルシランがあげられる。
次段落以降に、具体的な化合物を例示する。
【００９７】
〔７〕  １−ポリメチレンイミノアルキルジアルキルビニルシラン：
１−アジリジニルメチルジメチルビニルシラン、２−（１−アジリジニル）エチルジメチルビニルシラン、３−（１−アジリジニル）−ｎ−プロピルジメチルビニルシラン、
１−アジリジニルメチルジエチルビニルシラン、
１−アジリジニルメチルジ−ｎ−プロピルビニルシラン、
２−（１−アジリジニル）エチルジエチルビニルシラン、
２−（１−アジリジニル）エチルジ−ｎ−プロピルビニルシラン、
３−（１−アジリジニル）−ｎ−プロピルジエチルビニルシラン、
３−（１−アジリジニル）−ｎ−プロピルジ−ｎ−プロピルビニルシラン、
【００９８】
１−アゼリジニルメチルジメチルビニルシラン、２−（１−アゼリジニル）エチルジメチルビニルシラン、３−（１−アゼリジニル）−ｎ−プロピルジメチルビニルシラン、
１−アゼリジニルメチルジエチルビニルシラン、
１−アゼリジニルメチルジ−ｎ−プロピルビニルシラン、
２−（１−アゼリジニル）エチルジエチルビニルシラン、
２−（１−アゼリジニル）エチルジ−ｎ−プロピルビニルシラン、
３−（１−アゼリジニル）−ｎ−プロピルジエチルビニルシラン、
３−（１−アゼリジニル）−ｎ−プロピルジ−ｎ−プロピルビニルシラン、
【００９９】
ジメチル−１−ピロリジニルメチルビニルシラン、ジメチル−２−（１−ピロリジニル）エチルビニルシラン、ジメチル−（１−ピロリジニル）−ｎ−プロピルビニルシラン、
ジエチル−１−ピロリジニルメチルビニルシラン、
１−ピロリジニルメチルジ−ｎ−プロピルビニルシラン、
ジエチル−２−（１−ピロリジニル）エチルビニルシラン、
２−（１−ピロリジニル）エチルジ−ｎ−プロピルビニルシラン、
ジエチル−３−（１−ピロリジニル）−ｎ−プロピルビニルシラン、
３−（１−ピロリジニル）−ｎ−プロピルジ−ｎ−プロピルビニルシラン、
【０１００】
ジメチル−１−ピペリジニルメチルビニルシラン、ジメチル−２−（１−ピペリジニル）エチルビニルシラン、ジメチル−３−（１−ピペリジニル）−ｎ−プロピルビニルシラン、
ジエチル−１−ピペリジニルメチルビニルシラン、
１−ピペリジニルメチルジ−ｎ−プロピルビニルシラン、
２−（１−ピペリジニル）エチルジエチルビニルシラン、
２−（１−ピペリジニル）エチルジ−ｎ−プロピルビニルシラン、
ジエチル−３−（１−ピペリジニル）−ｎ−プロピルビニルシラン、
３−（１−ピペリジニル）−ｎ−プロピルジ−ｎ−プロピルビニルシラン、
【０１０１】
１−ヘキサメチレンイミノメチルジメチルビニルシラン、２−（１−ヘキサメチレンイミノ）エチルジメチルビニルシラン、３−（１−ヘキサメチレンイミノ）−ｎ−プロピルジメチルビニルシラン、
ジエチル−１−ヘキサメチレンイミノメチルビニルシラン、
１−ヘキサメチレンイミノメチルジ−ｎ−プロピルビニルシラン、
ジエチル−２−（１−ヘキサメチレンイミノ）エチルビニルシラン、
２−（１−ヘキサメチレンイミノ）エチルジ−ｎ−プロピルビニルシラン、
ジエチル−３−（１−ヘキサメチレンイミノ）−ｎ−プロピルビニルシラン、
３−（１−ヘキサメチレンイミノ）−ｎ−プロピルジ−ｎ−プロピルビニルシラン、
【０１０２】
１−ヘプタメチレンイミノメチルジメチルビニルシラン、２−（１−ヘプタメチレンイミノ）エチルジメチルビニルシラン、３−（１−ヘプタメチレンイミノ）−ｎ−プロピルジメチルビニルシラン、
ジエチル−１−ヘプタメチレンイミノメチルビニルシラン、
１−ヘプタメチレンイミノメチルジ−ｎ−プロピルビニルシラン、
ジエチル−２−（１−ヘプタメチレンイミノ）エチルビニルシラン、
２−（１−ヘプタメチレンイミノ）エチルジ−ｎ−プロピルビニルシラン、
ジエチル−３−（１−ヘプタメチレンイミノ）−ｎ−プロピルビニルシラン、
３−（１−ヘプタメチレンイミノ）−ｎ−プロピルジ−ｎ−プロピルビニルシラン、
【０１０３】
ジメチル−１−オクタメチレンイミノメチルビニルシラン、ジメチル−２−（１−オクタメチレンイミノ）エチルビニルシラン、ジメチル−３−（１−オクタメチレンイミノ）−ｎ−プロピルビニルシラン、
ジエチル−１−オクタメチレンイミノメチルビニルシラン、
１−オクタメチレンイミノメチルジ−ｎ−プロピルビニルシラン、
ジエチル−２−（１−オクタメチレンイミノ）エチルビニルシラン、
２−（１−オクタメチレンイミノ）エチルジ−ｎ−プロピルビニルシラン、
ジエチル−３−（１−オクタメチレンイミノ）−ｎ−プロピルビニルシラン、
３−（１−オクタメチレンイミノ）−ｎ−プロピルジ−ｎ−プロピルビニルシラン、
【０１０４】
１−デカメチレンイミノメチルジメチルビニルシラン、２−（１−デカメチレンイミノ）エチルジメチルビニルシラン、３−（１−デカメチレンイミノ）−ｎ−プロピルジメチルビニルシラン、
１−デカメチレンイミノメチルジエチルビニルシラン、
１−デカメチレンイミノメチルジ−ｎ−プロピルビニルシラン、
２−（１−デカメチレンイミノ）エチルジエチルビニルシラン、
２−（１−デカメチレンイミノ）エチルジ−ｎ−プロピルビニルシラン、
３−（１−デカメチレンイミノ）−ｎ−プロピルジエチルビニルシラン、
３−（１−デカメチレンイミノ）−ｎ−プロピルジ−ｎ−プロピルビニルシラン、
【０１０５】
１−ドデカメチレンイミノメチルジメチルビニルシラン、２−（１−ドデカメチレンイミノ）エチルジメチルビニルシラン、３−（１−ドデカメチレンイミノ）−ｎ−プロピルジメチルビニルシラン、
１−ドデカメチレンイミノメチルジエチルビニルシラン、
１−ドデカメチレンイミノメチルジ−ｎ−プロピルビニルシラン、
２−（１−ドデカメチレンイミノ）エチルジエチルビニルシラン、
２−（１−ドデカメチレンイミノ）エチルジ−ｎ−プロピルビニルシラン、
３−（１−ドデカメチレンイミノ）−ｎ−プロピルジエチルビニルシラン、
３−（１−ドデカメチレンイミノ）−ｎ−プロピルジ−ｎ−プロピルビニルシラン。
【０１０６】
〔８〕  １−ポリメチレンイミノアルキルジアルキルアリルシラン：
１−アジリジニルメチルジメチルアリルシラン、２−（１−アジリジニル）エチルジメチルアリルシラン、３−（１−アジリジニル）−ｎ−プロピルジメチルアリルシラン、
１−アジリジニルメチルジエチルアリルシラン、
１−アジリジニルメチルジ−ｎ−プロピルアリルシラン、
２−（１−アジリジニル）エチルジエチルアリルシラン、
２−（１−アジリジニル）エチルジ−ｎ−プロピルアリルシラン、
３−（１−アジリジニル）−ｎ−プロピルジエチルアリルシラン、
３−（１−アジリジニル）−ｎ−プロピルジ−ｎ−プロピルアリルシラン、
【０１０７】
１−アゼリジニルメチルジメチルアリルシラン、２−（１−アゼリジニル）エチルジメチルアリルシラン、３−（１−アゼリジニル）−ｎ−プロピルジメチルアリルシラン、
１−アゼリジニルメチルジエチルアリルシラン、
１−アゼリジニルメチルジ−ｎ−プロピルアリルシラン、
２−（１−アゼリジニル）エチルジエチルアリルシラン、
２−（１−アゼリジニル）エチルジ−ｎ−プロピルアリルシラン、
３−（１−アゼリジニル）−ｎ−プロピルジエチルアリルシラン、
３−（１−アゼリジニル）−ｎ−プロピルジ−ｎ−プロピルアリルシラン、
【０１０８】
ジメチル−１−ピロリジニルメチルアリルシラン、ジメチル−２−（１−ピロリジニル）エチルアリルシラン、３ジメチル−（１−ピロリジニル）−ｎ−プロピルアリルシラン、
ジエチル−１−ピロリジニルメチルアリルシラン、
１−ピロリジニルメチルジ−ｎ−プロピルアリルシラン、
ジエチル−２−（１−ピロリジニル）エチルアリルシラン、
２−（１−ピロリジニル）エチルジ−ｎ−プロピルアリルシラン、
ジエチル−３−（１−ピロリジニル）−ｎ−プロピルアリルシラン、
３−（１−ピロリジニル）−ｎ−プロピルジ−ｎ−プロピルアリルシラン、
【０１０９】
ジメチル−１−ピペリジニルメチルアリルシラン、ジメチル−２−（１−ピペリジニル）エチルアリルシラン、ジメチル−３−（１−ピペリジニル）−ｎ−プロピルアリルシラン、
ジエチル−１−ピペリジニルメチルアリルシラン、
１−ピペリジニルメチルジ−ｎ−プロピルアリルシラン、
２−（１−ピペリジニル）エチルジエチルアリルシラン、
２−（１−ピペリジニル）エチルジ−ｎ−プロピルアリルシラン、
ジエチル−３−（１−ピペリジニル）−ｎ−プロピルアリルシラン、
３−（１−ピペリジニル）−ｎ−プロピルジ−ｎ−プロピルアリルシラン、
【０１１０】
１−ヘキサメチレンイミノメチルジメチルアリルシラン、２−（１−ヘキサメチレンイミノ）エチルジメチルアリルシラン、３−（１−ヘキサメチレンイミノ）−ｎ−プロピルジメチルアリルシラン、
ジエチル−１−ヘキサメチレンイミノメチルアリルシラン、
１−ヘキサメチレンイミノメチルジ−ｎ−プロピルアリルシラン、
ジエチル−２−（１−ヘキサメチレンイミノ）エチルアリルシラン、
２−（１−ヘキサメチレンイミノ）エチルジ−ｎ−プロピルアリルシラン、
ジエチル−３−（１−ヘキサメチレンイミノ）−ｎ−プロピルアリルシラン、
３−（１−ヘキサメチレンイミノ）−ｎ−プロピルジ−ｎ−プロピルアリルシラン、
【０１１１】
１−ヘプタメチレンイミノメチルジメチルアリルシラン、２−（１−ヘプタメチレンイミノ）エチルジメチルアリルシラン、３−（１−ヘプタメチレンイミノ）−ｎ−プロピルジメチルアリルシラン、
ジエチル−１−ヘプタメチレンイミノメチルアリルシラン、
１−ヘプタメチレンイミノメチルジ−ｎ−プロピルアリルシラン、
ジエチル−２−（１−ヘプタメチレンイミノ）エチルアリルシラン、
２−（１−ヘプタメチレンイミノ）エチルジ−ｎ−プロピルアリルシラン、
ジエチル−３−（１−ヘプタメチレンイミノ）−ｎ−プロピルアリルシラン、
３−（１−ヘプタメチレンイミノ）−ｎ−プロピルジ−ｎ−プロピルアリルシラン、
【０１１２】
ジメチル−１−オクタメチレンイミノメチルアリルシラン、ジメチル−２−（１−オクタメチレンイミノ）エチルアリルシラン、ジメチル−３−（１−オクタメチレンイミノ）−ｎ−プロピルアリルシラン、
ジエチル−１−オクタメチレンイミノメチルアリルシラン、
１−オクタメチレンイミノメチルジ−ｎ−プロピルアリルシラン、
ジエチル−２−（１−オクタメチレンイミノ）エチルアリルシラン、
２−（１−オクタメチレンイミノ）エチルジ−ｎ−プロピルアリルシラン、
ジエチル−３−（１−オクタメチレンイミノ）−ｎ−プロピルアリルシラン、
３−（１−オクタメチレンイミノ）−ｎ−プロピルジ−ｎ−プロピルアリルシラン、
【０１１３】
１−デカメチレンイミノメチルジメチルアリルシラン、２−（１−デカメチレンイミノ）エチルジメチルアリルシラン、３−（１−デカメチレンイミノ）−ｎ−プロピルジメチルアリルシラン、
１−デカメチレンイミノメチルジエチルアリルシラン、
１−デカメチレンイミノメチルジ−ｎ−プロピルアリルシラン、
２−（１−デカメチレンイミノ）エチルジエチルアリルシラン、
２−（１−デカメチレンイミノ）エチルジ−ｎ−プロピルアリルシラン、
３−（１−デカメチレンイミノ）−ｎ−プロピルジエチルアリルシラン、
３−（１−デカメチレンイミノ）−ｎ−プロピルジ−ｎ−プロピルアリルシラン、
【０１１４】
１−ドデカメチレンイミノメチルジメチルアリルシラン、２−（１−ドデカメチレンイミノ）エチルジメチルアリルシラン、３−（１−ドデカメチレンイミノ）−ｎ−プロピルジメチルアリルシラン、
１−ドデカメチレンイミノメチルジエチルアリルシラン、
１−ドデカメチレンイミノメチルジ−ｎ−プロピルアリルシラン、
２−（１−ドデカメチレンイミノ）エチルジエチルアリルシラン、
２−（１−ドデカメチレンイミノ）エチルジ−ｎ−プロピルアリルシラン、
３−（１−ドデカメチレンイミノ）−ｎ−プロピルジエチルアリルシラン、
３−（１−ドデカメチレンイミノ）−ｎ−プロピルジ−ｎ−プロピルアリルシラン。
【０１１５】
〔９〕  １−ポリメチレンイミノアルキルジアルキル−１−プロペニルシラン：
１−アジリジニルメチルジメチル−１−プロペニルシラン、２−（１−アジリジニル）エチルジメチル−１−プロペニルシラン、３−（１−アジリジニル）−ｎ−プロピルジメチル−１−プロペニルシラン、
１−アジリジニルメチルジエチル−１−プロペニルシラン、
１−アジリジニルメチルジ−ｎ−プロピル１−プロペニルシラン、
２−（１−アジリジニル）エチルジエチル−１−プロペニルシラン、
２−（１−アジリジニル）エチルジ−ｎ−プロピル１−プロペニルシラン、
３−（１−アジリジニル）−ｎ−プロピルジエチル−１−プロペニルシラン、
３−（１−アジリジニル）−ｎ−プロピルジ−ｎ−プロピル１−プロペニルシラン、
【０１１６】
１−アゼリジニルメチルジメチル−１−プロペニルシラン、２−（１−アゼリジニル）エチルジメチル−１−プロペニルシラン、３−（１−アゼリジニル）−ｎ−プロピルジメチル−１−プロペニルシラン、
１−アゼリジニルメチルジエチル−１−プロペニルシラン、
１−アゼリジニルメチルジ−ｎ−プロピル１−プロペニルシラン、
２−（１−アゼリジニル）エチルジエチル−１−プロペニルシラン、
２−（１−アゼリジニル）エチルジ−ｎ−プロピル１−プロペニルシラン、
３−（１−アゼリジニル）−ｎ−プロピルジエチル−１−プロペニルシラン、
３−（１−アゼリジニル）−ｎ−プロピルジ−ｎ−プロピル１−プロペニルシラン、
【０１１７】
ジメチル−１−ピロリジニルメチル−１−プロペニルシラン、ジメチル−２−（１−ピロリジニル）エチル−１−プロペニルシラン、３ジメチル−（１−ピロリジニル）−ｎ−プロピル１−プロペニルシラン、
ジエチル−１−ピロリジニルメチル−１−プロペニルシラン、
１−ピロリジニルメチルジ−ｎ−プロピル１−プロペニルシラン、
ジエチル−２−（１−ピロリジニル）エチル−１−プロペニルシラン、
２−（１−ピロリジニル）エチルジ−ｎ−プロピル１−プロペニルシラン、
ジエチル−３−（１−ピロリジニル）−ｎ−プロピル１−プロペニルシラン、
３−（１−ピロリジニル）−ｎ−プロピルジ−ｎ−プロピル１−プロペニルシラン、
【０１１８】
ジメチル−１−ピペリジニルメチル−１−プロペニルシラン、ジメチル−２−（１−ピペリジニル）エチル−１−プロペニルシラン、ジメチル−３−（１−ピペリジニル）−ｎ−プロピル１−プロペニルシラン、
ジエチル−１−ピペリジニルメチル−１−プロペニルシラン、
１−ピペリジニルメチルジ−ｎ−プロピル１−プロペニルシラン、
２−（１−ピペリジニル）エチルジエチル−１−プロペニルシラン、
２−（１−ピペリジニル）エチルジ−ｎ−プロピル１−プロペニルシラン、
ジエチル−３−（１−ピペリジニル）−ｎ−プロピル１−プロペニルシラン、
３−（１−ピペリジニル）−ｎ−プロピルジ−ｎ−プロピル１−プロペニルシラン、
【０１１９】
１−ヘキサメチレンイミノメチルジメチル−１−プロペニルシラン、２−（１−ヘキサメチレンイミノ）エチルジメチル−１−プロペニルシラン、３−（１−ヘキサメチレンイミノ）−ｎ−プロピルジメチル−１−プロペニルシラン、
ジエチル−１−ヘキサメチレンイミノメチル−１−プロペニルシラン、
１−ヘキサメチレンイミノメチルジ−ｎ−プロピル１−プロペニルシラン、
ジエチル−２−（１−ヘキサメチレンイミノ）エチル−１−プロペニルシラン、
２−（１−ヘキサメチレンイミノ）エチルジ−ｎ−プロピル１−プロペニルシラン、
ジエチル−３−（１−ヘキサメチレンイミノ）−ｎ−プロピル１−プロペニルシラン、
３−（１−ヘキサメチレンイミノ）−ｎ−プロピルジ−ｎ−プロピル１−プロペニルシラン、
【０１２０】
１−ヘプタメチレンイミノメチルジメチル−１−プロペニルシラン、２−（１−ヘプタメチレンイミノ）エチルジメチル−１−プロペニルシラン、３−（１−ヘプタメチレンイミノ）−ｎ−プロピルジメチル−１−プロペニルシラン、
ジエチル−１−ヘプタメチレンイミノメチル−１−プロペニルシラン、
１−ヘプタメチレンイミノメチルジ−ｎ−プロピル１−プロペニルシラン、
ジエチル−２−（１−ヘプタメチレンイミノ）エチル−１−プロペニルシラン、
２−（１−ヘプタメチレンイミノ）エチルジ−ｎ−プロピル１−プロペニルシラン、
ジエチル−３−（１−ヘプタメチレンイミノ）−ｎ−プロピル１−プロペニルシラン、
３−（１−ヘプタメチレンイミノ）−ｎ−プロピルジ−ｎ−プロピル１−プロペニルシラン、
【０１２１】
ジメチル−１−オクタメチレンイミノメチル−１−プロペニルシラン、ジメチル−２−（１−オクタメチレンイミノ）エチル−１−プロペニルシラン、ジメチル−３−（１−オクタメチレンイミノ）−ｎ−プロピル１−プロペニルシラン、
ジエチル−１−オクタメチレンイミノメチル−１−プロペニルシラン、
１−オクタメチレンイミノメチルジ−ｎ−プロピル１−プロペニルシラン、
ジエチル−２−（１−オクタメチレンイミノ）エチル−１−プロペニルシラン、
２−（１−オクタメチレンイミノ）エチルジ−ｎ−プロピル１−プロペニルシラン、
ジエチル−３−（１−オクタメチレンイミノ）−ｎ−プロピル１−プロペニルシラン、
３−（１−オクタメチレンイミノ）−ｎ−プロピルジ−ｎ−プロピル１−プロペニルシラン、
【０１２２】
１−デカメチレンイミノメチルジメチル−１−プロペニルシラン、２−（１−デカメチレンイミノ）エチルジメチル−１−プロペニルシラン、３−（１−デカメチレンイミノ）−ｎ−プロピルジメチル−１−プロペニルシラン、
１−デカメチレンイミノメチルジエチル−１−プロペニルシラン、
１−デカメチレンイミノメチルジ−ｎ−プロピル１−プロペニルシラン、
２−（１−デカメチレンイミノ）エチルジエチル−１−プロペニルシラン、
２−（１−デカメチレンイミノ）エチルジ−ｎ−プロピル１−プロペニルシラン、
３−（１−デカメチレンイミノ）−ｎ−プロピルジエチル−１−プロペニルシラン、
３−（１−デカメチレンイミノ）−ｎ−プロピルジ−ｎ−プロピル１−プロペニルシラン、
【０１２３】
１−ドデカメチレンイミノメチルジメチル−１−プロペニルシラン、２−（１−ドデカメチレンイミノ）エチルジメチル−１−プロペニルシラン、３−（１−ドデカメチレンイミノ）−ｎ−プロピルジメチル−１−プロペニルシラン、
１−ドデカメチレンイミノメチルジエチル−１−プロペニルシラン、
１−ドデカメチレンイミノメチルジ−ｎ−プロピル１−プロペニルシラン、
２−（１−ドデカメチレンイミノ）エチルジエチル−１−プロペニルシラン、
２−（１−ドデカメチレンイミノ）エチルジ−ｎ−プロピル１−プロペニルシラン、
３−（１−ドデカメチレンイミノ）−ｎ−プロピルジエチル−１−プロペニルシラン、
３−（１−ドデカメチレンイミノ）−ｎ−プロピルジ−ｎ−プロピル１−プロペニルシラン。
【０１２４】
〔１０〕  １−ポリメチレンイミノアルキルジアルキルイソプロペニルシラン：
１−アジリジニルメチルジメチルイソプロペニルシラン、２−（１−アジリジニル）エチルジメチルイソプロペニルシラン、３−（１−アジリジニル）−ｎ−プロピルジメチルイソプロペニルシラン、
１−アジリジニルメチルジエチルイソプロペニルシラン、
１−アジリジニルメチルジ−ｎ−プロピルイソプロペニルシラン、
２−（１−アジリジニル）エチルジエチルイソプロペニルシラン、
２−（１−アジリジニル）エチルジ−ｎ−プロピルイソプロペニルシラン、
３−（１−アジリジニル）−ｎ−プロピルジエチルイソプロペニルシラン、
３−（１−アジリジニル）−ｎ−プロピルジ−ｎ−プロピルイソプロペニルシラン、
【０１２５】
１−アゼリジニルメチルジメチルイソプロペニルシラン、２−（１−アゼリジニル）エチルジメチルイソプロペニルシラン、３−（１−アゼリジニル）−ｎ−プロピルジメチルイソプロペニルシラン、
１−アゼリジニルメチルジエチルイソプロペニルシラン、
１−アゼリジニルメチルジ−ｎ−プロピルイソプロペニルシラン、
２−（１−アゼリジニル）エチルジエチルイソプロペニルシラン、
２−（１−アゼリジニル）エチルジ−ｎ−プロピルイソプロペニルシラン、
３−（１−アゼリジニル）−ｎ−プロピルジエチルイソプロペニルシラン、
３−（１−アゼリジニル）−ｎ−プロピルジ−ｎ−プロピルイソプロペニルシラン、
【０１２６】
ジメチル−１−ピロリジニルメチルイソプロペニルシラン、ジメチル−２−（１−ピロリジニル）エチルイソプロペニルシラン、３ジメチル−（１−ピロリジニル）−ｎ−プロピルイソプロペニルシラン、
ジエチル−１−ピロリジニルメチルイソプロペニルシラン、
１−ピロリジニルメチルジ−ｎ−プロピルイソプロペニルシラン、
ジエチル−２−（１−ピロリジニル）エチルイソプロペニルシラン、
２−（１−ピロリジニル）エチルジ−ｎ−プロピルイソプロペニルシラン、
ジエチル−３−（１−ピロリジニル）−ｎ−プロピルイソプロペニルシラン、
３−（１−ピロリジニル）−ｎ−プロピルジ−ｎ−プロピルイソプロペニルシラン、
【０１２７】
ジメチル−１−ピペリジニルメチルイソプロペニルシラン、ジメチル−２−（１−ピペリジニル）エチルイソプロペニルシラン、ジメチル−３−（１−ピペリジニル）−ｎ−プロピルイソプロペニルシラン、
ジエチル−１−ピペリジニルメチルイソプロペニルシラン、
１−ピペリジニルメチルジ−ｎ−プロピルイソプロペニルシラン、
２−（１−ピペリジニル）エチルジエチルイソプロペニルシラン、
２−（１−ピペリジニル）エチルジ−ｎ−プロピルイソプロペニルシラン、
ジエチル−３−（１−ピペリジニル）−ｎ−プロピルイソプロペニルシラン、
３−（１−ピペリジニル）−ｎ−プロピルジ−ｎ−プロピルイソプロペニルシラン、
【０１２８】
１−ヘキサメチレンイミノメチルジメチルイソプロペニルシラン、２−（１−ヘキサメチレンイミノ）エチルジメチルイソプロペニルシラン、３−（１−ヘキサメチレンイミノ）−ｎ−プロピルジメチルイソプロペニルシラン、
ジエチル−１−ヘキサメチレンイミノメチルイソプロペニルシラン、
１−ヘキサメチレンイミノメチルジ−ｎ−プロピルイソプロペニルシラン、
ジエチル−２−（１−ヘキサメチレンイミノ）エチルイソプロペニルシラン、
２−（１−ヘキサメチレンイミノ）エチルジ−ｎ−プロピルイソプロペニルシラン、
ジエチル−３−（１−ヘキサメチレンイミノ）−ｎ−プロピルイソプロペニルシラン、
３−（１−ヘキサメチレンイミノ）−ｎ−プロピルジ−ｎ−プロピルイソプロペニルシラン、
【０１２９】
１−ヘプタメチレンイミノメチルジメチルイソプロペニルシラン、２−（１−ヘプタメチレンイミノ）エチルジメチルイソプロペニルシラン、３−（１−ヘプタメチレンイミノ）−ｎ−プロピルジメチルイソプロペニルシラン、
ジエチル−１−ヘプタメチレンイミノメチルイソプロペニルシラン、
１−ヘプタメチレンイミノメチルジ−ｎ−プロピルイソプロペニルシラン、
ジエチル−２−（１−ヘプタメチレンイミノ）エチルイソプロペニルシラン、
２−（１−ヘプタメチレンイミノ）エチルジ−ｎ−プロピルイソプロペニルシラン、
ジエチル−３−（１−ヘプタメチレンイミノ）−ｎ−プロピルイソプロペニルシラン、
３−（１−ヘプタメチレンイミノ）−ｎ−プロピルジ−ｎ−プロピルイソプロペニルシラン、
【０１３０】
ジメチル−１−オクタメチレンイミノメチルイソプロペニルシラン、ジメチル−２−（１−オクタメチレンイミノ）エチルイソプロペニルシラン、ジメチル−３−（１−オクタメチレンイミノ）−ｎ−プロピルイソプロペニルシラン、
ジエチル−１−オクタメチレンイミノメチルイソプロペニルシラン、
１−オクタメチレンイミノメチルジ−ｎ−プロピルイソプロペニルシラン、
ジエチル−２−（１−オクタメチレンイミノ）エチルイソプロペニルシラン、
２−（１−オクタメチレンイミノ）エチルジ−ｎ−プロピルイソプロペニルシラン、
ジエチル−３−（１−オクタメチレンイミノ）−ｎ−プロピルイソプロペニルシラン、
３−（１−オクタメチレンイミノ）−ｎ−プロピルジ−ｎ−プロピルイソプロペニルシラン、
【０１３１】
１−デカメチレンイミノメチルジメチルイソプロペニルシラン、２−（１−デカメチレンイミノ）エチルジメチルイソプロペニルシラン、３−（１−デカメチレンイミノ）−ｎ−プロピルジメチルイソプロペニルシラン、
１−デカメチレンイミノメチルジエチルイソプロペニルシラン、
１−デカメチレンイミノメチルジ−ｎ−プロピルイソプロペニルシラン、
２−（１−デカメチレンイミノ）エチルジエチルイソプロペニルシラン、
２−（１−デカメチレンイミノ）エチルジ−ｎ−プロピルイソプロペニルシラン、
３−（１−デカメチレンイミノ）−ｎ−プロピルジエチルイソプロペニルシラン、
３−（１−デカメチレンイミノ）−ｎ−プロピルジ−ｎ−プロピルイソプロペニルシラン、
【０１３２】
１−ドデカメチレンイミノメチルジメチルイソプロペニルシラン、２−（１−ドデカメチレンイミノ）エチルジメチルイソプロペニルシラン、３−（１−ドデカメチレンイミノ）−ｎ−プロピルジメチルイソプロペニルシラン、
１−ドデカメチレンイミノメチルジエチルイソプロペニルシラン、
１−ドデカメチレンイミノメチルジ−ｎ−プロピルイソプロペニルシラン、
２−（１−ドデカメチレンイミノ）エチルジエチルイソプロペニルシラン、
２−（１−ドデカメチレンイミノ）エチルジ−ｎ−プロピルイソプロペニルシラン、
３−（１−ドデカメチレンイミノ）−ｎ−プロピルジエチルイソプロペニルシラン、
３−（１−ドデカメチレンイミノ）−ｎ−プロピルジ−ｎ−プロピルイソプロペニルシラン。
【０１３３】
〔１１〕  １−ポリメチレンイミノアルキルジアルキルクロチルシラン：
１−アジリジニルメチルジメチルクロチルシラン、２−（１−アジリジニル）エチルジメチルクロチルシラン、３−（１−アジリジニル）−ｎ−プロピルジメチルクロチルシラン、
１−アジリジニルメチルジエチルクロチルシラン、
１−アジリジニルメチルジ−ｎ−プロピルクロチルシラン、
２−（１−アジリジニル）エチルジエチルクロチルシラン、
２−（１−アジリジニル）エチルジ−ｎ−プロピルクロチルシラン、
３−（１−アジリジニル）−ｎ−プロピルジエチルクロチルシラン、
３−（１−アジリジニル）−ｎ−プロピルジ−ｎ−プロピルクロチルシラン、
【０１３４】
１−アゼリジニルメチルジメチルクロチルシラン、２−（１−アゼリジニル）エチルジメチルクロチルシラン、３−（１−アゼリジニル）−ｎ−プロピルジメチルクロチルシラン、
１−アゼリジニルメチルジエチルクロチルシラン、
１−アゼリジニルメチルジ−ｎ−プロピルクロチルシラン、
２−（１−アゼリジニル）エチルジエチルクロチルシラン、
２−（１−アゼリジニル）エチルジ−ｎ−プロピルクロチルシラン、
３−（１−アゼリジニル）−ｎ−プロピルジエチルクロチルシラン、
３−（１−アゼリジニル）−ｎ−プロピルジ−ｎ−プロピルクロチルシラン、
【０１３５】
ジメチル−１−ピロリジニルメチルクロチルシラン、ジメチル−２−（１−ピロリジニル）エチルクロチルシラン、３ジメチル−（１−ピロリジニル）−ｎ−プロピルクロチルシラン、
ジエチル−１−ピロリジニルメチルクロチルシラン、
１−ピロリジニルメチルジ−ｎ−プロピルクロチルシラン、
ジエチル−２−（１−ピロリジニル）エチルクロチルシラン、
２−（１−ピロリジニル）エチルジ−ｎ−プロピルクロチルシラン、
ジエチル−３−（１−ピロリジニル）−ｎ−プロピルクロチルシラン、
３−（１−ピロリジニル）−ｎ−プロピルジ−ｎ−プロピルクロチルシラン、
【０１３６】
ジメチル−１−ピペリジニルメチルクロチルシラン、ジメチル−２−（１−ピペリジニル）エチルクロチルシラン、ジメチル−３−（１−ピペリジニル）−ｎ−プロピルクロチルシラン、
ジエチル−１−ピペリジニルメチルクロチルシラン、
１−ピペリジニルメチルジ−ｎ−プロピルクロチルシラン、
２−（１−ピペリジニル）エチルジエチルクロチルシラン、
２−（１−ピペリジニル）エチルジ−ｎ−プロピルクロチルシラン、
ジエチル−３−（１−ピペリジニル）−ｎ−プロピルクロチルシラン、
３−（１−ピペリジニル）−ｎ−プロピルジ−ｎ−プロピルクロチルシラン、
【０１３７】
１−ヘキサメチレンイミノメチルジメチルクロチルシラン、２−（１−ヘキサメチレンイミノ）エチルジメチルクロチルシラン、３−（１−ヘキサメチレンイミノ）−ｎ−プロピルジメチルクロチルシラン、
ジエチル−１−ヘキサメチレンイミノメチルクロチルシラン、
１−ヘキサメチレンイミノメチルジ−ｎ−プロピルクロチルシラン、
ジエチル−２−（１−ヘキサメチレンイミノ）エチルクロチルシラン、
２−（１−ヘキサメチレンイミノ）エチルジ−ｎ−プロピルクロチルシラン、
ジエチル−３−（１−ヘキサメチレンイミノ）−ｎ−プロピルクロチルシラン、
３−（１−ヘキサメチレンイミノ）−ｎ−プロピルジ−ｎ−プロピルクロチルシラン、
【０１３８】
１−ヘプタメチレンイミノメチルジメチルクロチルシラン、２−（１−ヘプタメチレンイミノ）エチルジメチルクロチルシラン、３−（１−ヘプタメチレンイミノ）−ｎ−プロピルジメチルクロチルシラン、
ジエチル−１−ヘプタメチレンイミノメチルクロチルシラン、
１−ヘプタメチレンイミノメチルジ−ｎ−プロピルクロチルシラン、
ジエチル−２−（１−ヘプタメチレンイミノ）エチルクロチルシラン、
２−（１−ヘプタメチレンイミノ）エチルジ−ｎ−プロピルクロチルシラン、
ジエチル−３−（１−ヘプタメチレンイミノ）−ｎ−プロピルクロチルシラン、
３−（１−ヘプタメチレンイミノ）−ｎ−プロピルジ−ｎ−プロピルクロチルシラン、
【０１３９】
ジメチル−１−オクタメチレンイミノメチルクロチルシラン、ジメチル−２−（１−オクタメチレンイミノ）エチルクロチルシラン、ジメチル−３−（１−オクタメチレンイミノ）−ｎ−プロピルクロチルシラン、
ジエチル−１−オクタメチレンイミノメチルクロチルシラン、
１−オクタメチレンイミノメチルジ−ｎ−プロピルクロチルシラン、
ジエチル−２−（１−オクタメチレンイミノ）エチルクロチルシラン、
２−（１−オクタメチレンイミノ）エチルジ−ｎ−プロピルクロチルシラン、
ジエチル−３−（１−オクタメチレンイミノ）−ｎ−プロピルクロチルシラン、
３−（１−オクタメチレンイミノ）−ｎ−プロピルジ−ｎ−プロピルクロチルシラン、
【０１４０】
１−デカメチレンイミノメチルジメチルクロチルシラン、２−（１−デカメチレンイミノ）エチルジメチルクロチルシラン、３−（１−デカメチレンイミノ）−ｎ−プロピルジメチルクロチルシラン、
１−デカメチレンイミノメチルジエチルクロチルシラン、
１−デカメチレンイミノメチルジ−ｎ−プロピルクロチルシラン、
２−（１−デカメチレンイミノ）エチルジエチルクロチルシラン、
２−（１−デカメチレンイミノ）エチルジ−ｎ−プロピルクロチルシラン、
３−（１−デカメチレンイミノ）−ｎ−プロピルジエチルクロチルシラン、
３−（１−デカメチレンイミノ）−ｎ−プロピルジ−ｎ−プロピルクロチルシラン、
【０１４１】
１−ドデカメチレンイミノメチルジメチルクロチルシラン、２−（１−ドデカメチレンイミノ）エチルジメチルクロチルシラン、３−（１−ドデカメチレンイミノ）−ｎ−プロピルジメチルクロチルシラン、
１−ドデカメチレンイミノメチルジエチルクロチルシラン、
１−ドデカメチレンイミノメチルジ−ｎ−プロピルクロチルシラン、
２−（１−ドデカメチレンイミノ）エチルジエチルクロチルシラン、
２−（１−ドデカメチレンイミノ）エチルジ−ｎ−プロピルクロチルシラン、
３−（１−ドデカメチレンイミノ）−ｎ−プロピルジエチルクロチルシラン、
３−（１−ドデカメチレンイミノ）−ｎ−プロピルジ−ｎ−プロピルクロチルシラン。
【０１４２】
〔１２〕  １−ポリメチレンイミノアルキルジアルキルメタリルシラン：
１−アジリジニルメチルジメチルメタリルシラン、２−（１−アジリジニル）エチルジメチルメタリルシラン、３−（１−アジリジニル）−ｎ−プロピルジメチルメタリルシラン、
１−アジリジニルメチルジエチルメタリルシラン、
１−アジリジニルメチルジ−ｎ−プロピルメタリルシラン、
２−（１−アジリジニル）エチルジエチルメタリルシラン、
２−（１−アジリジニル）エチルジ−ｎ−プロピルメタリルシラン、
３−（１−アジリジニル）−ｎ−プロピルジエチルメタリルシラン、
３−（１−アジリジニル）−ｎ−プロピルジ−ｎ−プロピルメタリルシラン、
【０１４３】
１−アゼリジニルメチルジメチルメタリルシラン、２−（１−アゼリジニル）エチルジメチルメタリルシラン、３−（１−アゼリジニル）−ｎ−プロピルジメチルメタリルシラン、
１−アゼリジニルメチルジエチルメタリルシラン、
１−アゼリジニルメチルジ−ｎ−プロピルメタリルシラン、
２−（１−アゼリジニル）エチルジエチルメタリルシラン、
２−（１−アゼリジニル）エチルジ−ｎ−プロピルメタリルシラン、
３−（１−アゼリジニル）−ｎ−プロピルジエチルメタリルシラン、
３−（１−アゼリジニル）−ｎ−プロピルジ−ｎ−プロピルメタリルシラン、
【０１４４】
ジメチル−１−ピロリジニルメチルメタリルシラン、ジメチル−２−（１−ピロリジニル）エチルメタリルシラン、３ジメチル−（１−ピロリジニル）−ｎ−プロピルメタリルシラン、
ジエチル−１−ピロリジニルメチルメタリルシラン、
１−ピロリジニルメチルジ−ｎ−プロピルメタリルシラン、
ジエチル−２−（１−ピロリジニル）エチルメタリルシラン、
２−（１−ピロリジニル）エチルジ−ｎ−プロピルメタリルシラン、
ジエチル−３−（１−ピロリジニル）−ｎ−プロピルメタリルシラン、
３−（１−ピロリジニル）−ｎ−プロピルジ−ｎ−プロピルメタリルシラン、
【０１４５】
ジメチル−１−ピペリジニルメチルメタリルシラン、ジメチル−２−（１−ピペリジニル）エチルメタリルシラン、ジメチル−３−（１−ピペリジニル）−ｎ−プロピルメタリルシラン、
ジエチル−１−ピペリジニルメチルメタリルシラン、
１−ピペリジニルメチルジ−ｎ−プロピルメタリルシラン、
２−（１−ピペリジニル）エチルジエチルメタリルシラン、
２−（１−ピペリジニル）エチルジ−ｎ−プロピルメタリルシラン、
ジエチル−３−（１−ピペリジニル）−ｎ−プロピルメタリルシラン、
３−（１−ピペリジニル）−ｎ−プロピルジ−ｎ−プロピルメタリルシラン、
【０１４６】
１−ヘキサメチレンイミノメチルジメチルメタリルシラン、２−（１−ヘキサメチレンイミノ）エチルジメチルメタリルシラン、３−（１−ヘキサメチレンイミノ）−ｎ−プロピルジメチルメタリルシラン、
ジエチル−１−ヘキサメチレンイミノメチルメタリルシラン、
１−ヘキサメチレンイミノメチルジ−ｎ−プロピルメタリルシラン、
ジエチル−２−（１−ヘキサメチレンイミノ）エチルメタリルシラン、
２−（１−ヘキサメチレンイミノ）エチルジ−ｎ−プロピルメタリルシラン、
ジエチル−３−（１−ヘキサメチレンイミノ）−ｎ−プロピルメタリルシラン、
３−（１−ヘキサメチレンイミノ）−ｎ−プロピルジ−ｎ−プロピルメタリルシラン、
【０１４７】
１−ヘプタメチレンイミノメチルジメチルメタリルシラン、２−（１−ヘプタメチレンイミノ）エチルジメチルメタリルシラン、３−（１−ヘプタメチレンイミノ）−ｎ−プロピルジメチルメタリルシラン、
ジエチル−１−ヘプタメチレンイミノメチルメタリルシラン、
１−ヘプタメチレンイミノメチルジ−ｎ−プロピルメタリルシラン、
ジエチル−２−（１−ヘプタメチレンイミノ）エチルメタリルシラン、
２−（１−ヘプタメチレンイミノ）エチルジ−ｎ−プロピルメタリルシラン、
ジエチル−３−（１−ヘプタメチレンイミノ）−ｎ−プロピルメタリルシラン、
３−（１−ヘプタメチレンイミノ）−ｎ−プロピルジ−ｎ−プロピルメタリルシラン、
【０１４８】
ジメチル−１−オクタメチレンイミノメチルメタリルシラン、ジメチル−２−（１−オクタメチレンイミノ）エチルメタリルシラン、ジメチル−３−（１−オクタメチレンイミノ）−ｎ−プロピルメタリルシラン、
ジエチル−１−オクタメチレンイミノメチルメタリルシラン、
１−オクタメチレンイミノメチルジ−ｎ−プロピルメタリルシラン、
ジエチル−２−（１−オクタメチレンイミノ）エチルメタリルシラン、
２−（１−オクタメチレンイミノ）エチルジ−ｎ−プロピルメタリルシラン、
ジエチル−３−（１−オクタメチレンイミノ）−ｎ−プロピルメタリルシラン、
３−（１−オクタメチレンイミノ）−ｎ−プロピルジ−ｎ−プロピルメタリルシラン、
【０１４９】
１−デカメチレンイミノメチルジメチルメタリルシラン、２−（１−デカメチレンイミノ）エチルジメチルメタリルシラン、３−（１−デカメチレンイミノ）−ｎ−プロピルジメチルメタリルシラン、
１−デカメチレンイミノメチルジエチルメタリルシラン、
１−デカメチレンイミノメチルジ−ｎ−プロピルメタリルシラン、
２−（１−デカメチレンイミノ）エチルジエチルメタリルシラン、
２−（１−デカメチレンイミノ）エチルジ−ｎ−プロピルメタリルシラン、
３−（１−デカメチレンイミノ）−ｎ−プロピルジエチルメタリルシラン、
３−（１−デカメチレンイミノ）−ｎ−プロピルジ−ｎ−プロピルメタリルシラン、
【０１５０】
１−ドデカメチレンイミノメチルジメチルメタリルシラン、２−（１−ドデカメチレンイミノ）エチルジメチルメタリルシラン、３−（１−ドデカメチレンイミノ）−ｎ−プロピルジメチルメタリルシラン、
１−ドデカメチレンイミノメチルジエチルメタリルシラン、
１−ドデカメチレンイミノメチルジ−ｎ−プロピルメタリルシラン、
２−（１−ドデカメチレンイミノ）エチルジエチルメタリルシラン、
２−（１−ドデカメチレンイミノ）エチルジ−ｎ−プロピルメタリルシラン、
３−（１−ドデカメチレンイミノ）−ｎ−プロピルジエチルメタリルシラン、
３−（１−ドデカメチレンイミノ）−ｎ−プロピルジ−ｎ−プロピルメタリルシラン。
【０１５１】
式（１）で表される化合物としては、Ｒ１が式（２）で表される基であり、ｍが２であり、Ａが式（３）で表される非環状アミノ基である化合物があげられる。
該化合物としては、
ビス（ジアルキルアミノ）アルキルアルキルビニルシラン、
ビス（ジアルキルアミノ）アルキルアルキルアリルシラン、
ビス（ジアルキルアミノ）アルキルアルキル−１−プロペニルシラン、
ビス（ジアルキルアミノ）アルキルアルキルイソプロペニルシランがあげられる。
次段落以降に、具体的な化合物を例示する。
【０１５２】
〔１３〕  ビス（ジアルキルアミノ）アルキルアルキルビニルシラン：
ビス（ジメチルアミノ）メチルメチルビニルシラン、ビス（ジエチルアミノ）メチルメチルビニルシラン、ビス（ジ−ｎ−プロピルアミノ）メチルメチルビニルシラン、ビス（ジメチルアミノ）メチルエチルビニルシラン、ビス（ジエチルアミノ）メチルエチルビニルシラン、ビス（ジ−ｎ−プロピルアミノ）メチルエチルビニルシラン、
【０１５３】
２−ビス（ジメチルアミノ）エチルメチルビニルシラン、２−ビス（ジエチルアミノ）エチルメチルビニルシラン、２−ビス（ジ−ｎ−プロピルアミノ）エチルメチルビニルシラン、２−ビス（ジメチルアミノ）エチルエチルビニルシラン、２−ビス（ジエチルアミノ）エチルエチルビニルシラン、２−ビス（ジ−ｎ−プロピルアミノ）エチルエチルビニルシラン、
【０１５４】
３−ビス（ジメチルアミノ）−ｎ−プロピルメチルビニルシラン、３−ビス（ジエチルアミノ）−ｎ−プロピルメチルビニルシラン、３−ビス（ジ−ｎ−プロピルアミノ）−ｎ−プロピルメチルビニルシラン、３−ビス（ジメチルアミノ）−ｎ−プロピルエチルビニルシラン、３−ビス（ジエチルアミノ）−ｎ−プロピルエチルビニルシラン、３−ビス（ジ−ｎ−プロピルアミノ）−ｎ−プロピルエチルビニルシラン。
【０１５５】
〔１４〕  ビス（ジアルキルアミノ）アルキルアルキルアリルシラン：
ビス（ジメチルアミノ）メチルメチルアリルシラン、ビス（ジエチルアミノ）メチルメチルアリルシラン、ビス（ジ−ｎ−プロピルアミノ）メチルメチルアリルシラン、ビス（ジメチルアミノ）メチルエチルアリルシラン、ビス（ジエチルアミノ）メチルエチルアリルシラン、ビス（ジ−ｎ−プロピルアミノ）メチルエチルアリルシラン、
【０１５６】
２−ビス（ジメチルアミノ）エチルメチルアリルシラン、２−ビス（ジエチルアミノ）エチルメチルアリルシラン、２−ビス（ジ−ｎ−プロピルアミノ）エチルメチルアリルシラン、２−ビス（ジメチルアミノ）エチルエチルアリルシラン、２−ビス（ジエチルアミノ）エチルエチルアリルシラン、２−ビス（ジ−ｎ−プロピルアミノ）エチルエチルアリルシラン、
【０１５７】
３−ビス（ジメチルアミノ）−ｎ−プロピルメチルアリルシラン、３−ビス（ジエチルアミノ）−ｎ−プロピルメチルアリルシラン、３−ビス（ジ−ｎ−プロピルアミノ）−ｎ−プロピルメチルアリルシラン、３−ビス（ジメチルアミノ）−ｎ−プロピルエチルアリルシラン、３−ビス（ジエチルアミノ）−ｎ−プロピルエチルアリルシラン、３−ビス（ジ−ｎ−プロピルアミノ）−ｎ−プロピルエチルアリルシラン。
【０１５８】
〔１５〕  ビス（ジアルキルアミノ）アルキルアルキル−１−プロペニルシラン：
ビス（ジメチルアミノ）メチルメチル−１−プロペニルシラン、ビス（ジエチルアミノ）メチルメチル−１−プロペニルシラン、ビス（ジ−ｎ−プロピルアミノ）メチルメチル−１−プロペニルシラン、ビス（ジメチルアミノ）メチルエチル−１−プロペニルシラン、ビス（ジエチルアミノ）メチルエチル−１−プロペニルシラン、ビス（ジ−ｎ−プロピルアミノ）メチルエチル−１−プロペニルシラン、
【０１５９】
２−ビス（ジメチルアミノ）エチルメチル−１−プロペニルシラン、２−ビス（ジエチルアミノ）エチルメチル−１−プロペニルシラン、２−ビス（ジ−ｎ−プロピルアミノ）エチルメチル−１−プロペニルシラン、２−ビス（ジメチルアミノ）エチルエチル−１−プロペニルシラン、２−ビス（ジエチルアミノ）エチルエチル−１−プロペニルシラン、２−ビス（ジ−ｎ−プロピルアミノ）エチルエチル−１−プロペニルシラン、
【０１６０】
３−ビス（ジメチルアミノ）−ｎ−プロピルメチル−１−プロペニルシラン、３−ビス（ジエチルアミノ）−ｎ−プロピルメチル−１−プロペニルシラン、３−ビス（ジ−ｎ−プロピルアミノ）−ｎ−プロピルメチル−１−プロペニルシラン、３−ビス（ジメチルアミノ）−ｎ−プロピルエチル−１−プロペニルシラン、３−ビス（ジエチルアミノ）−ｎ−プロピルエチル−１−プロペニルシラン、３−ビス（ジ−ｎ−プロピルアミノ）−ｎ−プロピルエチル−１−プロペニルシラン。
【０１６１】
〔１６〕  ビス（ジアルキルアミノ）アルキルアルキルイソプロペニルシラン：
ビス（ジメチルアミノ）メチルメチルイソプロペニルシラン、ビス（ジエチルアミノ）メチルメチルイソプロペニルシラン、ビス（ジ−ｎ−プロピルアミノ）メチルメチルイソプロペニルシラン、ビス（ジメチルアミノ）メチルエチルイソプロペニルシラン、ビス（ジエチルアミノ）メチルエチルイソプロペニルシラン、ビス（ジ−ｎ−プロピルアミノ）メチルエチルイソプロペニルシラン、
【０１６２】
２−ビス（ジメチルアミノ）エチルメチルイソプロペニルシラン、２−ビス（ジエチルアミノ）エチルメチルイソプロペニルシラン、２−ビス（ジ−ｎ−プロピルアミノ）エチルメチルイソプロペニルシラン、２−ビス（ジメチルアミノ）エチルエチルイソプロペニルシラン、２−ビス（ジエチルアミノ）エチルエチルイソプロペニルシラン、２−ビス（ジ−ｎ−プロピルアミノ）エチルエチルイソプロペニルシラン、
【０１６３】
３−ビス（ジメチルアミノ）−ｎ−プロピルメチルイソプロペニルシラン、３−ビス（ジエチルアミノ）−ｎ−プロピルメチルイソプロペニルシラン、３−ビス（ジ−ｎ−プロピルアミノ）−ｎ−プロピルメチルイソプロペニルシラン、３−ビス（ジメチルアミノ）−ｎ−プロピルエチルイソプロペニルシラン、３−ビス（ジエチルアミノ）−ｎ−プロピルエチルイソプロペニルシラン、３−ビス（ジ−ｎ−プロピルアミノ）−ｎ−プロピルエチルイソプロペニルシラン。
【０１６４】
式（１）で表される化合物としては、Ｒ１が式（２）で表される基であり、ｍが２であり、Ａが式（３）で表される環状アミノ基である化合物があげられる。
該化合物としては、
ジ（１−ポリメチレンイミノ）アルキルアルキルビニルシラン、
ジ（１−ポリメチレンイミノ）アルキルアルキルアリルシラン、
ジ（１−ポリメチレンイミノ）アルキルアルキル−１−プロペニルシラン、
ジ（１−ポリメチレンイミノ）アルキルアルキルイソプロペニルシランがあげられる。
次段落以降に、具体的な化合物を例示する。
【０１６５】
〔１７〕  ジ（１−ポリメチレンイミノ）アルキルアルキルビニルシラン：
ジ（１−ピロリジニル）メチルメチルビニルシラン、２，２’−ジ（１−ピロリジニル）エチルメチルビニルシラン、３，３’−ジ（１−ピロリジニル）−ｎ−プロピルメチルビニルシラン、
２−ジ（１−ピロリジニル）エチルエチルビニルシラン、
２−ジ（１−ピロリジニル）エチル−ｎ−プロピルビニルシラン、
３−ジ（１−ピロリジニル）−ｎ−プロピルエチルビニルシラン、
３−ジ（１−ピロリジニル）−ｎ−プロピルｎ−プロピルビニルシラン、
【０１６６】
ジ（１−ピペリジニル）メチルメチルビニルシラン、２，２’−ジ（１−ピペリジニル）エチルメチルビニルシラン、３，３’−ジ（１−ピペリジニル）−ｎ−プロピルメチルビニルシラン、
２−ジ（１−ピペリジニル）エチルエチルビニルシラン、
２−ジ（１−ピペリジニル）エチル−ｎ−プロピルビニルシラン、
３−ジ（１−ピペリジニル）−ｎ−プロピルエチルビニルシラン、
３−ジ（１−ピペリジニル）−ｎ−プロピルｎ−プロピルビニルシラン、
【０１６７】
ジ（１−ヘキサメチレンイミノ）メチルメチルビニルシラン、２，２’−ジ（１−ヘキサメチレンイミノ）エチルメチルビニルシラン、３，３’−ジ（１−ヘキサメチレンイミノ）−ｎ−プロピルメチルビニルシラン、
２−ジ（１−ヘキサメチレンイミノ）エチルエチルビニルシラン、
２−ジ（１−ヘキサメチレンイミノ）エチル−ｎ−プロピルビニルシラン、
３−ジ（１−ヘキサメチレンイミノ）−ｎ−プロピルエチルビニルシラン、
３−ジ（１−ヘキサメチレンイミノ）−ｎ−プロピルｎ−プロピルビニルシラン、
【０１６８】
ジ（１−ヘプタメチレンイミノ）メチルメチルビニルシラン、２，２’−ジ（１−ヘプタメチレンイミノ）エチルメチルビニルシラン、３，３’−ジ（１−ヘプタメチレンイミノ）−ｎ−プロピルメチルビニルシラン、
２−ジ（１−ヘプタメチレンイミノ）エチルエチルビニルシラン、
２−ジ（１−ヘプタメチレンイミノ）エチル−ｎ−プロピルビニルシラン、
３−ジ（１−ヘプタメチレンイミノ）−ｎ−プロピルエチルビニルシラン、
３−ジ（１−ヘプタメチレンイミノ）−ｎ−プロピルｎ−プロピルビニルシラン。
【０１６９】
〔１８〕  ジ（１−ポリメチレンイミノ）アルキルアルキルアリルシラン：
ジ（１−ピロリジニル）メチルメチルアリルシラン、２，２’−ジ（１−ピロリジニル）エチルメチルアリルシラン、３，３’−ジ（１−ピロリジニル）−ｎ−プロピルメチルアリルシラン、
２−ジ（１−ピロリジニル）エチルエチルアリルシラン、
２−ジ（１−ピロリジニル）エチル−ｎ−プロピルアリルシラン、
３−ジ（１−ピロリジニル）−ｎ−プロピルエチルアリルシラン、
３−ジ（１−ピロリジニル）−ｎ−プロピルｎ−プロピルアリルシラン、
【０１７０】
ジ（１−ピペリジニル）メチルメチルアリルシラン、２，２’−ジ（１−ピペリジニル）エチルメチルアリルシラン、３，３’−ジ（１−ピペリジニル）−ｎ−プロピルメチルアリルシラン、
２−ジ（１−ピペリジニル）エチルエチルアリルシラン、
２−ジ（１−ピペリジニル）エチル−ｎ−プロピルアリルシラン、
３−ジ（１−ピペリジニル）−ｎ−プロピルエチルアリルシラン、
３−ジ（１−ピペリジニル）−ｎ−プロピルｎ−プロピルアリルシラン、
【０１７１】
ジ（１−ヘキサメチレンイミノ）メチルメチルアリルシラン、２，２’−ジ（１−ヘキサメチレンイミノ）エチルメチルアリルシラン、３，３’−ジ（１−ヘキサメチレンイミノ）−ｎ−プロピルメチルアリルシラン、
２−ジ（１−ヘキサメチレンイミノ）エチルエチルアリルシラン、
２−ジ（１−ヘキサメチレンイミノ）エチル−ｎ−プロピルアリルシラン、
３−ジ（１−ヘキサメチレンイミノ）−ｎ−プロピルエチルアリルシラン、
３−ジ（１−ヘキサメチレンイミノ）−ｎ−プロピルｎ−プロピルアリルシラン、
【０１７２】
ジ（１−ヘプタメチレンイミノ）メチルメチルアリルシラン、２，２’−ジ（１−ヘプタメチレンイミノ）エチルメチルアリルシラン、３，３’−ジ（１−ヘプタメチレンイミノ）−ｎ−プロピルメチルアリルシラン、
２−ジ（１−ヘプタメチレンイミノ）エチルエチルアリルシラン、
２−ジ（１−ヘプタメチレンイミノ）エチル−ｎ−プロピルアリルシラン、
３−ジ（１−ヘプタメチレンイミノ）−ｎ−プロピルエチルアリルシラン、
３−ジ（１−ヘプタメチレンイミノ）−ｎ−プロピルｎ−プロピルアリルシラン。
【０１７３】
〔１９〕  ジ（１−ポリメチレンイミノ）アルキルアルキル−１−プロペニルシラン：
ジ（１−ピロリジニル）メチルメチル−１−プロペニルシラン、２，２’−ジ（１−ピロリジニル）エチルメチル−１−プロペニルシラン、３，３’−ジ（１−ピロリジニル）−ｎ−プロピルメチル−１−プロペニルシラン、
２−ジ（１−ピロリジニル）エチルエチル−１−プロペニルシラン、
２−ジ（１−ピロリジニル）エチル−ｎ−プロピル１−プロペニルシラン、
３−ジ（１−ピロリジニル）−ｎ−プロピルエチル−１−プロペニルシラン、
３−ジ（１−ピロリジニル）−ｎ−プロピルｎ−プロピル１−プロペニルシラン、
【０１７４】
ジ（１−ピペリジニル）メチルメチル−１−プロペニルシラン、２，２’−ジ（１−ピペリジニル）エチルメチル−１−プロペニルシラン、３，３’−ジ（１−ピペリジニル）−ｎ−プロピルメチル−１−プロペニルシラン、
２−ジ（１−ピペリジニル）エチルエチル−１−プロペニルシラン、
２−ジ（１−ピペリジニル）エチル−ｎ−プロピル１−プロペニルシラン、
３−ジ（１−ピペリジニル）−ｎ−プロピルエチル−１−プロペニルシラン、
３−ジ（１−ピペリジニル）−ｎ−プロピルｎ−プロピル１−プロペニルシラン、
【０１７５】
ジ（１−ヘキサメチレンイミノ）メチルメチル−１−プロペニルシラン、２，２’−ジ（１−ヘキサメチレンイミノ）エチルメチル−１−プロペニルシラン、３，３’−ジ（１−ヘキサメチレンイミノ）−ｎ−プロピルメチル−１−プロペニルシラン、
２−ジ（１−ヘキサメチレンイミノ）エチルエチル−１−プロペニルシラン、
２−ジ（１−ヘキサメチレンイミノ）エチル−ｎ−プロピル１−プロペニルシラン、
３−ジ（１−ヘキサメチレンイミノ）−ｎ−プロピルエチル−１−プロペニルシラン、
３−ジ（１−ヘキサメチレンイミノ）−ｎ−プロピルｎ−プロピル１−プロペニルシラン、
【０１７６】
ジ（１−ヘプタメチレンイミノ）メチルメチル−１−プロペニルシラン、２，２’−ジ（１−ヘプタメチレンイミノ）エチルメチル−１−プロペニルシラン、３，３’−ジ（１−ヘプタメチレンイミノ）−ｎ−プロピルメチル−１−プロペニルシラン、
２−ジ（１−ヘプタメチレンイミノ）エチルエチル−１−プロペニルシラン、
２−ジ（１−ヘプタメチレンイミノ）エチル−ｎ−プロピル１−プロペニルシラン、
３−ジ（１−ヘプタメチレンイミノ）−ｎ−プロピルエチル−１−プロペニルシラン、
３−ジ（１−ヘプタメチレンイミノ）−ｎ−プロピルｎ−プロピル１−プロペニルシラン。
【０１７７】
〔２０〕  ジ（１−ポリメチレンイミノ）アルキルアルキルイソプロペニルシラン：
ジ（１−ピロリジニル）メチルメチルイソプロペニルシラン、２，２’−ジ（１−ピロリジニル）エチルメチルイソプロペニルシラン、３，３’−ジ（１−ピロリジニル）−ｎ−プロピルメチルイソプロペニルシラン、
２−ジ（１−ピロリジニル）エチルエチルイソプロペニルシラン、
２−ジ（１−ピロリジニル）エチル−ｎ−プロピルイソプロペニルシラン、
３−ジ（１−ピロリジニル）−ｎ−プロピルエチルイソプロペニルシラン、
３−ジ（１−ピロリジニル）−ｎ−プロピルｎ−プロピルイソプロペニルシラン、
【０１７８】
ジ（１−ピペリジニル）メチルメチルイソプロペニルシラン、２，２’−ジ（１−ピペリジニル）エチルメチルイソプロペニルシラン、３，３’−ジ（１−ピペリジニル）−ｎ−プロピルメチルイソプロペニルシラン、
２−ジ（１−ピペリジニル）エチルエチルイソプロペニルシラン、
２−ジ（１−ピペリジニル）エチル−ｎ−プロピルイソプロペニルシラン、
３−ジ（１−ピペリジニル）−ｎ−プロピルエチルイソプロペニルシラン、
３−ジ（１−ピペリジニル）−ｎ−プロピルｎ−プロピルイソプロペニルシラン。
【０１７９】
ジ（１−ヘキサメチレンイミノ）メチルメチルイソプロペニルシラン、２，２’−ジ（１−ヘキサメチレンイミノ）エチルメチルイソプロペニルシラン、３，３’−ジ（１−ヘキサメチレンイミノ）−ｎ−プロピルメチルイソプロペニルシラン、
２−ジ（１−ヘキサメチレンイミノ）エチルエチルイソプロペニルシラン、
２−ジ（１−ヘキサメチレンイミノ）エチル−ｎ−プロピルイソプロペニルシラン、
３−ジ（１−ヘキサメチレンイミノ）−ｎ−プロピルエチルイソプロペニルシラン、
３−ジ（１−ヘキサメチレンイミノ）−ｎ−プロピルｎ−プロピルイソプロペニルシラン、
【０１８０】
ジ（１−ヘプタメチレンイミノ）メチルメチルイソプロペニルシラン、２，２’−ジ（１−ヘプタメチレンイミノ）エチルメチルイソプロペニルシラン、３，３’−ジ（１−ヘプタメチレンイミノ）−ｎ−プロピルメチルイソプロペニルシラン、
２−ジ（１−ヘプタメチレンイミノ）エチルエチルイソプロペニルシラン、
２−ジ（１−ヘプタメチレンイミノ）エチル−ｎ−プロピルイソプロペニルシラン、
３−ジ（１−ヘプタメチレンイミノ）−ｎ−プロピルエチルイソプロペニルシラン、
３−ジ（１−ヘプタメチレンイミノ）−ｎ−プロピルｎ−プロピルイソプロペニルシラン。
【０１８１】
式（１）で表される化合物としては、Ｒ１が式（２）で表される基であり、ｍが３であり、Ａが式（３）で表される置換アミノ基である化合物があげられる。
該化合物としては、
トリ（ジアルキルアミノ）アルキルビニルシラン、
トリ（１−ポリメチレンイミノ）アルキルビニルシランがあげられる。
【０１８２】
〔２１〕  トリ（ジアルキルアミノ）アルキルビニルシラン：
トリ（ジメチルアミノ）メチルビニルシラン、トリ（ジエチルアミノ）メチルビニルシラン、２，２’，２’’−トリ（ジメチルアミノ）エチルビニルシラン、２，２’，２’’−トリ（ジエチルアミノ）エチルビニルシラン。
【０１８３】
〔２２〕  トリ（１−ポリメチレンイミノ）アルキルビニルシラン：
トリ（１−ピロリジニル）メチルビニルシラン、トリ（１−ピロリジニル）メチルビニルシラン、２，２’，２’’−トリ（１−ピロリジニル）エチルビニルシラン、２，２’，２’’−トリ（１−ピロリジニル）エチルビニルシラン。
【０１８４】
式（１）で表される化合物としては、好ましくは、ｍが１であり、Ｒ１が式（２）で表される基であり、Ｒ２がアルキレン基であり、Ｒ３がアルキル基である化合物であり、より好ましくは、ｍが１であり、Ｒ１が式（２）で表される基であり、Ｒ２がアルキレン基であり、Ｒ３がアルキル基であり、Ａが式（３）で表される基である化合物であり、更に好ましくは、（ジアルキルアミノ）アルキルジアルキルビニルシラン、１−ポリメチレンイミノアルキルジアルキルビニルシランである。（ジアルキルアミノ）アルキルジアルキルビニルシランとして好ましくは、ジメチル（ジメチルアミノメチル）ビニルシランであり、１−ポリメチレンイミノアルキルジアルキルビニルシランとして好ましくは、ジメチル−１−ピペリジニルメチルビニルシランである。
【０１８５】
式（１）で表される化合物としては、特に好ましくは、ジメチル−１−ピペリジニルメチルビニルシランである。
【０１８６】
共役ジエン系重合体（Ａ）中の式（１）で表される単量体に基づく単量体単位の含有量は、低燃費性、破壊強度及び耐屈曲亀裂性をバランス良く改善するために、重合体単位重量あたり、好ましくは、０．００１ｍｍｏｌ／ｇ重合体以上であり、より好ましくは、０．００２ｍｍｏｌ／ｇ重合体以上であり、更に好ましくは、０．００３ｍｍｏｌ／ｇ重合体以上である。また、好ましくは、０．１ｍｍｏｌ／ｇ重合体以下であり、より好ましくは、０．０７ｍｍｏｌ／ｇ重合体以下であり、更に好ましくは、０．０５ｍｍｏｌ／ｇ重合体以下である。
【０１８７】
共役ジエン系重合体（Ａ）は、強度を高めるために、芳香族ビニル単位を有していることが好ましい。該ビニル芳香族炭化水素としては、スチレン、α−メチルスチレン、ビニルトルエン、ビニルナフタレン、ジビニルベンゼン、トリビニルベンゼン、ジビニルナフタレンをあげることができる。好ましくは、スチレンである。
【０１８８】
共役ジエン系重合体（Ａ）において、芳香族ビニル単位の含有量としては、共役ジエン単位と芳香族ビニル単位との総量を１００質量％として、好ましくは０質量％以上（共役ジエン単位の含有量は１００質量％以下）であり、より好ましくは１０質量％以上（共役ジエン単位の含有量は９０質量％以下）であり、更に好ましくは１５質量％以上（共役ジエン単位の含有量は８５質量％以下）である。また、低燃費性を改善するために、芳香族ビニル単位の含有量は、好ましくは５０質量％以下（共役ジエン単位の含有量は５０質量％以上）であり、より好ましくは４５質量％以下（共役ジエン単位の含有量は５５質量％以上）である。
【０１８９】
共役ジエン系重合体（Ａ）のビニル結合量は、共役ジエン単位の含有量を１００モル％として、低燃費性を改善するために、好ましくは８０モル％以下であり、より好ましくは７０モル％以下である。また、低燃費性、破壊強度及び耐屈曲亀裂性をバランス良く改善するために、好ましくは１０モル％以上であり、より好ましくは１５モル％以上であり、更に好ましくは２０モル％以上であり、特に好ましくは４０モル％以上である。該ビニル結合量は、赤外分光分析法により、ビニル基の吸収ピークである９１０ｃｍ−１付近の吸収強度より求められる。
【０１９０】
共役ジエン系重合体（Ａ）のムーニー粘度（ＭＬ１＋４）は、強度を高めるために、好ましくは１０以上であり、より好ましくは２０以上である。また、加工性を高めるために、好ましくは２００以下であり、より好ましくは１５０以下である。該ムーニー粘度（ＭＬ１＋４）は、ＪＩＳ  Ｋ  ６３００（１９９４）に従って、１００℃にて測定される。
【０１９１】
共役ジエン系重合体（Ａ）の分子量分布は、低燃費性を改善するために、好ましくは１〜５であり、より好ましくは１〜３である。分子量分布は、ゲル・パーミエイション・クロマトグラフ（ＧＰＣ）法により、数平均分子量（Ｍｎ）及び重量平均分子量（Ｍｗ）を測定し、ＭｗをＭｎで除すことにより求められる。
【０１９２】
〔共役ジエン系重合体（Ａ）の製造方法〕
共役ジエン系重合体（Ａ）の好適な製造方法は、炭化水素溶媒中で、アルカリ金属触媒により、共役ジエンと式（１）で表される化合物とを含む単量体を重合させる方法である。例えば、次の方法Ａ、方法Ｂ及び方法Ｃをあげることができる。
【０１９３】
＜方法Ａ＞
下記工程（ａ１）及び（ａ２）を有する製造方法。
工程（ａ１）：アルカリ金属触媒と式（１）で表される化合物とを炭化水素溶媒中で接触させて、該アルカリ金属触媒と該化合物との反応物を調製する工程。
工程（ａ２）：炭化水素溶媒中で、工程（ａ１）で調整された反応物を重合開始剤として用いて、共役ジエンを含む単量体を重合する工程。
【０１９４】
＜方法Ｂ＞
下記工程（ｂ１）を有する製造方法。
工程（ｂ１）：炭化水素溶媒中で、アルカリ金属触媒により、共役ジエンと式（１）で表される化合物とを含む単量体を共重合させる工程。
【０１９５】
＜方法Ｃ＞
下記工程（ｃ１）及び（ｃ２）を有する製造方法。
工程（ｃ１）：炭化水素溶媒中で、アルカリ金属触媒により、共役ジエンを含む単量体を重合させ、共役ジエンに基づく単量体単位を有する重合体鎖の少なくとも一方の末端に、該触媒由来のアルカリ金属を有する重合体を得る工程。
工程（ｃ２）：工程（ｃ１）で得られた重合体のアルカリ金属を有する重合体末端に、式（１）で表される化合物を反応させる工程。
【０１９６】
方法Ａにおいては、工程（ａ２）の単量体として、共役ジエンに加えて、式（１）で表される化合物を用いてもよく、後述のその他の単量体を用いてもよい。また、工程（ａ２）で得られた重合体のアルカリ金属を有する重合体末端に、式（１）で表される化合物を反応させる工程（工程（ａ３））を設けてもよい。
【０１９７】
方法Ｂにおいては、工程（ｂ１）の単量体として、共役ジエン及び式（１）で表される化合物に加えて、後述のその他の単量体を用いてもよい。また、工程（ｂ１）で得られた重合体のアルカリ金属を有する重合体末端に、式（１）で表される化合物を反応させる工程（工程（ｂ２））を設けてもよい。
【０１９８】
方法Ｃにおいては、工程（ｃ１）の単量体として、共役ジエンに加えて、式（１）で表される化合物を用いてもよく、後述のその他の単量体を用いてもよい。
【０１９９】
上記アルカリ金属触媒としては、アルカリ金属、有機アルカリ金属化合物、アルカリ金属と極性化合物との錯体、アルカリ金属を有するオリゴマーがあげられる。
【０２００】
アルカリ金属としては、リチウム、ナトリウム、カリウム、ルビジウム、セシウムがあげられる。
【０２０１】
有機アルカリ金属化合物としては、エチルリチウム、ｎ−プロピルリチウム、ｉｓｏ−プロピルリチウム、ｎ−ブチルリチウム、ｓｅｃ−ブチルリチウム、ｔ−オクチルリチウム、ｎ−デシルリチウム、フェニルリチウム、２−ナフチルリチウム、２−ブチルフェニルリチウム、４−フェニルブチルリチウム、シクロヘキシルリチウム、４−シクロペンチルリチウム、ジメチルアミノプロピルリチウム、ジエチルアミノプロピルリチウム、ｔ−ブチルジメチルシリロキシプロピルリチウム、Ｎ−モルホリノプロピルリチウム、リチウムヘキサメチレンイミド、リチウムピロリジド、リチウムピペリジド、リチウムヘプタメチレンイミド、リチウムドデカメチレンイミド、１，４−ジリチオ−２−ブテン、ナトリウムナフタレニド、ナトリウムビフェニリド、カリウムナフタレニドがあげられる。
【０２０２】
アルカリ金属と極性化合物との錯体としては、カリウム−テトラヒドロフラン錯体、カリウム−ジエトキシエタン錯体があげられる。
【０２０３】
アルカリ金属を有するオリゴマーとしては、α−メチルスチレンテトラマーのナトリウム塩があげられる。
【０２０４】
アルカリ金属触媒としては、好ましくは、有機リチウム化合物又は有機ナトリウム化合物であり、より好ましくは、炭素原子数が２〜２０の有機リチウム化合物又は有機ナトリウム化合物である。
【０２０５】
上記製造方法で用いられる炭化水素溶媒は、有機アルカリ金属化合物触媒を失活させない溶媒であり、脂肪族炭化水素、芳香族炭化水素、脂環族炭化水素があげられる。脂肪族炭化水素としては、プロパン、ｎ−ブタン、ｉｓｏ−ブタン、ｎ−ペンタン、ｉｓｏ−ペンタン、ｎ−ヘキサン、プロペン、１−ブテン、ｉｓｏ−ブテン、トランス−２−ブテン、シス−２−ブテン、１−ペンテン、２−ペンテン、１−ヘキセン、２−ヘキセンがあげられる。芳香族炭化水素としては、ベンゼン、トルエン、キシレン、エチルベンゼンがあげられる。また、脂環族炭化水素としては、シクロペンタン、シクロヘキサンがあげられる。これらは１種以上用いられ、また、炭化水素溶媒は、工業用ヘキサンのような各種成分の混合物でもかまわない。炭化水素溶媒として、好ましくは、炭素原子数が２〜１２の炭化水素である。
【０２０６】
上記製造方法で用いる共役ジエンとしては、１，３−ブタジエン、イソプレン、１，３−ペンタジエン、２，３−ジメチル−１，３−ブタジエン、１，３−ヘキサジエンがあげられる。これらは、１種以上用いられる。共役ジエンとして、好ましくは、１，３−ブタジエン、イソプレンである。
【０２０７】
工程（ａ２）、工程（ｂ１）及び工程（ｃ１）で用いられるその他の単量体としては、芳香族ビニル、ビニルニトリル、不飽和カルボン酸エステルがあげられる。芳香族ビニルとしては、スチレン、α−メチルスチレン、ビニルトルエン、ビニルナフタレン、ジビニルベンゼン、トリビニルベンゼン、ジビニルナフタレンがあげられる。また、ビニルニトリルとしては、アクリロニトリルがあげられ、不飽和カルボン酸エステルとしては、アクリル酸メチル、アクリル酸エチル、メタアクリル酸メチル、メタアクリル酸エチルがあげられる。好ましくは、芳香族ビニルであり、より好ましくは、スチレンである。
【０２０８】
上記製造方法の重合工程では、共役ジエン単位のビニル結合量を調整する剤、及び／又は、共役ジエン系重合体鎖中での共役ジエン単位と共役ジエン以外の単量体に基づく単量体単位の分布を調整する剤（以下、総称して「調整剤」と記す。）の存在下で行われてもよい。このような調整剤としては、エーテル化合物、第三級アミン、ホスフィン化合物があげられる。エーテル化合物としては、テトラヒドロフラン、テトラヒドロピラン、１，４−ジオキサン等の環状エーテル；ジエチルエーテル、ジブチルエーテル等の脂肪族モノエーテル；エチレングリコールジメチルエーテル、エチレングリコールジエチルエーテル、エチレングリコールジブチルエーテル、ジエチレングリコールジエチルエーテル、ジエチレングリコールジブチルエーテル等の脂肪族ジエ−テル；ジフェニルエーテル、アニソール等の芳香族エーテルがあげられる。第三級アミンとしては、トリエチルアミン、トリプロピルアミン、トリブチルアミン、Ｎ，Ｎ，Ｎ’，Ｎ’−テトラメチルエチレンジアミン、Ｎ，Ｎ−ジエチルアニリン、ピリジン、キノリンがあげられる。また、ホスフィン化合物としては、トリメチルホスフィン、トリエチルホスフィン、トリフェニルホスフィンがあげられる。これらは１種以上用いられる。
【０２０９】
上記製造方法の重合工程における重合温度は、通常２５〜１００℃であり、好ましくは３５〜９０℃である。より好ましくは５０〜８０℃である。重合時間は、通常１０分〜５時間である。
【０２１０】
第二の本発明に係る共役ジエン系重合体（Ｂ）は、共役ジエンに基づく単量体単位と下記式（４）で表される単量体に基づく単量体単位を有する。
【化１４】
2015054957.tif 000015
（式中、ｈは１又は２を表し、ｉは１又は２を表し、ｈ＋ｉは２又は３であり、Ｒ１１は重合性炭素−炭素二重結合を有するヒドロカルビル基を表し、Ｒ１２はヒドロカルビル基を表し、Ｒ１２が複数ある場合、複数あるＲ１２は同一でも異なっていてもよく、Ｒ１３は含酸素置換基を有していてもよいアリール基を表し、Ｒ１３が複数ある場合、複数あるＲ１３は同一でも異なっていてもよく、Ｒ１４はアルキル基、又は置換アミノ基を表す。）
【０２１１】
本明細書では、ヒドロカルビル基は炭化水素残基を表す。ヒドロカルビルオキシ基は、ヒドロキシル基の水素原子がヒドロカルビル基で置換されている基を表す。ヒドロカルビレン基は、２価の炭化水素残基を表す。
【０２１２】
共役ジエンとしては、１，３−ブタジエン、イソプレン、１，３−ペンタジエン、２，３−ジメチル−１，３−ブタジエン、１，３−ヘキサジエンなどをあげることができ、これらは１種以上用いられる。共役ジエンとして好ましくは、１，３−ブタジエン、イソプレンである。
【０２１３】
Ｒ１１は、重合性炭素−炭素二重結合を有するヒドロカルビル基であり、Ｒ１１としては、好ましくは下記式（５）で表される基である。
【０２１４】
【化１５】
2015054957.tif 000016
（式中、ｐは０又は１であり、Ｒ１５は水素原子又はヒドロカルビル基を表し、Ｔはヒドロカルビレン基を表す。）
【０２１５】
式（５）において、Ｒ１５のヒドロカルビル基としては、アルキル基、アルケニル基などをあげることができる。アルキル基としては、メチル基、エチル基、ｎ−プロピル基、イソプロピル基、ｎ−ブチル基、ｓｅｃ−ブチル基、ｔｅｒｔ−ブチル基などをあげることができ、好ましくはメチル基である。アルケニル基としては、ビニル基、アリル基、１−プロペニル基、１−メチルエテニル基などをあげることができ、好ましくはビニル基である。
【０２１６】
Ｒ１５として、好ましくは、水素原子、メチル基、ビニル基であり、より好ましくは水素原子である。
【０２１７】
Ｔのヒドロカルビレン基としては、アルキレン基、アリレーン基、アリレーン基とアルキレン基とが結合した基などをあげることができる。
【０２１８】
アルキレン基としては、メチレン基、エチレン基、トリメチレン基などをあげることができる。好ましくは、メチレン基又はエチレン基である。アリレーン基としては、フェニレン基、ナフチレン基、ビフェニレン基などをあげることができる。好ましくはフェニレン基である。
【０２１９】
アリレーン基とアルキレン基とが結合した基としては、フェニレン基とアルキレン基とが結合した基、ナフチレン基とアルキレン基とが結合した基、ビフェニレン基とアルキレン基とが結合した基をあげることができる。フェニレン基とアルキレン基とが結合した基（フェニレン−アルキレン基）では、水素原子が除かれたベンゼン環上の炭素原子の位置と、アルキレン基が結合するベンゼン環上の炭素原子の位置とによって、パラ−フェニレン−アルキレン基（例えば、下記式（５ａ）で表される基。）、メタ−フェニレン−アルキレン基（例えば、下記式（５ｂ）で表される基。）、オルト−フェニレン−アルキレン基（例えば、下記式（５ｃ）で表される基。）をあげることができる。
【０２２０】
また、アリレーン基とアルキレン基とが結合した基としては、式（５）のＲ１５が結合している炭素原子に、当該基のアリレーン基の炭素原子が結合していることが好ましい。
【０２２１】
【化１６】
2015054957.tif 000017
【化１７】
2015054957.tif 000018
【化１８】
2015054957.tif 000019
（式中、ｒは、１〜１０の整数を表す。）
【０２２２】
アリレーン基とアルキレン基とが結合した基（フェニレン−アルキレン基）としては、好ましくは、フェニレン基とアルキレン基とが結合した基であり、より好ましくは、上記式（５ａ）で表される基、上記式（５ｂ）で表される基であり、更に好ましくは、パラ−フェニレン−メチレン基（ｒ＝１である式（５ａ）で表される基）、メタ−フェニレン−メチレン基（ｒ＝１である式（５ｂ）で表される基）、パラ−フェニレン−エチレン基（ｒ＝２である式（５ａ）で表される基）、メタ−フェニレン−エチレン基（ｒ＝２である式（５ｂ）で表される基）である。
【０２２３】
Ｒ１５がメチル基の場合、ｐは、好ましくは１であり、Ｔは、好ましくは、アリレーン基とアルキレン基とが結合した基又はアリレーン基であり、より好ましくは、フェニレン基とアルキレン基とが結合した基（フェニレン−アルキレン基）又はフェニレン基であり、更に好ましくは、フェニレン基、パラ−フェニレン−メチレン基、メタ−フェニレン−メチレン基、パラ−フェニレン−エチレン基、メタ−フェニレン−エチレン基である。
【０２２４】
Ｒ１５がビニル基であり、ｐが１の場合、Ｔは、好ましくはアルキレン基であり、より好ましくはメチレン基又はエチレン基ある。
【０２２５】
式（５）で表される基としては、好ましくは、Ｒ１５が水素原子である基として、ビニル基、ビニルメチル基、ビニルエチル基、４−ビニルフェニル基、３−ビニルフェニル基、（４−ビニルフェニル）メチル基、２−（４−ビニルフェニル）エチル基、（３−ビニルフェニル）メチル基、２−（３−ビニルフェニル）エチル基があげられ、Ｒ１５がメチル基である基として、４−イソプロペニルフェニル基、３−イソプロペニルフェニル基、（４−イソプロペニルフェニル）メチル基、２−（４−イソプロペニルフェニル）エチル基、（３−イソプロペニルフェニル）メチル基、２−（３−イソプロペニルフェニル）エチル基があげられ、Ｒ１５がビニル基である基として、１−メチレン−２−プロペニル基、２−メチレン−３−ブテニル基があげられる。
【０２２６】
Ｒ１１として、好ましくは、ビニル基、４−ビニルフェニル基、３−ビニルフェニル基であり、より好ましくは、ビニル基である。
【０２２７】
Ｒ１２のヒドロカルビル基としては、アルキル基、アリール基などをあげることができる。
【０２２８】
Ｒ１２のアルキル基としては、メチル基；エチル基、ｎ−プロピル基、ｎ−ペンチル基などの１級アルキル基（水素原子が除かれた炭素原子が第１級炭素原子であるアルキル基）；イソプロピル基、ｓｅｃ−ブチル基、２−エチルヘキシル基などの２級アルキル基（水素原子が除かれた炭素原子が第２級炭素原子であるアルキル基）；ｔｅｒｔ−ブチル基、ｔｅｒｔ−ペンチル基などの３級アルキル基（水素原子が除かれた炭素原子が第３級炭素原子であるアルキル基）をあげることができる。
【０２２９】
Ｒ１２のアリール基としては、フェニル基、トリル基、キシリル基などをあげることができる。
【０２３０】
Ｒ１２のヒドロカルビル基の炭素原子数としては、好ましくは、３〜１０であり、より好ましくは４〜８である。
【０２３１】
Ｒ１２のヒドロカルビル基としては、好ましくは、２級アルキル基又は３級アルキル基であり、より好ましくは、３級アルキル基であり、更に好ましくは、ｔｅｒｔ−ブチル基である。
【０２３２】
Ｒ１３は、含酸素置換基を有していてもよいアリール基である。ここで、含酸素置換基を有するアリール基とは、アリール基の水素原子が含酸素置換基で置換された基を表す。
【０２３３】
Ｒ１３のアリール基としては、フェニル基、１−ナフチル基、２−ナフチル基、アルキル基で置換されたフェニル基、アルキル基で置換された１−ナフチル基、アルキル基で置換された２−ナフチル基をあげることができる。
【０２３４】
該アルキル基としては、メチル基；エチル基、ｎ−プロピル基、ｎ−ブチル基などの１級アルキル基；イソプロピル基、ｓｅｃ−ブチル基、２−エチルヘキシル基などの２級アルキル基；ｔｅｒｔ−ブチル基、ｔｅｒｔ−ペンチル基などの３級アルキル基があげられる。
【０２３５】
アルキル基で置換されたフェニル基としては、メチルフェニル基、エチルフェニル基、ｎ−プロピルフェニル基、イソプロピルフェニル基、ｎ−ブチルフェニル基、ｓｅｃ−ブチルフェニル基、ｔｅｒｔ−ブチルフェニル基、ｔｅｒｔ−ペンチルフェニル基、（２−エチルヘキシル）フェニル基などをあげることができる。
【０２３６】
アルキル基で置換された１−ナフチル基としては、メチル−１−ナフチル基、エチル−１−ナフチル基、ｎ−プロピル−１−ナフチル基、イソプロピル−１−ナフチル基、ｎ−ブチル−１−ナフチル基、ｓｅｃ−ブチル−１−ナフチル基、ｔｅｒｔ−ブチル−１−ナフチル基、ｔｅｒｔ−ペンチル−１−ナフチル基、（２−エチルヘキシル）−１−ナフチル基などをあげることができる。
【０２３７】
アルキル基で置換された２−ナフチル基としては、メチル−２−ナフチル基、エチル−２−ナフチル基、ｎ−プロピル−２−ナフチル基、イソプロピル−２−ナフチル基、ｎ−ブチル−２−ナフチル基、ｓｅｃ−ブチル−２−ナフチル基、ｔｅｒｔ−ブチル−２−ナフチル基、ｔｅｒｔ−ペンチル−２−ナフチル基、（２−エチルヘキシル）−２−ナフチル基などをあげることができる。
【０２３８】
含酸素置換基を有するアリール基とは、メトキシ基、エトキシ基、イソプロポキシ基、ｔｅｒｔ−ブトキシ基などのアルコキシ基；メトキシメチル基、エトキシメチル基、メトキシエチル基、エトキシエチル基などのアルコキシアルキル基；メトキシメトキシ基、エトキシメトキシ基、メトキシエトキシ基、エトキシエトキシ基などのアルコキシアルコキシ基を有するアリール基をあげることができる。
【０２３９】
アルコキシ基を有するフェニル基としては、メトキシフェニル基、エトキシフェニル基、イソプロポキシフェニル基、ｔｅｒｔ−ブトキシフェニル基をあげることができる。アルコキシアルキル基を有するフェニル基としては、（メトキシメチル）フェニル基、（エトキシメチル）フェニル基、（メトキシエチル）フェニル基、（エトキシエチル）フェニル基をあげることができる。アルコキシアルコキシ基を有するフェニル基としては、（メトキシメトキシ）フェニル基、（エトキシメトキシ）フェニル基、（メトキシエトキシ）フェニル基、（エトキシエトキシ）フェニル基をあげることができる。
【０２４０】
アルコキシ基を有する１−ナフチル基としては、メトキシ−１−ナフチル基、エトキシ−１−ナフチル基、イソプロポキシ−１−ナフチル基、ｔｅｒｔ−ブトキシ−１−ナフチル基をあげることができる。アルコキシアルキル基を有する１−ナフチル基としては、（メトキシメチル）−１−ナフチル基、（エトキシメチル）−１−ナフチル基、（メトキシエチル）−１−ナフチル基、（エトキシエチル）−１−ナフチル基をあげることができる。アルコキシアルコキシ基を有する１−ナフチル基としては、（メトキシメトキシ）−１−ナフチル基、（エトキシメトキシ）−１−ナフチル基、（メトキシエトキシ）−１−ナフチル基、（エトキシエトキシ）−１−ナフチル基をあげることができる。
【０２４１】
アルコキシ基を有する２−ナフチル基としては、メトキシ−２−ナフチル基、エトキシ−２−ナフチル基、イソプロポキシ−２−ナフチル基、ｔｅｒｔ−ブトキシ−２−ナフチル基をあげることができる。アルコキシアルキル基を有する２−ナフチル基としては、（メトキシメチル）−２−ナフチル基、（エトキシメチル）−２−ナフチル基、（メトキシエチル）−２−ナフチル基、（エトキシエチル）−２−ナフチル基をあげることができる。アルコキシアルコキシ基を有する２−ナフチル基としては、（メトキシメトキシ）−２−ナフチル基、（エトキシメトキシ）−２−ナフチル基、（メトキシエトキシ）−２−ナフチル基、（エトキシエトキシ）−２−ナフチル基をあげることができる。
【０２４２】
上記、モノ置換のフェニル基は、置換位置によって、２−置換フェニル基、３−置換フェニル基、４−置換フェニル基をあげることができる。また、上記のアルキル基又は含酸素置換基で置換されたフェニル基は、２置換体あるいは３置換体であってもよく、置換位置、置換数によって、２，３−ジ置換フェニル基、２，４−ジ置換フェニル基、２，５−ジ置換フェニル基、２，６−ジ置換フェニル基、３，４−ジ置換フェニル基、３，５−ジ置換フェニル基、２，３，４−トリ置換フェニル基、２，３，５−トリ置換フェニル基、２，４，５−トリ置換フェニル基、２，４，６−トリ置換フェニル基、３，４，５−トリ置換フェニル基などがあげられる。
【０２４３】
上記、モノ置換の１−ナフチル基は、置換位置によって、２−置換１−ナフチル基、３−置換１−ナフチル基、４−置換１−ナフチル基、５−置換１−ナフチル基、６−置換１−ナフチル基をあげることができる。また、上記のアルキル基又は含酸素置換基で置換された１−ナフチル基は、２置換体あるいは３置換体であってもよく、４，５−ジ置換１−ナフチル基、４，８−ジ置換１−ナフチル基、５，８−ジ置換１−ナフチル基、６，７−ジ置換１−ナフチル基、３，８−ジ置換１−ナフチル基、６，８−ジ置換１−ナフチル基、４，５，８−トリ置換１−ナフチル基などがあげられる。
【０２４４】
上記、モノ置換の２−ナフチル基は、置換位置によって、１−置換２−ナフチル基、３−置換２−ナフチル基、４−置換２−ナフチル基、５−置換２−ナフチル基、６−置換２−ナフチル基をあげることができる。また、上記のアルキル基又は含酸素置換基で置換された１−ナフチル基は、２置換体あるいは３置換体であってもよく、３，５−ジ置換２−ナフチル基、３，８−ジ置換２−ナフチル基、４，５−ジ置換２−ナフチル基、１，４，５−トリ置換２−ナフチル基などがあげられる。
【０２４５】
Ｒ１３の炭素原子数として、好ましくは６〜１０であり、より好ましくは６〜８である。
【０２４６】
Ｒ１３として、好ましくは、フェニル基、又は、アルキル基で置換されたフェニル基である。アルキル基で置換されたフェニル基としては、好ましくは、４−アルキルフェニル基であり、より好ましくは、４−メチルフェニル基、４−エチルフェニル基、４−ｎ−プロピルフェニル基、４−ｎ−ブチルフェニル基である。
【０２４７】
Ｒ１３として、より好ましくは、フェニル基、４−メチルフェニル基、４−エチルフェニル基であり、更に好ましくはフェニル基である。
【０２４８】
Ｒ１４のアルキル基としては、メチル基、エチル基などがあげられる。
【０２４９】
Ｒ１４の置換アミノ基としては、下記式（６）で表される基があげられる。
【化１９】
2015054957.tif 000020
（式中、Ｒ１６及びＲ１７は、それぞれ、ヒドロカルビル基、又は、トリヒドロカルビルシリル基を表し、あるいは、Ｒ１６とＲ１７は結合して、窒素原子及び／又は酸素原子をヘテロ原子として有していてもよいヒドロカルビレン基、又は、Ｒ１６とＲ１７は１つの基であって、窒素原子に二重結合で結合する基を表す。）
【０２５０】
Ｒ１６及びＲ１７のヒドロカルビル基としては、アルキル基、アリール基などをあげることができる。アルキル基としては、メチル基、エチル基、ｎ−プロピル基、イソプロピル基、ｎ−ブチル基、ｓｅｃ−ブチル基、ｔｅｒｔ−ブチル基などをあげることができる。アリール基としては、フェニル基などをあげることができる。好ましくはアルキル基であり、より好ましくは炭素原子数が１〜４のアルキル基である。
【０２５１】
Ｒ１６及びＲ１７のトリヒドロカルビルシリル基としては、トリメチルシリル基、トリエチルシリル基、トリイソプロピルシリル基、ｔｅｒｔ−ブチルジメチルシリル基などのトリアルキルシリル基をあげることができる。好ましくは、炭素原子数が３〜９のトリアルキルシリル基であり、より好ましくは、ケイ素原子に結合したアルキル基が炭素原子数１〜３のアルキル基であるトリアルキルシリル基である。
【０２５２】
Ｒ１６とＲ１７が結合した窒素原子及び／又は酸素原子をヘテロ原子として有していてもよいヒドロカルビレン基としては、エチレン基、トリメチレン基、テトラメチレン基、ペンタメチレン基、ヘキサメチレン基などのアルキレン基；−ＣＨ２ＣＨ２−ＮＨ−ＣＨ２−で表される基、−ＣＨ２ＣＨ２−Ｎ＝ＣＨ−で表される基、−ＣＨ＝ＣＨ−Ｎ＝ＣＨ−で表される基、−ＣＨ２ＣＨ２−ＮＨ−ＣＨ２ＣＨ２−で表される基などの窒素原子を有するヒドロカルビレン基；−ＣＨ２ＣＨ２−Ｏ−ＣＨ２ＣＨ２−で表される基などの酸素原子を有するヒドロカルビレン基などをあげることができる。
【０２５３】
本明細書では、Ｘ原子をヘテロ原子として有するヒドロカルビレン基とは、ヒドロカルビレン基の水素原子及び／又は炭素原子がＸ原子に置き換わった構造を有する基を表す。例えば、窒素原子をヘテロ原子として有するヒドロカルビレン基としては、ヒドロカルビレン基のＣＨがＮに置き換わった構造を有する基をあげることができる。また、酸素原子をヘテロ原子として有するヒドロカルビレン基としては、ＣＨ２がＯに置き換わった構造を有する基、水素原子２つがＯに置き換わった構造を有する基をあげることができる。
【０２５４】
Ｒ１６とＲ１７が窒素原子に二重結合で結合する１つの基としては、エチリデン基、プロピリデン基、ブチリデン基、１−メチルエチリデン基、１−メチルプロピリデン基、１，３−ジメチルブチリデン基などをあげることができる。
【０２５５】
Ｒ１４として、好ましくは、メチル基、エチル基などのアルキル基、ジメチルアミノ基、ジエチルアミノ基、ジ（ｎ−プロピル）アミノ基、ジ（ｎ−ブチル）アミノ基などのジアルキルアミノ基である。
【０２５６】
式（４）において、ｉは１又は２を表し、ｈ＋ｉは２又は３である。好ましくは、ｈ＋ｉは３である。より好ましくは、ｈが１であり、ｉが２である。
【０２５７】
式（４）で表される化合物としては、Ｒ１５が水素原子であり、ｐ＝０である化合物として、
ｔｅｒｔ−ブトキシジフェニルビニルシラン、
ｔｅｒｔ−ペントキシジフェニルビニルシラン、
ジ（ｔｅｒｔ−ブトキシ）フェニルビニルシラン、
ジ（ｔｅｒｔ−ペントキシ）フェニルビニルシラン、
ｔｅｒｔ−ブトキシメチルフェニルビニルシラン、
ｔｅｒｔ−ブトキシエチルフェニルビニルシラン、
ジメチルアミノｔｅｒｔ−ブトキシフェニルビニルシラン、
ジエチルアミノｔｅｒｔ−ブトキシフェニルビニルシラン
などをあげることができる。
【０２５８】
また、式（４）で表される化合物としては、Ｒ１５が水素原子であり、ｐ＝１である化合物として、
ｔｅｒｔ−ブトキシジフェニル−４−ビニルフェニルシラン、
ｔｅｒｔ−ブトキシジフェニル−３−ビニルフェニルシラン、
ジ（ｔｅｒｔ−ブトキシ）フェニル−４−ビニルフェニルシラン、
ジ（ｔｅｒｔ−ブトキシ）フェニル−３−ビニルフェニルシラン、
ｔｅｒｔ−ブトキシメチルフェニル−４−ビニルフェニルシラン、
ｔｅｒｔ−ブトキシメチルフェニル−３−ビニルフェニルシラン、
ｔｅｒｔ−ブトキシエチルフェニル−４−ビニルフェニルシラン、
ｔｅｒｔ−ブトキシエチルフェニル−３−ビニルフェニルシラン、
ジメチルアミノｔｅｒｔ−ブトキシフェニル−４−ビニルフェニルシラン、
ジメチルアミノｔｅｒｔ−ブトキシフェニル−３−ビニルフェニルシラン、
ジエチルアミノｔｅｒｔ−ブトキシフェニル−４−ビニルフェニルシラン、
ジエチルアミノｔｅｒｔ−ブトキシフェニル−３−ビニルフェニルシラン、
などをあげることができる。
【０２５９】
式（４）で表される化合物としては、Ｒ１５がメチル基であり、ｐ＝１である化合物として、
ｔｅｒｔ−ブトキシジフェニル−４−イソプロペニルフェニルシラン、
ｔｅｒｔ−ブトキシジフェニル−３−イソプロペニルフェニルシラン、
ジ（ｔｅｒｔ−ブトキシ）フェニル−４−イソプロペニルフェニルシラン、
ジ（ｔｅｒｔ−ブトキシ）フェニル−３−イソプロペニルフェニルシラン、
ｔｅｒｔ−ブトキシメチルフェニル−４−イソプロペニルフェニルシラン、
ｔｅｒｔ−ブトキシメチルフェニル−３−イソプロペニルフェニルシラン、
ｔｅｒｔ−ブトキシエチルフェニル−４−イソプロペニルフェニルシラン、
ｔｅｒｔ−ブトキシエチルフェニル−３−イソプロペニルフェニルシラン、
ジメチルアミノｔｅｒｔ−ブトキシフェニル−４−イソプロペニルフェニルシラン、
ジメチルアミノｔｅｒｔ−ブトキシフェニル−３−イソプロペニルフェニルシラン、
ジエチルアミノｔｅｒｔ−ブトキシフェニル−４−イソプロペニルフェニルシラン、
ジエチルアミノｔｅｒｔ−ブトキシフェニル−３−イソプロペニルフェニルシラン、
などをあげることができる。
【０２６０】
式（４）で表される化合物として、好ましくは、Ｒ１５が水素原子であり、ｐ＝０である化合物であり、
より好ましくは、
ｔｅｒｔ−ブトキシジフェニルビニルシラン、
ジ（ｔｅｒｔ−ブトキシ）フェニルビニルシラン、
ｔｅｒｔ−ブトキシメチルフェニルビニルシラン、
ジメチルアミノ−ｔｅｒｔ−ブトキシフェニルビニルシラン、
ジエチルアミノ−ｔｅｒｔ−ブトキシフェニルビニルシランであり、
更に好ましくは、ｔｅｒｔ−ブトキシジフェニルビニルシラン、
ジ（ｔｅｒｔ−ブトキシ）フェニルビニルシランであり、
特に好ましくは、ｔｅｒｔ−ブトキシジフェニルビニルシランである。
【０２６１】
共役ジエン系重合体（Ｂ）において、式（４）で表される化合物に基づく単量体単位の含有量は、共役ジエン系重合体１００質量％あたり、強度を高めるために、好ましくは０．０１質量％以上であり、より好ましくは０．０２質量％以上である。また、経済性を高めるために、好ましくは２質量％以下であり、より好ましくは１質量％以下である。
【０２６２】
共役ジエン系重合体（Ｂ）において、式（４）で表される単量体に基づく単量体単位が鎖中に存在すること、すなわち、共役ジエンに基づく単量体単位を有する部分鎖（当該部分鎖には、式（４）で表される単量体に基づく単量体単位を有さない。）と、共役ジエンに基づく単量体単位を有する部分鎖（当該部分鎖には、式（４）で表される単量体に基づく単量体単位を有さない。）との間に、式（４）で表される単量体に基づく単量体単位、あるいは、式（４）で表される単量体に基づく単量体単位からなる部分鎖を有することが好ましい。
【０２６３】
共役ジエン系重合体（Ｂ）は、強度を高めるために、ビニル芳香族炭化水素に基づく単量体単位（芳香族ビニル単位）を有していることが好ましい。該ビニル芳香族炭化水素としては、スチレン、α−メチルスチレン、ビニルトルエン、ビニルナフタレン、ジビニルベンゼン、トリビニルベンゼン、ジビニルナフタレンをあげることができる。好ましくは、スチレンである。
【０２６４】
共役ジエン系重合体（Ｂ）において、芳香族ビニル単位の含有量としては、共役ジエン単位と芳香族ビニル単位との総量を１００質量％として、０質量％以上（共役ジエン単位の含有量は１００質量％以下）であり、好ましくは１０質量％以上（共役ジエン単位の含有量は９０質量％以下）であり、より好ましくは１５質量％以上（共役ジエン単位の含有量は８５質量％以下）である。また、低燃費性を改善するために、芳香族ビニル単位の含有量は、好ましくは５０質量％以下（共役ジエン単位の含有量は５０質量％以上）であり、より好ましくは４５質量％以下（共役ジエン単位の含有量は５５質量％以上）である。
【０２６５】
共役ジエン系重合体（Ｂ）のムーニー粘度（ＭＬ１＋４）は、強度を高めるために、好ましくは１０以上であり、より好ましくは２０以上である。また、加工性を高めるために、好ましくは２００以下であり、より好ましくは１５０以下である。該ムーニー粘度（ＭＬ１＋４）は、ＪＩＳ  Ｋ  ６３００（１９９４）に従って、１００℃にて測定される。
【０２６６】
共役ジエン系重合体（Ｂ）のビニル結合量は、共役ジエン単位の含有量を１００モル％として、低燃費性を改善するために、好ましくは８０モル％以下であり、より好ましくは７０モル％以下である。また、低燃費性、破壊強度及び耐屈曲亀裂性をバランス良く改善するために、好ましくは１０モル％以上であり、より好ましくは１５モル％以上であり、更に好ましくは２０モル％以上であり、特に好ましくは４０モル％以上である。該ビニル結合量は、赤外分光分析法により、ビニル基の吸収ピークである９１０ｃｍ−１付近の吸収強度より求められる。
【０２６７】
共役ジエン系重合体（Ｂ）の分子量分布は、低燃費性を改善するために、好ましくは１〜５であり、より好ましくは１〜１．５である。分子量分布は、ゲル・パーミエイション・クロマトグラフ（ＧＰＣ）法により、数平均分子量（Ｍｎ）及び重量平均分子量（Ｍｗ）を測定し、ＭｗをＭｎで除すことにより求められる。
【０２６８】
共役ジエン系重合体（Ｂ）の好適な製造方法としては、炭化水素溶媒中で、アルカリ金属触媒により、共役ジエンと上記式（４）で表される化合物とを含む単量体成分を重合させる方法をあげることができる。
【０２６９】
アルカリ金属触媒としては、アルカリ金属、有機アルカリ金属化合物、アルカリ金属と極性化合物との錯体、アルカリ金属を有するオリゴマーなどをあげることができる。該アルカリ金属としては、リチウム、ナトリウム、カリウム、ルビジウム、セシウムなどをあげることがでる。該有機アルカリ金属化合物としては、エチルリチウム、ｎ−プロピルリチウム、ｉｓｏ−プロピルリチウム、ｎ−ブチルリチウム、ｓｅｃ−ブチルリチウム、ｔ−オクチルリチウム、ｎ−デシルリチウム、フェニルリチウム、２−ナフチルリチウム、２−ブチルフェニルリチウム、４−フェニルブチルリチウム、シクロヘキシルリチウム、４−シクロペンチルリチウム、ジメチルアミノプロピルリチウム、ジエチルアミノプロピルリチウム、ｔ−ブチルジメチルシリロキシプロピルリチウム、Ｎ−モルホリノプロピルリチウム、リチウムヘキサメチレンイミド、リチウムピロリジド、リチウムピペリジド、リチウムヘプタメチレンイミド、リチウムドデカメチレンイミド、１，４−ジリチオ−２−ブテン、ナトリウムナフタレニド、ナトリウムビフェニリド、カリウムナフタレニドなどをあげることができる。また、アルカリ金属と極性化合物との錯体としては、カリウム−テトラヒドロフラン錯体、カリウム−ジエトキシエタン錯体などをあげることができ、アルカリ金属を有するオリゴマーとしては、α−メチルスチレンテトラマーのナトリウム塩をあげることができる。好ましくは、有機リチウム化合物又は有機ナトリウム化合物であり、より好ましくは、炭素原子数が２〜２０の有機リチウム化合物又は炭素原子数が２〜２０の有機ナトリウム化合物である。
【０２７０】
炭化水素溶媒は、有機アルカリ金属化合物触媒を失活させない溶媒であり、脂肪族炭化水素、芳香族炭化水素、脂環族炭化水素などをあげることができる。該脂肪族炭化水素としては、プロパン、ｎ−ブタン、ｉｓｏ−ブタン、ｎ−ペンタン、ｉｓｏ−ペンタン、ｎ−ヘキサン、プロペン、１−ブテン、ｉｓｏ−ブテン、トランス−２−ブテン、シス−２−ブテン、１−ペンテン、２−ペンテン、１−ヘキセン、２−ヘキセンなどをあげることができる。また、芳香族炭化水素としては、ベンゼン、トルエン、キシレン、エチルベンゼンをあげることができ、脂環族炭化水素としては、シクロペンタン、シクロヘキサンなどがあげられる。これらは１種以上用いられ、また、炭化水素溶媒は、工業用ヘキサンのような各種成分の混合物でもかまわない。好ましくは、炭素原子数が２〜１２の炭化水素である。
【０２７１】
炭化水素溶媒中で、アルカリ金属触媒により、共役ジエンと上記式（４）で表される化合物とを含む単量体成分を重合させ、共役ジエンに基づく単量体単位と上記式（４）で表される化合物に基づく単量体単位とを有する重合体を製造する。該共役ジエンとしては、１，３−ブタジエン、イソプレン、１，３−ペンタジエン、２，３−ジメチル−１，３−ブタジエン、１，３−ヘキサジエンをあげることができる。これらは１種以上用いられる。好ましくは、１，３−ブタジエン、イソプレンである。
【０２７２】
式（４）で表される化合物の使用量は、重合で使用した単量体成分の総使用量を１００質量％として、強度を高めるために、好ましくは０．０１質量％以上であり、より好ましくは０．０２質量％以上である。また、経済性を高めるために、好ましくは２質量％以下であり、より好ましくは１質量％以下である。
【０２７３】
単量体として、共役ジエンと式（４）で表される化合物とに、ビニル芳香族炭化水素を組み合わせて重合を行ってもよく、ビニル芳香族炭化水素としては、スチレン、α−メチルスチレン、ビニルトルエン、ビニルナフタレン、ジビニルベンゼン、トリビニルベンゼン、ジビニルナフタレン等をあげることができる。好ましくは、スチレンである。
【０２７４】
ビニル芳香族炭化水素の使用量は、共役ジエンとビニル芳香族炭化水素との総使用量を１００質量％として、０質量％以上（共役ジエンの使用量は１００質量％以下）であり、強度を高めるために、好ましくは１０質量％以上（共役ジエンの使用量は９０質量％以下）であり、より好ましくは１５質量％以上（共役ジエンの使用量は８５質量％以下）である。また、低燃費性を改善するために、ビニル芳香族炭化水素の使用量は、好ましくは５０質量％以下（共役ジエンの使用量は５０質量％以上）であり、より好ましくは４５質量％以下（共役ジエンの使用量は５５質量％以上）である。
【０２７５】
重合反応は、共役ジエン単位のビニル結合量を調整する剤、共役ジエン系重合体鎖中での共役ジエン単位と共役ジエン以外の単量体に基づく単量体単位の分布を調整する剤（以下、総称して「調整剤」と記す。）などの存在下で行ってもよい。このような剤としては、エーテル化合物、第三級アミン、ホスフィン化合物などをあげることができる。該エーテル化合物としては、テトラヒドロフラン、テトラヒドロピラン、１，４−ジオキサンなど環状のエーテル；ジエチルエーテル、ジブチルエーテルなどの脂肪族モノエーテル；エチレングリコールジメチルエーテル、エチレングリコールジエチルエーテル、エチレングリコールジブチルエーテル、ジエチレングリコールジエチルエーテル、ジエチレングリコールジブチルエーテルなどの脂肪族ジエ−テル；ジフェニルエーテル、アニソールなどの芳香族エーテルなどがあげられる。該第三級アミンとして、トリエチルアミン、トリプロピルアミン、トリブチルアミン、Ｎ，Ｎ，Ｎ’，Ｎ’−テトラメチルエチレンジアミン、Ｎ，Ｎ−ジエチルアニリン、ピリジン、キノリンなどをあげることができる。また、該ホスフィン化合物として、トリメチルホスフィン、トリエチルホスフィン、トリフェニルホスフィンなどをあげることができる。これらは１種類以上用いられる。
【０２７６】
重合温度は、通常２５〜１００℃であり、好ましくは３５〜９０℃であり、より好ましくは５０〜８０℃である。重合時間は、通常１０分〜５時間である。
【０２７７】
第三の本発明に係る共役ジエン系重合体（Ｃ）は、炭化水素溶媒中において、ルイス塩基性化合物と共存下で、共役ジエンモノマー又は共役ジエンモノマーと芳香族ビニルモノマーとをアルカリ金属系触媒を用いて重合させることにより得られるアルカリ金属末端を有する活性共役ジエン系重合体に対して、下記式（７）で表される化合物を反応させて得られる。
【化２０】
2015054957.tif 000021
（式中、ｊ〜ｌは、独立に、１〜８の整数を表す。）
【０２７８】
共役ジエンモノマーとしては、１，３−ブタジエン、イソプレン、１，３−ペンタジエン（ピペリン）、２，３−ジメチル−１，３−ブタジエン、１，３−ヘキサジエン等をあげることができ、これらのうちでは、得られる重合体の物性、工業的に実施する上での入手性の観点から、１，３−ブタジエン、イソプレンが好ましい。
【０２７９】
芳香族ビニルモノマーとしては、スチレン、α−メチルスチレン、ビニルトルエン、ビニルナフタレン、ジビニルベンゼン、トリビニルベンゼン、ジビニルナフタレン等をあげることができ、これらのうちでは、得られる重合体の物性、工業的に実施する上での入手性の観点から、スチレンが好ましい。
【０２８０】
炭化水素溶媒としては、アルカリ金属触媒を失活させないものであり、適当な炭化水素溶剤としては、脂肪族炭化水素、芳香族炭化水素、脂環族炭化水素から選ばれ、特に炭素数３〜１２個を有するプロパン、ｎ−ブタン、ｉｓｏ−ブタン、ｎ−ペンタン、ｉｓｏ−ペンタン、ｎ−ヘキサン、シクロヘキサン、プロペン、１−ブテン、ｉｓｏ−ブテン、トランス−２−ブテン、シス−２−ブテン、１−ペンテン、２−ペンテン、１−ヘキセン、２−ヘキセン、ベンゼン、トルエン、キシレン、エチルベンゼンなどをあげることができる。また、これらの溶剤は２種以上を混合して使用することができる。
【０２８１】
アルカリ金属系触媒としては、リチウム、ナトリウム、カリウム、ルビジウム、セシウム等の金属、これらの金属を含有する炭化水素化合物又は該金属と極性化合物との錯体などをあげることができる。なお、アルカリ金属系触媒として好ましいものとしては、２〜２０個の炭素原子を有するリチウム又はナトリウム化合物をあげることができ、その具体例としては、たとえば、エチルリチウム、ｎ−プロピルリチウム、ｉｓｏ−プロピルリチウム、ｎ−ブチルリチウム、ｓｅｃ−ブチルリチウム、ｔ−オクチルリチウム、ｎ−デシルリチウム、フェニルリチウム、２−ナフチルリチウム、２−ブチル−フェニルリチウム、４−フェニル−ブチルリチウム、シクロヘキシルリチウム４−シクロペンチルリチウム、１，４−ジリチオ−ブテン−２、ナトリウムナフタレン、ナトリウムビフェニル、カリウム−テトラヒドロフラン錯体、カリウムジエトキシエタン錯体、α−メチルスチレンテトラマーのナトリウム塩などをあげることができる。
【０２８２】
本発明で使用する前記の活性ジエン系重合体に反応させる変性化合物としては、上記式（７）で示される化合物が用いられ、ｊ〜ｌは独立に１〜８の整数が好ましく、低燃費性改善のためには、ｊ〜ｌがいずれも１であるイソシアヌル酸トリグリシジルが最も好ましい。
【０２８３】
重合用モノマーとしては、共役ジエンモノマーのみを用いてもよく、共役ジエンモノマーと芳香族ビニルモノマーを併用してもよい。共役ジエンモノマーと芳香族ビニルモノマーを併用する場合の両者の比率は、共役ジエンモノマー／芳香族ビニルモノマーの質量比で５０／５０〜９０／１０が好ましく、より好ましくは５５／４５〜８５／１５である。該比が過小であると重合体ゴムが炭化水素溶媒に不溶となり、均一な重合が不可能となる場合があり、一方該比が過大であると重合体ゴムの強度が低下する場合がある。
【０２８４】
重合に際しては、アルカリ金属触媒、炭化水素溶媒、ランダム重合性を高める試薬、共役ジエン単位のビニル結合含有量調節剤など通常使用されているものを用いることが可能である。該共重合体の製造における重合温度は、特に制約を受けないが、通常−８０℃〜１５０℃であり、反応速度とアルカリ金属触媒の安定性の観点から、２０〜１１０℃が好ましい。重合時間は特に制限されないがアルカリ金属触媒が少なくとも２４時間以内で完了する。
【０２８５】
共役ジエン部のビニル結合含有量を調節するためには、ルイス塩基性化合物として、各種の化合物を使用し得るが、エーテル化合物又は第三級アミンが、工業的実施上の入手容易性の点で好ましい。エーテル化合物としては、テトラヒドロフラン、テトラヒドロピラン、１，４−ジオキサンなどの環状エーテル；ジエチルエーテル、ジブチルエーテルなどの脂肪族モノエーテル；エチレングリコールジメチルエーテル、エチレングリコールジエチルエーテル、エチレングリコールジブチルエーテル、ジエチレングリコールジエチルエーテル、ジエチレングリコールジブチルエーテルなどの脂肪族ジエ−テル；ジフェニルエーテル、アニソールなどの芳香族エーテルがあげられる。また、第三級アミンの例としては、トリエチルアミン、トリプロピルアミン、トリブチルアミンなどのほかに、Ｎ，Ｎ，Ｎ’，Ｎ’−テトラメチルエチレンジアミン、Ｎ−ジエチルアニリン、ピリジン、キノリンなどをあげることができる。
【０２８６】
アルカリ金属末端を有する活性共役ジエン系重合体に対して本発明の前記式（７）で示される変性化合物を添加して製造する際に使用する量は、アルカリ金属を付加する際使用するアルカリ金属触媒１モル当たり、通常０．０６〜１０モルであり、好ましくは０．１〜５モルであり、より好ましくは０．２〜２モルである。該使用量が少なすぎる場合は低燃費性の改善効果が少なく、逆に多すぎる場合は、重合溶媒中に残存するため、その溶媒をリサイクル使用する場合には溶媒からの分離工程を必要とする等、経済的に好ましくない。
【０２８７】
該変性化合物とアルカリ金属末端を有する活性共役ジエン系重合体との反応は、迅速に起きるので、反応温度及び反応時間は広範囲に選択できるが、一般的には、室温乃至は１００℃、数秒乃至数時間である。反応は、アルカリ金属含有ジエン系重合体と該変性化合物とを接触させればよく、たとえば、アルカリ金属触媒を用いて、ジエン系重合体を重合し、該重合体溶液中に該変性化合物を所定量添加する方法が、好ましい態様として例示できるが、この方法に限定されるものではない。
【０２８８】
アルカリ金属末端を有する活性共役ジエン系重合体に対して、前記式（７）で示される変性化合物を反応させることにより、改質されたジエン系重合体ゴムは反応溶媒中から凝固剤の添加あるいはスチーム凝固など通常の溶液重合によるゴムの製造において使用される凝固方法がそのまま用いられ、凝固温度も何ら制限されない。
【０２８９】
反応系から分離されたクラムの乾燥も通常の合成ゴムの製造で用いられるバンドドライヤー、押し出し型のドライヤー等が使用でき、乾燥温度も何ら制限されない。
【０２９０】
共役ジエン系重合体（Ｃ）のムーニー粘度（ＭＬ１＋４）は、１０〜２００であることが好ましく、より好ましくは２０〜１５０である。ムーニー粘度が低すぎると加硫物の引張り強度等の機械物性が低下する場合があり、一方該粘度が高すぎると他のゴムと組み合わせて使用する場合に混和性が悪く、加工操作が困難となり、得られたゴム組成物の加硫物の機械物性が低下する場合がある。
【０２９１】
共役ジエン系重合体（Ｃ）の共役ジエン部のビニル結合量は、共役ジエン単位の含有量を１００モル％として、低燃費性、破壊強度及び耐屈曲亀裂性をバランス良く改善する観点から、１０モル％以上であることが好ましい。また、低燃費性を改善する観点から、７０モル％以下であることが好ましい。より好ましくは１５〜６５モル％である。該ビニル結合量は、赤外分光分析法により、ビニル基の吸収ピークである９１０ｃｍ−１付近の吸収強度より求められる。
【０２９２】
共役ジエン系重合体（Ｃ）の分子量分布は、低燃費性を改善するために、好ましくは１〜５であり、より好ましくは１〜１．５である。分子量分布は、ゲル・パーミエイション・クロマトグラフ（ＧＰＣ）法により、数平均分子量（Ｍｎ）及び重量平均分子量（Ｍｗ）を測定し、ＭｗをＭｎで除すことにより求められる。
【０２９３】
第四の本発明に係る共役ジエン系重合体（Ｄ）は、共役ジエンに基づく単量体単位と下記式（８）で表される単量体に基づく単量体単位とを有する共役ジエン系重合体の一端に下記式（９）で表される化合物を反応させて得られる。
【化２１】
2015054957.tif 000022
（式中、Ｒ２１は水素原子又は炭素原子数１〜５のヒドロカルビル基を表し、ｓは０又は１であり、Ｒ２２はヒドロカルビレン基を表し、Ｒ２３及びＲ２４は、それぞれ、ヒドロカルビル基、又は、トリヒドロカルビルシリル基、あるいは、Ｒ２３とＲ２４とが結合して、窒素原子及び／又は酸素原子を有していてもよいヒドロカルビレン基、又は、Ｒ２３とＲ２４は１つの基であって、窒素原子に二重結合で結合する基を表す。）
【化２２】
2015054957.tif 000023
（式中、ｔは１〜１０の整数を表し、Ｒ２５、Ｒ２６及びＲ２７は、それぞれ、ヒドロカルビル基又はヒドロカルビルオキシ基を表し、Ｒ２５、Ｒ２６及びＲ２７の少なくとも１つがヒドロカルビルオキシ基であり、Ｒ２８及びＲ２９は、それぞれ、水素原子、窒素原子及び／又は酸素原子を有していてもよいヒドロカルビル基、あるいは、Ｒ２８とＲ２９とが結合して、窒素原子及び／又は酸素原子を有していてもよいヒドロカルビレン基、又は、Ｒ２８とＲ２９は１つの基であって、窒素原子に二重結合で結合する基を表す。）
【０２９４】
本明細書では、ヒドロカルビル基は炭化水素残基を表す。ヒドロカルビルオキシ基は、ヒドロキシル基の水素原子がヒドロカルビル基で置換されている基を表す。ヒドロカルビレン基は、２価の炭化水素残基を表す。また、Ｘ原子を有するヒドロカルビル基とは、ヒドロカルビル基の水素原子及び／又は炭素原子がＸ原子に置き換わった構造を有する基を表し、Ｘ原子を有するヒドロカルビレン基とは、ヒドロカルビレン基の水素原子及び／又は炭素原子がＸ原子に置き換わった構造を有する基を表す。例えば、窒素原子を有する基としては、ＣＨがＮに置き換わった構造を有する基をあげることができる。また、酸素原子を有する基としては、ＣＨ２がＯに置き換わった構造を有する基、水素原子２つが、Ｏに置き換わった構造を有する基をあげることができる。
【０２９５】
共役ジエンとしては、１，３−ブタジエン、イソプレン、１，３−ペンタジエン、２，３−ジメチル−１，３−ブタジエン、１，３−ヘキサジエンなどをあげることができ、これらは１種以上用いられる。共役ジエンとして好ましくは、１，３−ブタジエン、イソプレンである。
【０２９６】
Ｒ２１は水素原子又は炭素原子数が１〜５のヒドロカルビル基を表す。
【０２９７】
Ｒ２１のヒドロカルビル基としては、アルキル基、アルケニル基などをあげることができる。アルキル基としては、メチル基、エチル基、ｎ−プロピル基、イソプロピル基、ｎ−ブチル基、ｓｅｃ−ブチル基、ｔｅｒｔ−ブチル基などをあげることができ、好ましくはメチル基である。アルケニル基としては、ビニル基、アリル基、１−プロペニル基、１−メチルエテニル基などをあげることができ、好ましくはビニル基である。
【０２９８】
Ｒ２１として、好ましくは、水素原子、メチル基、ビニル基である。
【０２９９】
Ｒ２２のヒドロカルビレン基としては、アルキレン基、アリレーン基、アリレーン基とアルキレン基とが結合した基などをあげることができる。
【０３００】
アルキレン基としては、メチレン基、エチレン基、トリメチレン基などをあげることができる。好ましくは、メチレン基又はエチレン基である。
【０３０１】
アリレーン基としては、フェニレン基、ナフチレン基、ビフェニレン基などをあげることができる。好ましくはフェニレン基である。
【０３０２】
アリレーン基とアルキレン基とが結合した基としては、フェニレン基とアルキレン基とが結合した基、ナフチレン基とアルキレン基とが結合した基、ビフェニレン基とアルキレン基とが結合した基をあげることができる。好ましくは、フェニレン基とアルキレン基とが結合した基である。
【０３０３】
また、アリレーン基とアルキレン基とが結合した基としては、式（８）のＲ２１が結合している炭素原子に、当該基のアリレーン基の炭素原子が結合していることが好ましい。
【０３０４】
フェニレン基とアルキレン基とが結合した基（フェニレン−アルキレン基）では、水素原子が除かれたベンゼン環上の炭素原子の位置と、アルキレン基が結合するベンゼン環上の炭素原子の位置とによって、パラ−フェニレン−アルキレン基（例えば、下記式（８ａ）で表される基。）、メタ−フェニレン−アルキレン基（例えば、下記式（８ｂ）で表される基。）、オルト−フェニレン−アルキレン基（例えば、下記式（８ｃ）で表される基。）をあげることができる。
【０３０５】
【化２３】
2015054957.tif 000024
【化２４】
2015054957.tif 000025
【化２５】
2015054957.tif 000026
（式中、ｖは１〜５の整数を表す。）
【０３０６】
アリレーン基とアルキレン基とが結合した基としては、好ましくは、フェニレン基とアルキレン基とが結合した基（フェニレン−アルキレン基）であり、より好ましくは、上記式（８ａ）で表される基、上記式（８ｂ）で表される基、上記式（８ｃ）で表される基であり、更に好ましくは、上記式（８ａ）で表される基、上記式（８ｂ）で表される基であり、特に好ましくは、パラ−フェニレン−メチレン基（ｖ＝１である式（８ａ）で表される基）、メタ−フェニレン−メチレン基（ｖ＝１である式（８ｂ）で表される基）、パラ−フェニレン−エチレン基（ｖ＝２である式（８ａ）で表される基）、メタ−フェニレン−エチレン基（ｖ＝２である式（８ｂ）で表される基）である。
【０３０７】
Ｒ２１が水素原子又はアルキル基である場合、好ましくは、ｓ＝１である。また、Ｒ２２のヒドロカルビレン基としては、好ましくは、下記式（１０）で表される基であり、より好ましくは、下記式（１０ａ）で表される基又は下記式（１０ｂ）で表される基である。また、式中、ｕは０〜５の整数であり、好ましくは０〜２の整数である。
【０３０８】
【化２６】
2015054957.tif 000027
（式中、ｕは０〜５の整数を表し、ｕが１〜５の整数である場合、（ＣＨ２）ｕはベンゼン環上の置換基であり、（ＣＨ２）ｕが式（８）の窒素原子と結合し、ｕが０である場合、（ＣＨ２）ｕはベンゼン環と式（８）の窒素原子との結合を表す。）
【化２７】
2015054957.tif 000028
【化２８】
2015054957.tif 000029
（式中、ｕは０〜５の整数を表し、ｕが１〜５の整数である場合、（ＣＨ２）ｕはベンゼン環上の置換基であり、（ＣＨ２）ｕが式（８）の窒素原子と結合し、ｕが０である場合、（ＣＨ２）ｕはベンゼン環と式（８）の窒素原子との結合を表す。）
【０３０９】
Ｒ２１がアルケニル基であり、ｓ＝１である場合、Ｒ２２のヒドロカルビレン基としては、好ましくは、アルキレン基であり、より好ましくはメチレン基、又は、エチレン基である。
【０３１０】
Ｒ２３及びＲ２４は、それぞれ、ヒドロカルビル基、又は、トリヒドロカルビルシリル基、あるいは、Ｒ２３とＲ２４とが結合して、窒素原子及び／又は酸素原子を有していてもよいヒドロカルビレン基、又は、Ｒ２３とＲ２４は１つの基であって、窒素原子に二重結合で結合する基を表す。
【０３１１】
Ｒ２３及びＲ２４のヒドロカルビル基としては、アルキル基、アルケニル基、アルキニル基、アリール基、アラルキル基をあげることができる。アルキル基としては、メチル基、エチル基、ｎ−プロピル基、イソプロピル基、ｎ−ブチル基、ｓｅｃ−ブチル基、ｔｅｒｔ−ブチル基をあげることができる。アルケニル基としては、ビニル基、アリル基、１−プロペニル基、１−メチルエテニル基をあげることができる。アルキニル基としては、エチニル基、プロパギル基をあげることができる。アリール基としては、フェニル基、トリル基、キシリル基をあげることができる。アラルキル基としては、ベンジル基をあげることができる。
【０３１２】
Ｒ２３及びＲ２４のヒドロカルビル基の炭素原子数は、好ましくは１〜１０であり、より好ましくは１〜４である。
【０３１３】
Ｒ２３及びＲ２４のヒドロカルビル基としては、好ましくは、アルキル基、アルケニル基であり、より好ましくは、炭素原子数が１〜４の直鎖アルキル基、炭素原子数２〜４のアルケニル基であり、更に好ましくは、メチル基、エチル基、アリル基である。
【０３１４】
Ｒ２３及びＲ２４のトリヒドロカルビルシリル基としては、トリメチルシリル基、トリエチルシリル基、トリイソプロピルシリル基、ｔｅｒｔ−ブチルジメチルシリル基などのトリアルキルシリル基をあげることができる。
【０３１５】
Ｒ２３及びＲ２４のトリヒドロカルビルシリル基としては、好ましくは、炭素原子数が３〜９のトリアルキルシリル基であり、より好ましくは、ケイ素原子に結合したアルキル基が炭素原子数１〜３のアルキル基であるトリアルキルシリル基である。
【０３１６】
Ｒ２３とＲ２４が結合した窒素原子及び／又は酸素原子を有していてもよいヒドロカルビレン基としては、ヒドロカルビレン基、窒素原子を有するヒドロカルビレン基、酸素原子を有するヒドロカルビレン基などをあげることができる。ヒドロカルビレン基としては、エチレン基、トリメチレン基、テトラメチレン基、ペンタメチレン基、ヘキサメチレン基などのアルキレン基をあげることができる。窒素原子を有するヒドロカルビレン基としては、−ＣＨ２ＣＨ２−ＮＨ−ＣＨ２−で表される基、−ＣＨ２ＣＨ２−Ｎ＝ＣＨ−で表される基、−ＣＨ＝ＣＨ−Ｎ＝ＣＨ−で表される基、−ＣＨ２ＣＨ２−ＮＨ−ＣＨ２ＣＨ２−で表される基をあげることができる。酸素原子を有するヒドロカルビレン基としては、−ＣＨ２ＣＨ２−Ｏ−ＣＨ２ＣＨ２−で表される基をあげることができる。
【０３１７】
Ｒ２３とＲ２４が結合した基の炭素原子数は、好ましくは２〜２０であり、より好ましくは２〜７であり、更に好ましくは４〜６である。
【０３１８】
Ｒ２３とＲ２４が結合した窒素原子及び／又は酸素原子をヘテロ原子として有していてもよいヒドロカルビレン基としては、好ましくはヒドロカルビレン基であり、より好ましくはアルキレン基であり、更に好ましくはポリメチレン基である。
【０３１９】
Ｒ２３及びＲ２４が窒素原子に二重結合で結合する１つの基としては、エチリデン基、プロピリデン基、ブチリデン基、１−メチルエチリデン基、１−メチルプロピリデン基、１，３−ジメチルブチリデン基などのヒドロカルビリデン基をあげることができる。
【０３２０】
Ｒ２３及びＲ２４が窒素原子に二重結合で結合する１つの基の炭素原子数は、好ましくは２〜２０であり、より好ましくは２〜６である。
【０３２１】
Ｒ２３及びＲ２４としては、好ましくは、ヒドロカルビル基、トリヒドロカルビルシリル基、Ｒ２３とＲ２４が結合したヒドロカルビレン基であり、より好ましくは、Ｒ２３とＲ２４が結合した炭素原子数４〜６のポリメチレン基である。
【０３２２】
式（８）で表される化合物としては、Ｒ２１が水素原子であり、ｓ＝１である次の化合物をあげることができる。
【０３２３】
Ｒ２２が式（１０）で表される基であり、ｕ＝０である化合物：
４−Ｎ，Ｎ−ジメチルアミノスチレン、
３−Ｎ，Ｎ−ジメチルアミノスチレン、
４−Ｎ，Ｎ−ジエチルアミノスチレン、
３−Ｎ，Ｎ−ジエチルアミノスチレン、
４−Ｎ，Ｎ−ジ−ｎ−プロピルアミノスチレン、
３−Ｎ，Ｎ−ジ−ｎ−プロピルアミノスチレン、
４−Ｎ，Ｎ−ジ−ｎ−ブチルアミノスチレン、
３−Ｎ，Ｎ−ジ−ｎ−ブチルアミノスチレン、
４−Ｎ，Ｎ−ジアリルアミノスチレン、
３−Ｎ，Ｎ−ジアリルアミノスチレン、
４−Ｎ，Ｎ−ビス（トリメチルシリル）アミノスチレン、
３−Ｎ，Ｎ−ビス（トリメチルシリル）アミノスチレン、
４−Ｎ，Ｎ−ビス（ｔｅｒｔ−ブチルジメチルシリル）アミノスチレン、
３−Ｎ，Ｎ−ビス（ｔｅｒｔ−ブチルジメチルシリル）アミノスチレン、
４−アジリジニルスチレン、
３−アジリジニルスチレン、
４−ピロリジニルスチレン、
３−ピロリジニルスチレン、
４−ピペリジニルスチレン、
３−ピペリジニルスチレン、
４−ヘキサメチレンイミノスチレン、
３−ヘキサメチレンイミノスチレン。
【０３２４】
Ｒ２２が式（１０）で表される基であり、ｕ＝１である化合物：
４−Ｎ，Ｎ−ジメチルアミノメチルスチレン、
３−Ｎ，Ｎ−ジメチルアミノメチルスチレン、
４−Ｎ，Ｎ−ジエチルアミノメチルスチレン、
３−Ｎ，Ｎ−ジエチルアミノメチルスチレン、
４−Ｎ，Ｎ−ジ−ｎ−プロピルアミノメチルスチレン、
３−Ｎ，Ｎ−ジ−ｎ−プロピルアミノメチルスチレン、
４−Ｎ，Ｎ−ジ−ｎ−ブチルアミノメチルスチレン、
３−Ｎ，Ｎ−ジ−ｎ−ブチルアミノメチルスチレン、
４−Ｎ，Ｎ−ジアリルアミノメチルスチレン、
３−Ｎ，Ｎ−ジアリルアミノメチルスチレン、
４−Ｎ，Ｎ−ビス（トリメチルシリル）アミノメチルスチレン、
３−Ｎ，Ｎ−ビス（トリメチルシリル）アミノメチルスチレン、
４−Ｎ，Ｎ−ビス（ｔｅｒｔ−ブチルジメチルシリル）アミノメチルスチレン、
３−Ｎ，Ｎ−ビス（ｔｅｒｔ−ブチルジメチルシリル）アミノメチルスチレン、
４−アジリジニルメチルスチレン、
３−アジリジニルメチルスチレン、
４−ピロリジニルメチルスチレン、
３−ピロリジニルメチルスチレン、
４−ピペリジニルメチルスチレン、
３−ピペリジニルメチルスチレン、
４−ヘキサメチレンイミノメチルスチレン、
３−ヘキサメチレンイミノメチルスチレン。
【０３２５】
Ｒ２２が式（１０）で表される基であり、ｕ＝２である化合物：
４−Ｎ，Ｎ−ジメチルアミノエチルスチレン、
３−Ｎ，Ｎ−ジメチルアミノエチルスチレン、
４−Ｎ，Ｎ−ジエチルアミノエチルスチレン、
３−Ｎ，Ｎ−ジエチルアミノエチルスチレン、
４−Ｎ，Ｎ−ジ−ｎ−プロピルアミノエチルスチレン、
３−Ｎ，Ｎ−ジ−ｎ−プロピルアミノエチルスチレン、
４−Ｎ，Ｎ−ジ−ｎ−ブチルアミノエチルスチレン、
３−Ｎ，Ｎ−ジ−ｎ−ブチルアミノエチルスチレン、
４−Ｎ，Ｎ−ジアリルアミノエチルスチレン、
３−Ｎ，Ｎ−ジアリルアミノエチルスチレン、
４−Ｎ，Ｎ−ビス（トリメチルシリル）アミノエチルスチレン、
３−Ｎ，Ｎ−ビス（トリメチルシリル）アミノエチルスチレン、
４−Ｎ，Ｎ−ビス（ｔｅｒｔ−ブチルジメチルシリル）アミノエチルスチレン、
３−Ｎ，Ｎ−ビス（ｔｅｒｔ−ブチルジメチルシリル）アミノエチルスチレン、
４−アジリジニルエチルスチレン、
３−アジリジニルエチルスチレン、
４−ピロリジニルエチルスチレン、
３−ピロリジニルエチルスチレン、
４−ピペリジニルエチルスチレン、
３−ピペリジニルエチルスチレン、
４−ヘキサメチレンイミノエチルスチレン、
３−ヘキサメチレンイミノエチルスチレン。
【０３２６】
式（８）で表される化合物としては、Ｒ２１がメチル基であり、ｓ＝１である次の化合物をあげることができる。
【０３２７】
Ｒ２２が式（１０）で表される基であり、ｕ＝０である化合物：
４−Ｎ，Ｎ−ジメチルアミノイソプロペニルベンゼン、
３−Ｎ，Ｎ−ジメチルアミノイソプロペニルベンゼン、
４−Ｎ，Ｎ−ジエチルアミノイソプロペニルベンゼン、
３−Ｎ，Ｎ−ジエチルアミノイソプロペニルベンゼン、
４−Ｎ，Ｎ−ジ−ｎ−プロピルアミノイソプロペニルベンゼン、
３−Ｎ，Ｎ−ジ−ｎ−プロピルアミノイソプロペニルベンゼン、
４−Ｎ，Ｎ−ジ−ｎ−ブチルアミノイソプロペニルベンゼン、
３−Ｎ，Ｎ−ジ−ｎ−ブチルアミノイソプロペニルベンゼン、
４−Ｎ，Ｎ−ジアリルアミノイソプロペニルベンゼン、
３−Ｎ，Ｎ−ジアリルアミノイソプロペニルベンゼン、
４−Ｎ，Ｎ−ビス（トリメチルシリル）アミノイソプロペニルベンゼン、
３−Ｎ，Ｎ−ビス（トリメチルシリル）アミノイソプロペニルベンゼン、
４−Ｎ，Ｎ−ビス（ｔｅｒｔ−ブチルジメチルシリル）アミノイソプロペニルベンゼン、
３−Ｎ，Ｎ−ビス（ｔｅｒｔ−ブチルジメチルシリル）アミノイソプロペニルベンゼン、
４−アジリジニルイソプロペニルベンゼン、
３−アジリジニルイソプロペニルベンゼン、
４−ピロリジニルイソプロペニルベンゼン、
３−ピロリジニルイソプロペニルベンゼン、
４−ピペリジニルイソプロペニルベンゼン、
３−ピペリジニルイソプロペニルベンゼン、
４−ヘキサメチレンイミノイソプロペニルベンゼン、
３−ヘキサメチレンイミノイソプロペニルベンゼン。
【０３２８】
Ｒ２２が式（１０）で表される基であり、ｕ＝１である化合物：
４−Ｎ，Ｎ−ジメチルアミノメチルイソプロペニルベンゼン、
３−Ｎ，Ｎ−ジメチルアミノメチルイソプロペニルベンゼン、
４−Ｎ，Ｎ−ジエチルアミノメチルイソプロペニルベンゼン、
３−Ｎ，Ｎ−ジエチルアミノメチルイソプロペニルベンゼン、
４−Ｎ，Ｎ−ジ−ｎ−プロピルアミノメチルイソプロペニルベンゼン、
３−Ｎ，Ｎ−ジ−ｎ−プロピルアミノメチルイソプロペニルベンゼン、
４−Ｎ，Ｎ−ジ−ｎ−ブチルアミノメチルイソプロペニルベンゼン、
３−Ｎ，Ｎ−ジ−ｎ−ブチルアミノメチルイソプロペニルベンゼン、
４−Ｎ，Ｎ−ジアリルアミノメチルイソプロペニルベンゼン、
３−Ｎ，Ｎ−ジアリルアミノメチルイソプロペニルベンゼン、
４−Ｎ，Ｎ−ビス（トリメチルシリル）アミノメチルイソプロペニルベンゼン、
３−Ｎ，Ｎ−ビス（トリメチルシリル）アミノメチルイソプロペニルベンゼン、
４−Ｎ，Ｎ−ビス（ｔｅｒｔ−ブチルジメチルシリル）アミノメチルイソプロペニルベンゼン、
３−Ｎ，Ｎ−ビス（ｔｅｒｔ−ブチルジメチルシリル）アミノメチルイソプロペニルベンゼン、
４−アジリジニルメチルイソプロペニルベンゼン、
３−アジリジニルメチルイソプロペニルベンゼン、
４−ピロリジニルメチルイソプロペニルベンゼン、
３−ピロリジニルメチルイソプロペニルベンゼン、
４−ピペリジニルメチルイソプロペニルベンゼン、
３−ピペリジニルメチルイソプロペニルベンゼン、
４−ヘキサメチレンイミノメチルイソプロペニルベンゼン、
３−ヘキサメチレンイミノメチルイソプロペニルベンゼン。
【０３２９】
Ｒ２２が式（１０）で表される基であり、ｕ＝２である化合物：
４−Ｎ，Ｎ−ジメチルアミノエチルイソプロペニルベンゼン、
３−Ｎ，Ｎ−ジメチルアミノエチルイソプロペニルベンゼン、
４−Ｎ，Ｎ−ジエチルアミノエチルイソプロペニルベンゼン、
３−Ｎ，Ｎ−ジエチルアミノエチルイソプロペニルベンゼン、
４−Ｎ，Ｎ−ジ−ｎ−プロピルアミノエチルイソプロペニルベンゼン、
３−Ｎ，Ｎ−ジ−ｎ−プロピルアミノエチルイソプロペニルベンゼン、
４−Ｎ，Ｎ−ジ−ｎ−ブチルアミノエチルイソプロペニルベンゼン、
３−Ｎ，Ｎ−ジ−ｎ−ブチルアミノエチルイソプロペニルベンゼン、
４−Ｎ，Ｎ−ジアリルアミノエチルイソプロペニルベンゼン、
３−Ｎ，Ｎ−ジアリルアミノエチルイソプロペニルベンゼン、
４−Ｎ，Ｎ−ビス（トリメチルシリル）アミノエチルイソプロペニルベンゼン、
３−Ｎ，Ｎ−ビス（トリメチルシリル）アミノエチルイソプロペニルベンゼン、
４−Ｎ，Ｎ−ビス（ｔｅｒｔ−ブチルジメチルシリル）アミノエチルイソプロペニルベンゼン、
３−Ｎ，Ｎ−ビス（ｔｅｒｔ−ブチルジメチルシリル）アミノエチルイソプロペニルベンゼン、
４−アジリジニルエチルイソプロペニルベンゼン、
３−アジリジニルエチルイソプロペニルベンゼン、
４−ピロリジニルエチルイソプロペニルベンゼン、
３−ピロリジニルエチルイソプロペニルベンゼン、
４−ピペリジニルエチルイソプロペニルベンゼン、
３−ピペリジニルエチルイソプロペニルベンゼン、
４−ヘキサメチレンイミノエチルイソプロペニルベンゼン、
３−ヘキサメチレンイミノエチルイソプロペニルベンゼン。
【０３３０】
式（８）で表される化合物としては、Ｒ２１がビニル基であり、ｓ＝０である次の化合物をあげることができる。
２−Ｎ，Ｎ−ジメチルアミノ−１，３−ブタジエン、
２−Ｎ，Ｎ−ジエチルアミノ−１，３−ブタジエン、
２−Ｎ，Ｎ−ジ−ｎ−プロピルアミノ−１，３−ブタジエン、
２−Ｎ，Ｎ−ジ−ｎ−ブチルアミノ−１，３−ブタジエン、
２−Ｎ，Ｎ−ジアリルアミノ−１，３−ブタジエン、
２−Ｎ，Ｎ−ビス（トリメチルシリル）アミノ−１，３−ブタジエン、
２−Ｎ，Ｎ−ビス（ｔｅｒｔ−ブチルジメチルシリル）アミノ−１，３−ブタジエン、
２−アジリジニル−１，３−ブタジエン、
２−ピロリジニル−１，３−ブタジエン、
２−ピペリジニル−１，３−ブタジエン、
２−ヘキサメチレンイミノ−１，３−ブタジエン。
【０３３１】
式（８）で表される化合物としては、Ｒ２１がビニル基であり、ｓ＝１である次の化合物をあげることができる。
２−Ｎ，Ｎ−ジメチルアミノメチル−１，３−ブタジエン、
２−Ｎ，Ｎ−ジエチルアミノメチル−１，３−ブタジエン、
２−Ｎ，Ｎ−ジ−ｎ−プロピルアミノメチル−１，３−ブタジエン、
２−Ｎ，Ｎ−ジ−ｎ−ブチルアミノメチル−１，３−ブタジエン、
２−Ｎ，Ｎ−ジアリルアミノメチル−１，３−ブタジエン、
２−Ｎ，Ｎ−ビス（トリメチルシリル）アミノメチル−１，３−ブタジエン、
２−Ｎ，Ｎ−ビス（ｔｅｒｔ−ブチルジメチルシリル）アミノメチル−１，３−ブタジエン、
２−アジリジニルメチル−１，３−ブタジエン、
２−ピロリジニルメチル−１，３−ブタジエン、
２−ピペリジニルメチル−１，３−ブタジエン、
２−ヘキサメチレンイミノメチル−１，３−ブタジエン。
【０３３２】
５−Ｎ，Ｎ−ジメチルアミノ−３−メチレン−１−ペンテン、
５−Ｎ，Ｎ−ジエチルアミノ−３−メチレン−１−ペンテン、
５−Ｎ，Ｎ−ジ−ｎ−プロピルアミノ−３−メチレン−１−ペンテン、
５−Ｎ，Ｎ−ジ−ｎ−ブチルアミノ−３−メチレン−１−ペンテン、
５−Ｎ，Ｎ−ジアリルアミノ−３−メチレン−１−ペンテン、
５−Ｎ，Ｎ−ビス（トリメチルシリル）アミノ−３−メチレン−１−ペンテン、
５−Ｎ，Ｎ−ビス（ｔｅｒｔ−ブチルジメチルシリル）アミノ−３−メチレン−１−ペンテン、
５−アジリジニル−３−メチレン−１−ペンテン、
５−ピロリジニル−３−メチレン−１−ペンテン、
５−ピペリジニル−３−メチレン−１−ペンテン、
５−ヘキサメチレンイミノ−３−メチレン−１−ペンテン。
【０３３３】
式（８）で表される化合物としては、好ましくは、Ｒ２１が水素原子であり、ｓが１である化合物である。より好ましくは、Ｒ２３及びＲ２４が、夫々メチル基又はエチル基である化合物、Ｒ２３及びＲ２４が、トリメチルシリル基である化合物、Ｒ２３とＲ２４とは結合しており、Ｒ２３とＲ２４とが結合した基が炭素原子数４〜６のポリメチレン基である化合物である。
【０３３４】
Ｒ２３及びＲ２４が、夫々メチル基又はエチル基である化合物：
４−Ｎ，Ｎ−ジメチルアミノスチレン、
３−Ｎ，Ｎ−ジメチルアミノスチレン、
４−Ｎ，Ｎ−ジエチルアミノスチレン、
３−Ｎ，Ｎ−ジエチルアミノスチレン、
４−Ｎ，Ｎ−ジメチルアミノメチルスチレン、
３−Ｎ，Ｎ−ジメチルアミノメチルスチレン、
４−Ｎ，Ｎ−ジエチルアミノメチルスチレン、
３−Ｎ，Ｎ−ジエチルアミノメチルスチレン、
４−Ｎ，Ｎ−ジメチルアミノエチルスチレン、
３−Ｎ，Ｎ−ジメチルアミノエチルスチレン、
４−Ｎ，Ｎ−ジエチルアミノエチルスチレン、
３−Ｎ，Ｎ−ジエチルアミノエチルスチレン。
【０３３５】
Ｒ２３及びＲ２４が、トリメチルシリル基である化合物：
４−Ｎ，Ｎ−ビス（トリメチルシリル）アミノスチレン、
３−Ｎ，Ｎ−ビス（トリメチルシリル）アミノスチレン、
４−Ｎ，Ｎ−ビス（トリメチルシリル）アミノメチルスチレン、
３−Ｎ，Ｎ−ビス（トリメチルシリル）アミノメチルスチレン、
４−Ｎ，Ｎ−ビス（トリメチルシリル）アミノエチルスチレン、
３−Ｎ，Ｎ−ビス（トリメチルシリル）アミノエチルスチレン。
【０３３６】
Ｒ２３とＲ２４とは結合しており、Ｒ２３とＲ２４とが結合した基が炭素原子数４〜６のポリメチレン基である化合物：
４−ピロリジニルスチレン、
３−ピロリジニルスチレン、
４−ピペリジニルスチレン、
３−ピペリジニルスチレン、
４−ヘキサメチレンイミノスチレン、
３−ヘキサメチレンイミノスチレン、
４−ピロリジニルメチルスチレン、
３−ピロリジニルメチルスチレン、
４−ピペリジニルメチルスチレン、
３−ピペリジニルメチルスチレン、
４−ヘキサメチレンイミノメチルスチレン、
３−ヘキサメチレンイミノメチルスチレン、
４−ピロリジニルエチルスチレン、
３−ピロリジニルエチルスチレン、
４−ピペリジニルエチルスチレン、
３−ピペリジニルエチルスチレン、
４−ヘキサメチレンイミノエチルスチレン、
３−ヘキサメチレンイミノエチルスチレン。
【０３３７】
式（８）で表される化合物として、更に好ましくは、Ｒ２３とＲ２４とは結合しており、Ｒ２３とＲ２４とが結合した基が炭素原子数４〜６のポリメチレン基である化合物である。
【０３３８】
式（８）で表される化合物として、特に好ましくは、４−ピロリジニルエチルスチレン、３−ピロリジニルエチルスチレンである。
【０３３９】
Ｒ２５、Ｒ２６、及びＲ２７は、それぞれヒドロカルビル基、又は、ヒドロカルビルオキシ基を表す。
【０３４０】
Ｒ２５、Ｒ２６、及びＲ２７のヒドロカルビル基としては、メチル基、エチル基、ｎ−プロピル基、イソプロピル基、ｎ−ブチル基、ｓｅｃ−ブチル基、ｔｅｒｔ−ブチル基などのアルキル基などをあげることができる。ヒドロカルビル基の炭素原子数は、好ましくは１〜１０であり、より好ましくは１〜３である。
【０３４１】
Ｒ２５、Ｒ２６、及びＲ２７のヒドロカルビル基として、好ましくは、アルキル基であり、より好ましくは、炭素原子数が１〜１０のアルキル基であり、更に好ましくは、炭素原子数が１〜３のアルキル基であり、特に好ましくは、メチル基、エチル基である。
【０３４２】
Ｒ２５、Ｒ２６、及びＲ２７のヒドロカルビルオキシ基としては、メトキシ基、エトキシ基、ｎ−プロポキシ基、イソプロポキシ基、ｎ−ブトキシ基、ｓｅｃ−ブトキシ基、ｔｅｒｔ−ブトキシ基などのアルコキシ基；フェノキシ基などのアリールオキシ基などをあげることができる。ヒドロカルビルオキシ基の炭素原子数は、好ましくは１〜１０であり、より好ましくは１〜３である。
【０３４３】
Ｒ２５、Ｒ２６、及びＲ２７のヒドロカルビルオキシ基として、好ましくは、アルコキシ基であり、より好ましくは、炭素原子数が１〜１０のアルコキシ基であり、更に好ましくは、炭素原子数が１〜３のアルコキシ基であり、特に好ましくは、メトキシ基、エトキシ基である。
【０３４４】
Ｒ２５、Ｒ２６、及びＲ２７の少なくとも１つはヒドロカルビルオキシ基であり、低燃費性を改善するために、好ましくは、Ｒ２５、Ｒ２６、及びＲ２７の少なくとも２つがヒドロカルビルオキシ基であり、より好ましくは、Ｒ２５、Ｒ２６、及びＲ２７の３つがヒドロカルビルオキシ基である。
【０３４５】
Ｒ２８及びＲ２９は、それぞれ、水素原子、窒素原子及び／又は酸素原子を有していてもよいヒドロカルビル基、あるいは、Ｒ２８とＲ２９とが結合して、窒素原子及び／又は酸素原子を有していてもよいヒドロカルビレン基、又は、Ｒ２８とＲ２９は１つの基であって、窒素原子に二重結合で結合する基を表す。
【０３４６】
Ｒ２８及びＲ２９のヒドロカルビル基としては、メチル基、エチル基、ｎ−プロピル基、イソプロピル基、ｎ−ブチル基、ｓｅｃ−ブチル基、ｔｅｒｔ−ブチル基などのアルキル基；ビニル基、アリル基、１−プロペニル基、１−メチルエテニル基などのアルケニル基；エチニル基、プロパギル基などのアルキニル基；フェニル基、トリル基、キシリル基などのアリール基；ベンジル基などのアラルキル基をあげることができる。
【０３４７】
Ｒ２８及びＲ２９の窒素原子を有するヒドロカルビル基としては、ジメチルアミノメチル基、ジメチルアミノエチル基、ジメチルアミノプロピル基、ジエチルアミノメチル基、ジエチルアミノエチル基、ジエチルアミノプロピル基などのジアルキルアミノアルキル基をあげることができる。
【０３４８】
Ｒ２８及びＲ２９の酸素原子を有するヒドロカルビル基としては、メトキシメチル基、メトキシエチル基、メトキシプロピル基、エトキシメチル基、エトキシエチル基、エトキシプロピル基などのアルコキシアルキル基；２−オキシラニル基、２−オキセタニル基、２−テトラヒドロフラニル基などのモノオキサシクロアルキル基；２−ジオキソラニル基などのジオキサシクロアルキル基；グリシジル基、テトラヒドロフルフリル基などのモノオキサシクロアルキル基で置換されたアルキル基；３，４−エポキシシクロヘキシル基をあげることができる。
【０３４９】
本明細書では、モノオキサシクロアルキル基は、シクロアルキル基の１つのＣＨ２が酸素原子に置き換わった基を表す。ジオキサシクロアルキル基は、シクロアルキル基の２つのＣＨ２が酸素原子に置き換わった基を表す。
【０３５０】
Ｒ２８及びＲ２９の窒素原子及び／又は酸素原子を有していてもよいヒドロカルビル基の炭素原子数は、好ましくは１〜１０であり、より好ましくは１〜６である。
【０３５１】
Ｒ２８とＲ２９が結合した基としては、ヒドロカルビレン基、窒素原子を有するヒドロカルビレン基、酸素原子を有するヒドロカルビレン基などをあげることができる。ヒドロカルビレン基としては、トリメチレン基、テトラメチレン基、ペンタメチレン基、ヘキサメチレン基などのアルキレン基をあげることができる。窒素原子を有するヒドロカルビレン基としては、−ＣＨ２ＣＨ２−ＮＨ−ＣＨ２−で表される基、−ＣＨ２ＣＨ２−Ｎ＝ＣＨ−で表される基、−ＣＨ＝ＣＨ−Ｎ＝ＣＨ−で表される基、−ＣＨ２ＣＨ２−ＮＨ−ＣＨ２ＣＨ２−で表される基をあげることができる。酸素原子を有するヒドロカルビレン基としては、−ＣＨ２ＣＨ２−Ｏ−ＣＨ２ＣＨ２−で表される基をあげることができる。
【０３５２】
Ｒ２８とＲ２９が結合した基の炭素原子数は、好ましくは２〜２０であり、より好ましくは２〜１２である。
【０３５３】
Ｒ２８及びＲ２９が窒素原子に二重結合で結合する１つの基としては、エチリデン基、プロピリデン基、ブチリデン基、１−メチルエチリデン基、１−メチルプロピリデン基、１，３−ジメチルブチリデン基などのヒドロカルビリデン基；４−Ｎ，Ｎ−ジメチルアミノベンジリデン基などをあげることができる。
【０３５４】
Ｒ２８及びＲ２９が窒素原子に二重結合で結合する１つの基の炭素原子数は、好ましくは２〜２０であり、より好ましくは２〜１２である。
【０３５５】
Ｒ２８及びＲ２９としては、好ましくは、ヒドロカルビル基、又は、Ｒ２８とＲ２９とが結合した基であるヒドロカルビレン基、あるいは、Ｒ２８とＲ２９は１つの基であって、窒素原子に二重結合で結合した基であるヒドロカルビリデン基であり、より好ましくは、ヒドロカルビル基であり、更に好ましくは、アルキル基である。該アルキル基としては、好ましくは、メチル基、エチル基である。
【０３５６】
ｔは１〜１０の整数であり、好ましくは２〜４の整数であり、より好ましくは３である。
【０３５７】
式（９）で表される化合物としては、Ｒ２８及びＲ２９がアルキル基である化合物として、
［３−（ジメチルアミノ）プロピル］トリメトキシシラン、
［３−（ジエチルアミノ）プロピル］トリメトキシシラン、
［３−（エチルメチルアミノ）プロピル］トリメトキシシラン、
［３−（ジメチルアミノ）プロピル］トリエトキシシラン、
［３−（ジエチルアミノ）プロピル］トリエトキシシラン、
［３−（エチルメチルアミノ）プロピル］トリエトキシシランなどの
［３−（ジアルキルアミノ）プロピル］トリアルコキシシラン；
【０３５８】
［３−（ジメチルアミノ）プロピル］メチルジメトキシシラン、
［３−（ジエチルアミノ）プロピル］メチルジメトキシシラン、
［３−（エチルメチルアミノ）プロピル］メチルジメトキシシラン、
［３−（ジメチルアミノ）プロピル］エチルジメトキシシラン、
［３−（ジエチルアミノ）プロピル］エチルジメトキシシラン、
［３−（エチルメチルアミノ）プロピル］エチルジメトキシシラン、
［３−（ジメチルアミノ）プロピル］メチルジエトキシシラン、
［３−（ジエチルアミノ）プロピル］メチルジエトキシシラン、
［３−（エチルメチルアミノ）プロピル］メチルジエトキシシラン、
［３−（ジメチルアミノ）プロピル］エチルジエトキシシラン、
［３−（ジエチルアミノ）プロピル］エチルジエトキシシラン、
［３−（エチルメチルアミノ）プロピル］エチルジエトキシシランなどの
［３−（ジアルキルアミノ）プロピル］アルキルジアルコキシシラン；
【０３５９】
［３−（ジメチルアミノ）プロピル］ジメチルメトキシシラン、
［３−（ジエチルアミノ）プロピル］ジメチルメトキシシラン、
［３−（ジメチルアミノ）プロピル］ジエチルメトキシシラン、
［３−（ジエチルアミノ）プロピル］ジエチルメトキシシラン、
［３−（ジメチルアミノ）プロピル］ジメチルエトキシシラン、
［３−（ジエチルアミノ）プロピル］ジメチルエトキシシラン、
［３−（ジメチルアミノ）プロピル］ジエチルエトキシシラン、
［３−（ジエチルアミノ）プロピル］ジエチルエトキシシランなどの
［３−（ジアルキルアミノ）プロピル］ジアルキルアルコキシシラン
をあげることができる。
【０３６０】
式（９）で表される化合物としては、Ｒ２８及びＲ２９がアルコキシアルキル基である化合物として、
｛３−［ビス（メトキシメチル）アミノ］プロピル｝トリメトキシシラン、
｛３−［ビス（エトキシメチル）アミノ］プロピル｝トリメトキシシラン、
｛３−［ビス（メトキシエチル）アミノ］プロピル｝トリメトキシシラン、
｛３−［ビス（エトキシエチル）アミノ］プロピル｝トリメトキシシラン、
｛３−［ビス（メトキシメチル）アミノ］プロピル｝トリエトキシシラン、
｛３−［ビス（エトキシメチル）アミノ］プロピル｝トリエトキシシラン、
｛３−［ビス（メトキシエチル）アミノ］プロピル｝トリエトキシシラン、
｛３−［ビス（エトキシエチル）アミノ］プロピル｝トリエトキシシランなどの
｛３−［ビス（アルコキシアルキル）アミノ］プロピル｝トリアルコキシシラン；
【０３６１】
｛３−［ビス（メトキシメチル）アミノ］プロピル｝メチルジメトキシシラン、
｛３−［ビス（エトキシメチル）アミノ］プロピル｝メチルジメトキシシラン、
｛３−［ビス（メトキシエチル）アミノ］プロピル｝メチルジメトキシシラン、
｛３−［ビス（エトキシエチル）アミノ］プロピル｝メチルジメトキシシラン、
｛３−［ビス（メトキシメチル）アミノ］プロピル｝エチルジメトキシシラン、
｛３−［ビス（エトキシメチル）アミノ］プロピル｝エチルジメトキシシラン、
｛３−［ビス（メトキシエチル）アミノ］プロピル｝エチルジメトキシシラン、
｛３−［ビス（エトキシエチル）アミノ］プロピル｝エチルジメトキシシラン、
｛３−［ビス（メトキシメチル）アミノ］プロピル｝メチルジエトキシシラン、
｛３−［ビス（エトキシメチル）アミノ］プロピル｝メチルジエトキシシラン、
｛３−［ビス（メトキシエチル）アミノ］プロピル｝メチルジエトキシシラン、
｛３−［ビス（エトキシエチル）アミノ］プロピル｝メチルジエトキシシラン、
｛３−［ビス（メトキシメチル）アミノ］プロピル｝エチルジエトキシシラン、
｛３−［ビス（エトキシメチル）アミノ］プロピル｝エチルジエトキシシラン、
｛３−［ビス（メトキシエチル）アミノ］プロピル｝エチルジエトキシシラン、
｛３−［ビス（エトキシエチル）アミノ］プロピル｝エチルジエトキシシランなどの
｛３−［ビス（アルコキシアルキル）アミノ］プロピル｝アルキルジアルコキシシラン；
【０３６２】
｛３−［ビス（メトキシメチル）アミノ］プロピル｝ジメチルメトキシシラン、
｛３−［ビス（エトキシメチル）アミノ］プロピル｝ジメチルメトキシシラン、
｛３−［ビス（メトキシエチル）アミノ］プロピル｝ジメチルメトキシシラン、
｛３−［ビス（エトキシエチル）アミノ］プロピル｝ジメチルメトキシシラン、
｛３−［ビス（メトキシメチル）アミノ］プロピル｝ジエチルメトキシシラン、
｛３−［ビス（エトキシメチル）アミノ］プロピル｝ジエチルメトキシシラン、
｛３−［ビス（メトキシエチル）アミノ］プロピル｝ジエチルメトキシシラン、
｛３−［ビス（エトキシエチル）アミノ］プロピル｝ジエチルメトキシシラン、
｛３−［ビス（メトキシメチル）アミノ］プロピル｝ジメチルエトキシシラン、
｛３−［ビス（エトキシメチル）アミノ］プロピル｝ジメチルエトキシシラン、
｛３−［ビス（メトキシエチル）アミノ］プロピル｝ジメチルエトキシシラン、
｛３−［ビス（エトキシエチル）アミノ］プロピル｝ジメチルエトキシシラン、
｛３−［ビス（メトキシメチル）アミノ］プロピル｝ジエチルエトキシシラン、
｛３−［ビス（エトキシメチル）アミノ］プロピル｝ジエチルエトキシシラン、
｛３−［ビス（メトキシエチル）アミノ］プロピル｝ジエチルエトキシシラン、
｛３−［ビス（エトキシエチル）アミノ］プロピル｝ジエチルエトキシシランなどの
｛３−［ビス（アルコキシアルキル）アミノ］プロピル｝ジアルキルアルコキシシラン
をあげることができる。
【０３６３】
式（９）で表される化合物としては、Ｒ２８及びＲ２９がオキシラニル基である化合物として、
｛３−［ジ（オキシラニル）アミノ］プロピル｝トリメトキシシラン、
｛３−［ジ（オキシラニル）アミノ］プロピル｝トリエトキシシラン、
｛３−［ジ（オキシラニル）アミノ］プロピル｝メチルジメトキシシラン、
｛３−［ジ（オキシラニル）アミノ］プロピル｝エチルジメトキシシラン、
｛３−［ジ（オキシラニル）アミノ］プロピル｝メチルジエトキシシラン、
｛３−［ジ（オキシラニル）アミノ］プロピル｝エチルジエトキシシラン、
｛３−［ジ（オキシラニル）アミノ］プロピル｝ジメチルメトキシシラン、
｛３−［ジ（オキシラニル）アミノ］プロピル｝ジエチルメトキシシラン、
｛３−［ジ（オキシラニル）アミノ］プロピル｝ジメチルエトキシシラン、
｛３−［ジ（オキシラニル）アミノ］プロピル｝ジエチルエトキシシラン
をあげることができる。
【０３６４】
式（９）で表される化合物としては、Ｒ２８及びＲ２９がテトラヒドロフラニル基である化合物として、
｛３−［ジ（テトラヒドロフラニル）アミノ］プロピル｝トリメトキシシラン、
｛３−［ジ（テトラヒドロフラニル）アミノ］プロピル｝トリエトキシシラン、
｛３−［ジ（テトラヒドロフラニル）アミノ］プロピル｝メチルジメトキシシラン、
｛３−［ジ（テトラヒドロフラニル）アミノ］プロピル｝エチルジメトキシシラン、
｛３−［ジ（テトラヒドロフラニル）アミノ］プロピル｝メチルジエトキシシラン、
｛３−［ジ（テトラヒドロフラニル）アミノ］プロピル｝エチルジエトキシシラン、
｛３−［ジ（テトラヒドロフラニル）アミノ］プロピル｝ジメチルメトキシシラン、
｛３−［ジ（テトラヒドロフラニル）アミノ］プロピル｝ジエチルメトキシシラン、
｛３−［ジ（テトラヒドロフラニル）アミノ］プロピル｝ジメチルエトキシシラン、
｛３−［ジ（テトラヒドロフラニル）アミノ］プロピル｝ジエチルエトキシシラン
をあげることができる。
【０３６５】
式（９）で表される化合物としては、Ｒ２８及びＲ２９がグリシジル基である化合物として、
｛３−［ジ（グリシジル）アミノ］プロピル｝トリメトキシシラン、
｛３−［ジ（グリシジル）アミノ］プロピル｝トリエトキシシラン、
｛３−［ジ（グリシジル）アミノ］プロピル｝メチルジメトキシシラン、
｛３−［ジ（グリシジル）アミノ］プロピル｝エチルジメトキシシラン、
｛３−［ジ（グリシジル）アミノ］プロピル｝メチルジエトキシシラン、
｛３−［ジ（グリシジル）アミノ］プロピル｝エチルジエトキシシラン、
｛３−［ジ（グリシジル）アミノ］プロピル｝ジメチルメトキシシラン、
｛３−［ジ（グリシジル）アミノ］プロピル｝ジエチルメトキシシラン、
｛３−［ジ（グリシジル）アミノ］プロピル｝ジメチルエトキシシラン、
｛３−［ジ（グリシジル）アミノ］プロピル｝ジエチルエトキシシラン
をあげることができる。
【０３６６】
式（９）で表される化合物としては、Ｒ２８及びＲ２９がテトラヒドロフルフリル基である化合物として、
｛３−［ジ（テトラヒドロフルフリル）アミノ］プロピル｝トリメトキシシラン、
｛３−［ジ（テトラヒドロフルフリル）アミノ］プロピル｝トリエトキシシラン、
｛３−［ジ（テトラヒドロフルフリル）アミノ］プロピル｝メチルジメトキシシラン、
｛３−［ジ（テトラヒドロフルフリル）アミノ］プロピル｝エチルジメトキシシラン、
｛３−［ジ（テトラヒドロフルフリル）アミノ］プロピル｝メチルジエトキシシラン、
｛３−［ジ（テトラヒドロフルフリル）アミノ］プロピル｝エチルジエトキシシラン、
｛３−［ジ（テトラヒドロフルフリル）アミノ］プロピル｝ジメチルメトキシシラン、
｛３−［ジ（テトラヒドロフルフリル）アミノ］プロピル｝ジエチルメトキシシラン、
｛３−［ジ（テトラヒドロフルフリル）アミノ］プロピル｝ジメチルエトキシシラン、
｛３−［ジ（テトラヒドロフルフリル）アミノ］プロピル｝ジエチルエトキシシラン
をあげることができる。
【０３６７】
式（９）で表される化合物としては、Ｒ２８及びＲ２９が結合した基である化合物として、
３−（１−ピペリジニル）プロピルトリメトキシシラン、
３−（１−ピペリジニル）プロピルトリエトキシシラン、
３−（１−ピペリジニル）プロピルメチルジメトキシシラン、
３−（１−ピペリジニル）プロピルエチルジメトキシシラン、
３−（１−ピペリジニル）プロピルメチルジエトキシシラン、
３−（１−ピペリジニル）プロピルエチルジエトキシシラン、
３−（１−ヘキサメチレンイミノ）プロピルトリメトキシシラン、
３−（１−ヘキサメチレンイミノ）プロピルトリエトキシシラン、
３−（１−ヘキサメチレンイミノ）プロピルメチルジメトキシシラン、
３−（１−ヘキサメチレンイミノ）プロピルエチルジメトキシシラン、
３−（１−ヘキサメチレンイミノ）プロピルメチルジエトキシシラン、
３−（１−ヘキサメチレンイミノ）プロピルエチルジエトキシシラン、
３−モルホリノプロピルトリメトキシシラン、
３−モルホリノプロピルトリエトキシシラン、
３−モルホリノプロピルメチルジメトキシシラン、
３−モルホリノプロピルエチルジメトキシシラン、
３−モルホリノプロピルメチルジエトキシシラン、
３−モルホリノプロピルエチルジエトキシシラン
をあげることができる。
【０３６８】
式（９）で表される化合物としては、Ｒ２８及びＲ２９が窒素原子に二重結合で結合する１つの基である化合物として、
Ｎ−（１，３−ジメチルブチリデン）−３−（トリメトキシシリル）−１−プロパンアミン、
Ｎ−（１，３−ジメチルブチリデン）−３−（トリエトキシシリル）−１−プロパンアミン
をあげることができる。
【０３６９】
式（９）で表される化合物としては、好ましくは、［３−（ジアルキルアミノ）プロピル］トリアルコキシシランである。
より好ましくは、
［３−（ジメチルアミノ）プロピル］トリメトキシシラン、
［３−（ジエチルアミノ）プロピル］トリメトキシシラン、
［３−（ジメチルアミノ）プロピル］トリエトキシシラン、
［３−（ジエチルアミノ）プロピル］トリエトキシシランであり、
更に好ましくは、
［３−（ジエチルアミノ）プロピル］トリメトキシシランである。
【０３７０】
共役ジエン系重合体（Ｄ）において、式（８）で表される化合物に基づく単量体単位の含有量は、共役ジエン系重合体中の単量体単位の総量を１００質量％として、好ましくは０．０１質量％以上であり、より好ましくは０．０２質量％以上であり、更に好ましくは０．０５質量％以上である。また、強度を高めるために、好ましくは、２０質量％以下であり、より好ましくは２質量％以下であり、更に好ましくは１質量％以下である。
【０３７１】
共役ジエン系重合体（Ｄ）は、強度を高めるために、ビニル芳香族炭化水素に基づく単量体単位（芳香族ビニル単位）を有していることが好ましい。該ビニル芳香族炭化水素としては、スチレン、α−メチルスチレン、ビニルトルエン、ビニルナフタレン、ジビニルベンゼン、トリビニルベンゼン、ジビニルナフタレンをあげることができる。好ましくは、スチレンである。
【０３７２】
芳香族ビニル単位の含有量としては、共役ジエン単位と芳香族ビニル単位との総量を１００質量％として、０質量％以上（共役ジエン単位の含有量は１００質量％以下）であり、強度を高めるために、好ましくは１０質量％以上（共役ジエン単位の含有量は９０質量％以下）であり、より好ましくは１５質量％以上（共役ジエン単位の含有量は８５質量％以下）である。また、低燃費性を改善するために、芳香族ビニル単位の含有量は、好ましくは５０質量％以下（共役ジエン単位の含有量は５０質量％以上）であり、より好ましくは４５質量％以下（共役ジエン単位の含有量は５５質量％以上）である。
【０３７３】
共役ジエン単位と式（８）で表される化合物に基づく単量体単位と芳香族ビニル単位との総量は、共役ジエン系重合体中の単量体単位の総量を１００質量％として、低燃費性、破壊強度及び耐屈曲亀裂性をバランス良く改善するために、好ましくは、９９．９質量％以上であり、より好ましくは９９．９５質量％以上であり、更に好ましくは１００質量％である。
【０３７４】
共役ジエン系重合体（Ｄ）のムーニー粘度（ＭＬ１＋４）は、強度を高めるために、好ましくは１０以上であり、より好ましくは２０以上である。また、加工性を高めるために、好ましくは２００以下であり、より好ましくは１５０以下である。該ムーニー粘度（ＭＬ１＋４）は、ＪＩＳ  Ｋ  ６３００（１９９４）に従って、１００℃にて測定される。
【０３７５】
共役ジエン系重合体（Ｄ）のビニル結合量は、共役ジエン単位の含有量を１００モル％として、低燃費性を改善するために、好ましくは８０モル％以下であり、より好ましくは７０モル％以下である。また、低燃費性、破壊強度及び耐屈曲亀裂性をバランス良く改善するために、好ましくは１０モル％以上であり、より好ましくは１５モル％以上であり、更に好ましくは２０モル％以上であり、特に好ましくは４０モル％以上である。該ビニル結合量は、赤外分光分析法により、ビニル基の吸収ピークである９１０ｃｍ−１付近の吸収強度より求められる。
【０３７６】
共役ジエン系重合体（Ｄ）の分子量分布は、低燃費性を改善するために、好ましくは１〜５であり、より好ましくは１〜２である。分子量分布は、ゲル・パーミエイション・クロマトグラフ（ＧＰＣ）法により、数平均分子量（Ｍｎ）及び重量平均分子量（Ｍｗ）を測定し、ＭｗをＭｎで除すことにより求められる。
【０３７７】
共役ジエン系重合体（Ｄ）の好適な製造方法としては、下記工程Ａ１及びＢ１を有する製造方法をあげることができる。
（工程Ａ１）：炭化水素溶媒中で、アルカリ金属触媒により、共役ジエンと上記式（８）で表される化合物とを含む単量体成分を重合させて、共役ジエンに基づく単量体単位と上記式（８）で表される化合物に基づく単量体単位とを有する重合体鎖の少なくとも一端に、アルカリ金属触媒由来のアルカリ金属を有する重合体を得る工程。
（工程Ｂ１）：工程Ａ１で得られた重合体と上記式（９）で表される化合物とを反応させる工程。
【０３７８】
工程Ａ１で用いられるアルカリ金属触媒としては、アルカリ金属、有機アルカリ金属化合物、アルカリ金属と極性化合物との錯体、アルカリ金属を有するオリゴマーなどをあげることができる。該アルカリ金属としては、リチウム、ナトリウム、カリウム、ルビジウム、セシウムなどをあげることがでる。該有機アルカリ金属化合物としては、エチルリチウム、ｎ−プロピルリチウム、ｉｓｏ−プロピルリチウム、ｎ−ブチルリチウム、ｓｅｃ−ブチルリチウム、ｔ−オクチルリチウム、ｎ−デシルリチウム、フェニルリチウム、２−ナフチルリチウム、２−ブチルフェニルリチウム、４−フェニルブチルリチウム、シクロヘキシルリチウム、４−シクロペンチルリチウム、ジメチルアミノプロピルリチウム、ジエチルアミノプロピルリチウム、ｔ−ブチルジメチルシリロキシプロピルリチウム、Ｎ−モルホリノプロピルリチウム、リチウムヘキサメチレンイミド、リチウムピロリジド、リチウムピペリジド、リチウムヘプタメチレンイミド、リチウムドデカメチレンイミド、１，４−ジリチオ−２−ブテン、ナトリウムナフタレニド、ナトリウムビフェニリド、カリウムナフタレニドなどをあげることができる。また、アルカリ金属と極性化合物との錯体としては、カリウム−テトラヒドロフラン錯体、カリウム−ジエトキシエタン錯体などをあげることができ、アルカリ金属を有するオリゴマーとしては、α−メチルスチレンテトラマーのナトリウム塩をあげることができる。好ましくは、有機リチウム化合物又は有機ナトリウム化合物であり、より好ましくは、炭素原子数が２〜２０の有機リチウム化合物又は炭素原子数が２〜２０の有機ナトリウム化合物である。
【０３７９】
工程Ａ１で用いられる炭化水素溶媒は、有機アルカリ金属化合物触媒を失活させない溶媒であり、脂肪族炭化水素、芳香族炭化水素、脂環族炭化水素などをあげることができる。該脂肪族炭化水素としては、プロパン、ｎ−ブタン、ｉｓｏ−ブタン、ｎ−ペンタン、ｉｓｏ−ペンタン、ｎ−ヘキサン、プロペン、１−ブテン、ｉｓｏ−ブテン、トランス−２−ブテン、シス−２−ブテン、１−ペンテン、２−ペンテン、１−ヘキセン、２−ヘキセンなどをあげることができる。また、該芳香族炭化水素としては、ベンゼン、トルエン、キシレン、エチルベンゼンをあげることができ、該脂環族炭化水素としては、シクロペンタン、シクロヘキサンなどがあげられる。これらは１種以上用いられ、また、炭化水素溶媒は、工業用ヘキサンのような各種成分の混合物でもかまわない。好ましくは、炭素原子数が２〜１２の炭化水素である。
【０３８０】
工程Ａ１では、炭化水素溶媒中で、アルカリ金属触媒により、共役ジエンと、上記式（８）で表される化合物とを含む単量体成分を重合させ、共役ジエンに基づく単量体単位と、上記式（８）で表される化合物に基づく単量体単位とを有する重合体を製造する。該共役ジエンとしては、１，３−ブタジエン、イソプレン、１，３−ペンタジエン、２，３−ジメチル−１，３−ブタジエン、１，３−ヘキサジエンをあげることができる。これらは１種以上用いられる。好ましくは、１，３−ブタジエン、イソプレンである。
【０３８１】
式（８）で表される化合物の使用量は、重合で使用した単量体成分の総使用量を１００質量％として、低燃費性を改善するために、好ましくは０．０１質量％以上であり、より好ましくは０．０２質量％以上であり、更に好ましくは０．０５質量％以上である。また、強度を高めるために、好ましくは２０質量％以下であり、より好ましくは２質量％以下であり、更に好ましくは１質量％以下であり、特に好ましくは０．５質量％以下である。
【０３８２】
工程Ａ１では、単量体として、共役ジエンと式（８）で表される化合物とに、ビニル芳香族炭化水素を組み合わせて重合を行ってもよく、ビニル芳香族炭化水素としては、スチレン、α−メチルスチレン、ビニルトルエン、ビニルナフタレン、ジビニルベンゼン、トリビニルベンゼン、ジビニルナフタレン等をあげることができる。好ましくは、スチレンである。
【０３８３】
ビニル芳香族炭化水素の使用量は、共役ジエンとビニル芳香族炭化水素との総使用量を１００質量％として、０質量％以上（共役ジエンの使用量は１００質量％以下）であり、強度を高めるために、好ましくは１０質量％以上（共役ジエンの使用量は９０質量％以下）であり、より好ましくは１５質量％以上（共役ジエンの使用量は８５質量％以下）である。また、低燃費性を改善するために、ビニル芳香族炭化水素の使用量は、好ましくは５０質量％以下（共役ジエンの使用量は５０質量％以上）であり、より好ましくは４５質量％以下（共役ジエンの使用量は５５質量％以上）である。
【０３８４】
また、重合において、共役ジエンと式（８）で表される化合物とビニル芳香族炭化水素との総使用量は、単量体の総使用量を１００質量％として、強度を高めるために、好ましくは９９．９質量％以上であり、より好ましくは９９．９５質量％以上であり、更に好ましくは１００質量％である。
【０３８５】
工程Ａ１の重合は、共役ジエン単位のビニル結合量を調整する剤、共役ジエン系重合体鎖中での共役ジエン単位と共役ジエン以外の単量体に基づく単量体単位の分布を調整する剤（以下、総称して「調整剤」と記す。）などの存在下で行ってもよい。このような調整剤としては、エーテル化合物、第三級アミン、ホスフィン化合物などをあげることができる。該エーテル化合物としては、テトラヒドロフラン、テトラヒドロピラン、１，４−ジオキサンなど環状のエーテル；ジエチルエーテル、ジブチルエーテルなどの脂肪族モノエーテル；エチレングリコールジメチルエーテル、エチレングリコールジエチルエーテル、エチレングリコールジブチルエーテル、ジエチレングリコールジエチルエーテル、ジエチレングリコールジブチルエーテルなどの脂肪族ジエ−テル；ジフェニルエーテル、アニソールなどの芳香族エーテルなどがあげられる。該第三級アミンとして、トリエチルアミン、トリプロピルアミン、トリブチルアミン、Ｎ，Ｎ，Ｎ’，Ｎ’−テトラメチルエチレンジアミン、Ｎ，Ｎ−ジエチルアニリン、ピリジン、キノリンなどをあげることができる。また、該ホスフィン化合物として、トリメチルホスフィン、トリエチルホスフィン、トリフェニルホスフィンなどをあげることができる。これらは１種類以上用いられる。
【０３８６】
工程Ａ１での重合温度は、通常２５〜１００℃であり、好ましくは３５〜９０℃であり、より好ましくは５０〜８０℃である。重合時間は、通常１０分〜５時間である。
【０３８７】
工程Ｂ１において、工程Ａ１で調製された重合体に反応させる式（９）で表される化合物の量は、有機アルカリ金属触媒由来のアルカリ金属１モルあたり、通常、０．１〜３モルであり、好ましくは、０．５〜２モルであり、より好ましくは、０．７〜１．５モルである。
【０３８８】
工程Ｂ１において、工程Ａ１で調製された重合体と式（９）で表される化合物とを反応させる温度は、通常２５〜１００℃であり、好ましくは３５〜９０℃であり、より好ましくは５０〜８０℃である。反応させる時間は、通常、６０秒〜５時間であり、好ましくは５分〜１時間であり、より好ましくは１５分〜１時間である。
【０３８９】
第五の本発明に係る共役ジエン系重合体は、共役ジエンに基づく単量体単位と下記式（１１）で表される化合物に基づく単量体単位とを有する共役ジエン系重合体の一端に下記式（１２）で表される化合物を反応させて得られる。
【化２９】
2015054957.tif 000030
（式中、Ｒ３１は水素原子又はヒドロカルビル基を表し、ｗは０又は１であり、Ｒ３２はヒドロカルビレン基を表し、Ｂは含窒素複素環基を表す。）
【化３０】
2015054957.tif 000031
（式中、ｘは１〜１０の整数を表し、Ｒ３３、Ｒ３４及びＲ３５は、それぞれ、ヒドロカルビル基又はヒドロカルビルオキシ基を表し、Ｒ３３、Ｒ３４及びＲ３５の少なくとも１つがヒドロカルビルオキシ基であり、Ｒ３６及びＲ３７は、それぞれ、水素原子、窒素原子及び／又は酸素原子を有していてもよいヒドロカルビル基、あるいは、Ｒ３６とＲ３７とが結合して、窒素原子及び／又は酸素原子を有していてもよいヒドロカルビレン基、又は、Ｒ３６とＲ３７は１つの基であって、窒素原子に二重結合で結合する基を表す。）
【０３９０】
本明細書では、ヒドロカルビル基は炭化水素残基を表す。ヒドロカルビルオキシ基は、ヒドロキシル基の水素原子がヒドロカルビル基で置換されている基を表す。ヒドロカルビレン基は、２価の炭化水素残基を表す。含窒素複素環基は、含窒素複素環を有する化合物の複素環の炭素原子から１つの水素原子を除いた基を表す。なお、含窒素複素環は、環を構成するヘテロ原子として窒素原子を有する複素環を表す。
【０３９１】
共役ジエンとしては、１，３−ブタジエン、イソプレン、１，３−ペンタジエン、２，３−ジメチル−１，３−ブタジエン、１，３−ヘキサジエンなどをあげることができ、これらは１種以上用いられる。共役ジエンとして好ましくは、１，３−ブタジエン、イソプレンである。
【０３９２】
式（１１）において、Ｒ３１のヒドロカルビル基としては、アルキル基、アルケニル基などをあげることができる。アルキル基としては、メチル基、エチル基、ｎ−プロピル基、イソプロピル基、ｎ−ブチル基、ｓｅｃ−ブチル基、ｔｅｒｔ−ブチル基などをあげることができ、好ましくはメチル基である。アルケニル基としては、ビニル基、アリル基、１−プロペニル基、１−メチルエテニル基などをあげることができ、好ましくはビニル基である。
【０３９３】
Ｒ３１として、好ましくは、水素原子、メチル基、ビニル基である。
【０３９４】
Ｒ３２のヒドロカルビレン基としては、アルキレン基、アリレーン基、アリレーン基とアルキレン基とが結合した基などをあげることができる。
【０３９５】
アルキレン基としては、メチレン基、エチレン基、トリメチレン基などをあげることができる。好ましくは、メチレン基又はエチレン基である。
【０３９６】
アリレーン基としては、フェニレン基、ナフチレン基、ビフェニレン基などをあげることができる。好ましくはフェニレン基である。
【０３９７】
アリレーン基とアルキレン基とが結合した基としては、フェニレン基とアルキレン基とが結合した基、ナフチレン基とアルキレン基とが結合した基、ビフェニレン基とアルキレン基とが結合した基をあげることができる。好ましくは、フェニレン基とアルキレン基とが結合した基である。
【０３９８】
また、アリレーン基とアルキレン基とが結合した基としては、式（１１）のＲ３１が結合している炭素原子に、当該基のアリレーン基の炭素原子が結合していることが好ましい。
【０３９９】
フェニレン基とアルキレン基とが結合した基（フェニレン−アルキレン基）では、水素原子が除かれたベンゼン環上の炭素原子の位置と、アルキレン基が結合するベンゼン環上の炭素原子の位置とによって、パラ−フェニレン−アルキレン基（例えば、下記式（１１ａ）で表される基。）、メタ−フェニレン−アルキレン基（例えば、下記式（１１ｂ）で表される基。）、オルト−フェニレン−アルキレン基（例えば、下記式（１１ｃ）で表される基。）をあげることができる。
【０４００】
【化３１】
2015054957.tif 000032
【化３２】
2015054957.tif 000033
【化３３】
2015054957.tif 000034
（式中、ｙは１〜５の整数を表す。）
【０４０１】
アリレーン基とアルキレン基とが結合した基としては、好ましくは、フェニレン基とアルキレン基とが結合した基（フェニレン−アルキレン基）であり、より好ましくは、上記式（１１ａ）で表される基、上記式（１１ｂ）で表される基、上記式（１１ｃ）で表される基であり、更に好ましくは、上記式（１１ａ）で表される基、上記式（１１ｂ）で表される基であり、特に好ましくは、パラ−フェニレン−メチレン基（ｙ＝１である式（１１ａ）で表される基）、メタ−フェニレン−メチレン基（ｙ＝１である式（１１ｂ）で表される基）、パラ−フェニレン−エチレン基（ｙ＝２である式（１１ａ）で表される基）、メタ−フェニレン−エチレン基（ｙ＝２である式（１１ｂ）で表される基）である。
【０４０２】
Ｂの含窒素複素環基としては、含窒素脂環族複素環基、含窒素芳香族複素環基をあげることができる。
【０４０３】
Ｂの含窒素脂環族複素環基としては、環を構成するヘテロ原子として窒素原子のみを有する基、環を構成するヘテロ原子として窒素原子と酸素原子を有する基、環を構成するヘテロ原子として窒素原子と硫黄原子を有する基などをあげることができる。
【０４０４】
環を構成するヘテロ原子として窒素原子のみを有する含窒素脂環族複素環基としては、アジリジン環を有する基、アゼチジン環を有する基、ピロリジン環を有する基、ピペリジン環を有する基、ヘキサメチレンイミン環を有する基、イミダゾリジン環を有する基、ピペラジン環を有する基、ピラゾリジン環を有する基などをあげることができる。
【０４０５】
アジリジン環を有する基としては、Ｎ−アルキル−２−アジリジニル基をあげることができる。
アゼチジン環を有する基としては、Ｎ−アルキル−２−アゼチジニル基、Ｎ−アルキル−３−アゼチジニル基をあげることができる。
ピロリジン環を有する基としては、Ｎ−アルキル−２−ピロリジニル基、Ｎ−アルキル−３−ピロリジニル基をあげることができる。
ピペリジン環を有する基としては、Ｎ−アルキル−２−ピペリジニル基、Ｎ−アルキル−３−ピペリジニル基、Ｎ−アルキル−４−ピペリジニル基をあげることができる。
ヘキサメチレンイミン環を有する基としては、Ｎ−アルキル−２−ヘキサメチレンイミノ基、Ｎ−アルキル−３−ヘキサメチレンイミノ基、Ｎ−アルキル−４−ヘキサメチレンイミノ基をあげることができる。
イミダゾリジン環を有する基としては、１，３−ジアルキル−２−イミダゾリジル基、１，３−ジアルキル−４−イミダゾリジル基をあげることができる。
ピペラジン環を有する基としては、１，４−ジアルキル−２−ピペラジニル基をあげることができる。
ピラゾリジン環を有する基としては、１，２−ジアルキル−３−ピラゾリジル基、１，２−ジアルキル−４−ピラゾリジル基をあげることができる。
【０４０６】
環を構成するヘテロ原子として窒素原子と酸素原子を有する含窒素脂環族複素環基としては、モルホリン環を有する基、イソオキサゾリジン環を有する基などをあげることができる。
【０４０７】
モルホリン環を有する基としては、Ｎ−アルキル−２−モルホリノ基、Ｎ−アルキル−３−モルホリノ基をあげることができる。
イソオキサゾリジン環を有する基としては、Ｎ−アルキル−３−イソオキサゾリジニル基、Ｎ−アルキル−４−イソオキサゾリジニル基、Ｎ−アルキル−５−イソオキサゾリジニル基をあげることができる。
【０４０８】
環を構成するヘテロ原子として窒素原子と硫黄原子を有する含窒素脂環族複素環基としては、チオモルホリン環を有する基、イソチアゾリジン環を有する基をあげることができる。
【０４０９】
チオモルホリン環を有する基としては、Ｎ−アルキル−２−チオモルホリノ基、Ｎ−アルキル−３−チオモルホリノ基をあげることができる。
イソチアゾリジン環を有する基としては、Ｎ−アルキル−３−イソチアゾリジニル基、Ｎ−アルキル−４−イソチアゾリジニル基、Ｎ−アルキル−５−イソチアゾリジニル基をあげることができる。
【０４１０】
Ｂの含窒素芳香族複素環基としては、環を構成するヘテロ原子として窒素原子のみを有する基、環を構成するヘテロ原子として窒素原子と酸素原子を有する基、環を構成するヘテロ原子として窒素原子と硫黄原子を有する基などをあげることができる。
【０４１１】
環を構成するヘテロ原子として窒素原子のみを有する含窒素芳香族複素環基としては、ピロール環を有する基、イミダゾール環を有する基、ピラゾール環を有する基、ピリジン環を有する基、ピリダジン環を有する基、ピリミジン環を有する基、ピラジン環を有する基、キノリン環を有する基、イソキノリン環を有する基、シンノリン環を有する基、キナゾリン環を有する基、フタラジン環を有する基などをあげることができる。
【０４１２】
ピロール環を有する基としては、２−ピロリル基、３−ピロリル基、２−（Ｎ−メチルピロリル）基、３−（Ｎ−メチルピロリル）基をあげることができる。
イミダゾール環を有する基としては、２−イミダゾリル基、４−イミダゾリル基、５−イミダゾリル基、２−（Ｎ−メチルイミダゾリル）基、４−（Ｎ−メチルイミダゾリル）基、５−（Ｎ−メチルイミダゾリル）基をあげることができる。
ピラゾール環を有する基としては、３−ピラゾリル基、４−ピラゾリル基、５−ピラゾリル基、３−（Ｎ−メチルピラゾリル）基、４−（Ｎ−メチルピラゾリル）基、５−（Ｎ−メチルピラゾリル）基をあげることができる。
ピリジン環を有する基としては、２−ピリジル基、３−ピリジル基、４−ピリジル基をあげることができる。
ピリダジン環を有する基としては、３−ピリダジル基、４−ピリダジル基をあげることができる。
ピリミジン環を有する基としては、２−ピリミジル基、４−ピリミジル基、５−ピリミジル基をあげることができる。
ピラジン環を有する基としては、２−ピラジル基をあげることができる。
キノリン環を有する基としては、２−キノリル基、３−キノリル基、４−キノリル基、５−キノリル基、６−キノリル基、７−キノリル基、８−キノリル基をあげることができる。
イソキノリン環を有する基としては、１−イソキノリル基、３−イソキノリル基、４−イソキノリル基、５−イソキノリル基、６−イソキノリル基、７−イソキノリル基、８−イソキノリル基をあげることができる。
シンノリン環を有する基としては、３−シンノリニル基、４−シンノリニル基、５−シンノリニル基、６−シンノリニル基、７−シンノリニル基、８−シンノリニル基をあげることができる。
キナゾリン環を有する基としては、２−キナゾリニル基、４−キナゾリニル基、５−キナゾリニル基、６−キナゾリニル基、７−キナゾリニル基、８−キナゾリニル基をあげることができる。
フタラジン環を有する基としては、１−フタラジニル基、５−フタラジニル基、６−フタラジニル基をあげることができる。
環を構成するヘテロ原子として窒素原子のみを有する含窒素芳香族複素環基としては、好ましくは、イミダゾール環を有する基、ピリジン環を有する基、キノリン環を有する基である。
【０４１３】
環を構成するヘテロ原子として窒素原子と酸素原子を有する含窒素芳香族複素環基としては、オキサゾール環を有する基、イソオキサゾール環を有する基などをあげることができる。
【０４１４】
オキサゾール環を有する基としては、２−オキサゾリル基、４−オキサゾリル基、５−オキサゾリル基をあげることができる。
イソオキサゾール環を有する基としては、３−イソオキサゾリル基、４−イソオキサゾリル基、５−イソオキサゾリル基をあげることができる。
環を構成するヘテロ原子として窒素原子と酸素原子を有する含窒素芳香族複素環基としては、好ましくは、オキサゾール環を有する基である。
【０４１５】
環を構成するヘテロ原子として窒素原子と硫黄原子を有する含窒素芳香族複素環基としては、チアゾール環を有する基、イソチアゾール環を有する基などをあげることができる。
【０４１６】
チアゾール環を有する基としては、２−チアゾリル基、４−チアゾリル基、５−チアゾリル基をあげることができる。
イソチアゾール環を有する基としては、３−イソチアゾリル基、４−イソチアゾリル基、５−イソチアゾリル基をあげることができる。
環を構成するヘテロ原子として窒素原子と硫黄原子を有する含窒素芳香族複素環基としては、好ましくは、チアゾール環を有する基である。
【０４１７】
Ｂの含窒素複素環基としては、好ましくは、含窒素芳香族複素環基であり、より好ましくは、環を構成するヘテロ原子として窒素原子のみを有する含窒素芳香族複素環基であり、更に好ましくは、イミダゾール環を有する基、ピリジン環を有する基、キノリン環を有する基であり、特に好ましくはピリジン環を有する基である。
【０４１８】
式（１１）で表される化合物としては、Ｒ３１が水素原子である化合物として、
１−ビニルイミダゾール、
Ｎ−メチル−２−ビニルイミダゾール、
Ｎ−メチル−４−ビニルイミダゾール、
Ｎ−メチル−５−ビニルイミダゾール、
２−ビニルピリジン、
３−ビニルピリジン、
４−ビニルピリジン、
２−ビニルキノリン、
３−ビニルキノリン、
４−ビニルキノリン
をあげることができる。
【０４１９】
式（１１）で表される化合物としては、Ｒ３１がメチル基である化合物として、
１−イソプロペニルイミダゾール、
Ｎ−メチル−２−イソプロペニルイミダゾール、
Ｎ−メチル−４−イソプロペニルイミダゾール、
Ｎ−メチル−５−イソプロペニルイミダゾール、
２−イソプロペニルピリジン、
３−イソプロペニルピリジン、
４−イソプロペニルピリジン、
２−イソプロペニルキノリン、
３−イソプロペニルキノリン、
４−イソプロペニルキノリン
をあげることができる。
【０４２０】
式（１１）で表される化合物としては、Ｒ３１がビニル基である化合物として、
Ｎ−メチル−２−（１−メチレン−２−プロペニル）アジリジン、
Ｎ−メチル−２−（１−メチレン−２−プロペニル）ピロリジン、
Ｎ−メチル−３−（１−メチレン−２−プロペニル）ピロリジン、
Ｎ−メチル−２−（１−メチレン−２−プロペニル）ヘキサメチレンイミン、
Ｎ−メチル−３−（１−メチレン−２−プロペニル）ヘキサメチレンイミン、
Ｎ−メチル−４−（１−メチレン−２−プロペニル）ヘキサメチレンイミン、
１−（１−メチレン−２−プロペニル）イミダゾール、
Ｎ−メチル−２−（１−メチレン−２−プロペニル）イミダゾール、
Ｎ−メチル−４−（１−メチレン−２−プロペニル）イミダゾール、
Ｎ−メチル−５−（１−メチレン−２−プロペニル）イミダゾール、
２−（１−メチレン−２−プロペニル）ピリジン、
３−（１−メチレン−２−プロペニル）ピリジン、
４−（１−メチレン−２−プロペニル）ピリジン、
２−（１−メチレン−２−プロペニル）キノリン、
３−（１−メチレン−２−プロペニル）キノリン、
４−（１−メチレン−２−プロペニル）キノリン
をあげることができる。
【０４２１】
式（１１）で表される化合物としては、好ましくは、Ｒ３１が水素原子であり、Ｂがピリジン環を有する基である化合物であり、より好ましくは、Ｒ３１が水素原子であり、Ｂがピリジル基である化合物であり、更に好ましくは、４−ビニルピリジンである。
【０４２２】
式（１２）において、Ｒ３３、Ｒ３４、及びＲ３５のヒドロカルビル基としては、メチル基、エチル基、ｎ−プロピル基、イソプロピル基、ｎ−ブチル基、ｓｅｃ−ブチル基、ｔｅｒｔ−ブチル基などのアルキル基などをあげることができる。ヒドロカルビル基の炭素原子数は、好ましくは１〜１０であり、より好ましくは１〜３である。
【０４２３】
Ｒ３３、Ｒ３４、及びＲ３５のヒドロカルビル基として、好ましくは、アルキル基であり、より好ましくは、炭素原子数が１〜１０のアルキル基であり、更に好ましくは、炭素原子数が１〜３のアルキル基であり、特に好ましくは、メチル基、エチル基である。
【０４２４】
Ｒ３３、Ｒ３４、及びＲ３５のヒドロカルビルオキシ基としては、メトキシ基、エトキシ基、ｎ−プロポキシ基、イソプロポキシ基、ｎ−ブトキシ基、ｓｅｃ−ブトキシ基、ｔｅｒｔ−ブトキシ基などのアルコキシ基；フェノキシ基などのアリールオキシ基などをあげることができる。ヒドロカルビルオキシ基の炭素原子数は、好ましくは１〜１０であり、より好ましくは１〜３である。
【０４２５】
Ｒ３３、Ｒ３４、及びＲ３５のヒドロカルビルオキシ基として、好ましくは、アルコキシ基であり、より好ましくは、炭素原子数が１〜１０のアルコキシ基であり、更に好ましくは、炭素原子数が１〜３のアルコキシ基であり、特に好ましくは、メトキシ基、エトキシ基である。
【０４２６】
Ｒ３３、Ｒ３４、及びＲ３５の少なくとも１つはヒドロカルビルオキシ基であり、低燃費性を改善するために、好ましくは、Ｒ３３、Ｒ３４、及びＲ３５の少なくとも２つがヒドロカルビルオキシ基であり、より好ましくは、Ｒ３３、Ｒ３４、及びＲ３５の３つがヒドロカルビルオキシ基である。
【０４２７】
Ｒ３６及びＲ３７は、それぞれ、水素原子、窒素原子及び／又は酸素原子を有していてもよいヒドロカルビル基、あるいは、Ｒ３６とＲ３７とが結合して、窒素原子及び／又は酸素原子を有していてもよいヒドロカルビレン基、又は、Ｒ３６とＲ３７は１つの基であって、窒素原子に二重結合で結合する基を表す。
【０４２８】
本明細書では、Ｘ原子を有するヒドロカルビル基とは、ヒドロカルビル基の水素原子及び／又は炭素原子がＸ原子に置き換わった構造を有する基を表し、Ｘ原子を有するヒドロカルビレン基とは、ヒドロカルビレン基の水素原子及び／又は炭素原子がＸ原子に置き換わった構造を有する基を表す。例えば、窒素原子を有する基としては、ＣＨがＮに置き換わった構造を有する基をあげることができる。また、酸素原子を有する基としては、ＣＨ２がＯに置き換わった構造を有する基、水素原子２つが、Ｏに置き換わった構造を有する基をあげることができる。
【０４２９】
Ｒ３６及びＲ３７のヒドロカルビル基としては、メチル基、エチル基、ｎ−プロピル基、イソプロピル基、ｎ−ブチル基、ｓｅｃ−ブチル基、ｔｅｒｔ−ブチル基などのアルキル基；ビニル基、アリル基、１−プロペニル基、１−メチルエテニル基などのアルケニル基；エチニル基、プロパギル基などのアルキニル基；フェニル基、トリル基、キシリル基などのアリール基；ベンジル基などのアラルキル基をあげることができる。
【０４３０】
Ｒ３６及びＲ３７の窒素原子を有するヒドロカルビル基としては、ジメチルアミノメチル基、ジメチルアミノエチル基、ジメチルアミノプロピル基、ジエチルアミノメチル基、ジエチルアミノエチル基、ジエチルアミノプロピル基などのジアルキルアミノアルキル基をあげることができる。
【０４３１】
Ｒ３６及びＲ３７の酸素原子を有するヒドロカルビル基としては、メトキシメチル基、メトキシエチル基、メトキシプロピル基、エトキシメチル基、エトキシエチル基、エトキシプロピル基などのアルコキシアルキル基；２−オキシラニル基、２−オキセタニル基、２−テトラヒドロフラニル基などのモノオキサシクロアルキル基；２−ジオキソラニル基などのジオキサシクロアルキル基；グリシジル基、テトラヒドロフルフリル基などのモノオキサシクロアルキル基で置換されたアルキル基；３，４−エポキシシクロヘキシル基をあげることができる。
【０４３２】
本明細書では、モノオキサシクロアルキル基は、シクロアルキル基の１つのＣＨ２が酸素原子に置き換わった基を表す。ジオキサシクロアルキル基は、シクロアルキル基の２つのＣＨ２が酸素原子に置き換わった基を表す。
【０４３３】
Ｒ３６及びＲ３７の窒素原子及び／又は酸素原子を有していてもよいヒドロカルビル基の炭素原子数は、好ましくは１〜１０であり、より好ましくは１〜６である。
【０４３４】
Ｒ３６とＲ３７が結合した基としては、ヒドロカルビレン基、窒素原子を有するヒドロカルビレン基、酸素原子を有するヒドロカルビレン基などをあげることができる。ヒドロカルビレン基としては、トリメチレン基、テトラメチレン基、ペンタメチレン基、ヘキサメチレン基などのアルキレン基をあげることができる。窒素原子を有するヒドロカルビレン基としては、−ＣＨ２ＣＨ２−ＮＨ−ＣＨ２−で表される基、−ＣＨ２ＣＨ２−Ｎ＝ＣＨ−で表される基、−ＣＨ＝ＣＨ−Ｎ＝ＣＨ−で表される基、−ＣＨ２ＣＨ２−ＮＨ−ＣＨ２ＣＨ２−で表される基をあげることができる。酸素原子を有するヒドロカルビレン基としては、−ＣＨ２ＣＨ２−Ｏ−ＣＨ２ＣＨ２−で表される基をあげることができる。
【０４３５】
Ｒ３６とＲ３７が結合した基の炭素原子数は、好ましくは２〜２０であり、より好ましくは２〜１２である。
【０４３６】
Ｒ３６及びＲ３７が窒素原子に二重結合で結合する１つの基としては、エチリデン基、プロピリデン基、ブチリデン基、１−メチルエチリデン基、１−メチルプロピリデン基、１，３−ジメチルブチリデン基などのヒドロカルビリデン基；４−Ｎ，Ｎ−ジメチルアミノベンジリデン基などをあげることができる。
【０４３７】
Ｒ３６及びＲ３７が窒素原子に二重結合で結合する１つの基の炭素原子数は、好ましくは２〜２０であり、より好ましくは２〜１２である。
【０４３８】
Ｒ３６及びＲ３７としては、好ましくは、ヒドロカルビル基、又は、Ｒ３６とＲ３７とが結合した基であるヒドロカルビレン基、あるいは、Ｒ３６とＲ３７は１つの基であって、窒素原子に二重結合で結合した基であるヒドロカルビリデン基であり、より好ましくは、ヒドロカルビル基であり、更に好ましくは、アルキル基である。該アルキル基としては、好ましくは、メチル基、エチル基である。
【０４３９】
ｘは１〜１０の整数であり、好ましくは２〜４の整数であり、より好ましくは３である。
【０４４０】
式（１２）で表される化合物としては、Ｒ３６及びＲ３７がアルキル基である化合物として、
［３−（ジメチルアミノ）プロピル］トリメトキシシラン、
［３−（ジエチルアミノ）プロピル］トリメトキシシラン、
［３−（エチルメチルアミノ）プロピル］トリメトキシシラン、
［３−（ジメチルアミノ）プロピル］トリエトキシシラン、
［３−（ジエチルアミノ）プロピル］トリエトキシシラン、
［３−（エチルメチルアミノ）プロピル］トリエトキシシランなどの
［３−（ジアルキルアミノ）プロピル］トリアルコキシシラン；
【０４４１】
［３−（ジメチルアミノ）プロピル］メチルジメトキシシラン、
［３−（ジエチルアミノ）プロピル］メチルジメトキシシラン、
［３−（エチルメチルアミノ）プロピル］メチルジメトキシシラン、
［３−（ジメチルアミノ）プロピル］エチルジメトキシシラン、
［３−（ジエチルアミノ）プロピル］エチルジメトキシシラン、
［３−（エチルメチルアミノ）プロピル］エチルジメトキシシラン、
［３−（ジメチルアミノ）プロピル］メチルジエトキシシラン、
［３−（ジエチルアミノ）プロピル］メチルジエトキシシラン、
［３−（エチルメチルアミノ）プロピル］メチルジエトキシシラン、
［３−（ジメチルアミノ）プロピル］エチルジエトキシシラン、
［３−（ジエチルアミノ）プロピル］エチルジエトキシシラン、
［３−（エチルメチルアミノ）プロピル］エチルジエトキシシランなどの
［３−（ジアルキルアミノ）プロピル］アルキルジアルコキシシラン；
【０４４２】
［３−（ジメチルアミノ）プロピル］ジメチルメトキシシラン、
［３−（ジエチルアミノ）プロピル］ジメチルメトキシシラン、
［３−（ジメチルアミノ）プロピル］ジエチルメトキシシラン、
［３−（ジエチルアミノ）プロピル］ジエチルメトキシシラン、
［３−（ジメチルアミノ）プロピル］ジメチルエトキシシラン、
［３−（ジエチルアミノ）プロピル］ジメチルエトキシシラン、
［３−（ジメチルアミノ）プロピル］ジエチルエトキシシラン、
［３−（ジエチルアミノ）プロピル］ジエチルエトキシシランなどの
［３−（ジアルキルアミノ）プロピル］ジアルキルアルコキシシラン
をあげることができる。
【０４４３】
式（１２）で表される化合物としては、Ｒ３６及びＲ３７がアルコキシアルキル基である化合物として、
｛３−［ビス（メトキシメチル）アミノ］プロピル｝トリメトキシシラン、
｛３−［ビス（エトキシメチル）アミノ］プロピル｝トリメトキシシラン、
｛３−［ビス（メトキシエチル）アミノ］プロピル｝トリメトキシシラン、
｛３−［ビス（エトキシエチル）アミノ］プロピル｝トリメトキシシラン、
｛３−［ビス（メトキシメチル）アミノ］プロピル｝トリエトキシシラン、
｛３−［ビス（エトキシメチル）アミノ］プロピル｝トリエトキシシラン、
｛３−［ビス（メトキシエチル）アミノ］プロピル｝トリエトキシシラン、
｛３−［ビス（エトキシエチル）アミノ］プロピル｝トリエトキシシランなどの
｛３−［ビス（アルコキシアルキル）アミノ］プロピル｝トリアルコキシシラン；
【０４４４】
｛３−［ビス（メトキシメチル）アミノ］プロピル｝メチルジメトキシシラン、
｛３−［ビス（エトキシメチル）アミノ］プロピル｝メチルジメトキシシラン、
｛３−［ビス（メトキシエチル）アミノ］プロピル｝メチルジメトキシシラン、
｛３−［ビス（エトキシエチル）アミノ］プロピル｝メチルジメトキシシラン、
｛３−［ビス（メトキシメチル）アミノ］プロピル｝エチルジメトキシシラン、
｛３−［ビス（エトキシメチル）アミノ］プロピル｝エチルジメトキシシラン、
｛３−［ビス（メトキシエチル）アミノ］プロピル｝エチルジメトキシシラン、
｛３−［ビス（エトキシエチル）アミノ］プロピル｝エチルジメトキシシラン、
｛３−［ビス（メトキシメチル）アミノ］プロピル｝メチルジエトキシシラン、
｛３−［ビス（エトキシメチル）アミノ］プロピル｝メチルジエトキシシラン、
｛３−［ビス（メトキシエチル）アミノ］プロピル｝メチルジエトキシシラン、
｛３−［ビス（エトキシエチル）アミノ］プロピル｝メチルジエトキシシラン、
｛３−［ビス（メトキシメチル）アミノ］プロピル｝エチルジエトキシシラン、
｛３−［ビス（エトキシメチル）アミノ］プロピル｝エチルジエトキシシラン、
｛３−［ビス（メトキシエチル）アミノ］プロピル｝エチルジエトキシシラン、
｛３−［ビス（エトキシエチル）アミノ］プロピル｝エチルジエトキシシランなどの
｛３−［ビス（アルコキシアルキル）アミノ］プロピル｝アルキルジアルコキシシラン；
【０４４５】
｛３−［ビス（メトキシメチル）アミノ］プロピル｝ジメチルメトキシシラン、
｛３−［ビス（エトキシメチル）アミノ］プロピル｝ジメチルメトキシシラン、
｛３−［ビス（メトキシエチル）アミノ］プロピル｝ジメチルメトキシシラン、
｛３−［ビス（エトキシエチル）アミノ］プロピル｝ジメチルメトキシシラン、
｛３−［ビス（メトキシメチル）アミノ］プロピル｝ジエチルメトキシシラン、
｛３−［ビス（エトキシメチル）アミノ］プロピル｝ジエチルメトキシシラン、
｛３−［ビス（メトキシエチル）アミノ］プロピル｝ジエチルメトキシシラン、
｛３−［ビス（エトキシエチル）アミノ］プロピル｝ジエチルメトキシシラン、
｛３−［ビス（メトキシメチル）アミノ］プロピル｝ジメチルエトキシシラン、
｛３−［ビス（エトキシメチル）アミノ］プロピル｝ジメチルエトキシシラン、
｛３−［ビス（メトキシエチル）アミノ］プロピル｝ジメチルエトキシシラン、
｛３−［ビス（エトキシエチル）アミノ］プロピル｝ジメチルエトキシシラン、
｛３−［ビス（メトキシメチル）アミノ］プロピル｝ジエチルエトキシシラン、
｛３−［ビス（エトキシメチル）アミノ］プロピル｝ジエチルエトキシシラン、
｛３−［ビス（メトキシエチル）アミノ］プロピル｝ジエチルエトキシシラン、
｛３−［ビス（エトキシエチル）アミノ］プロピル｝ジエチルエトキシシランなどの
｛３−［ビス（アルコキシアルキル）アミノ］プロピル｝ジアルキルアルコキシシラン
をあげることができる。
【０４４６】
式（１２）で表される化合物としては、Ｒ３６及びＲ３７がオキシラニル基である化合物として、
｛３−［ジ（オキシラニル）アミノ］プロピル｝トリメトキシシラン、
｛３−［ジ（オキシラニル）アミノ］プロピル｝トリエトキシシラン、
｛３−［ジ（オキシラニル）アミノ］プロピル｝メチルジメトキシシラン、
｛３−［ジ（オキシラニル）アミノ］プロピル｝エチルジメトキシシラン、
｛３−［ジ（オキシラニル）アミノ］プロピル｝メチルジエトキシシラン、
｛３−［ジ（オキシラニル）アミノ］プロピル｝エチルジエトキシシラン、
｛３−［ジ（オキシラニル）アミノ］プロピル｝ジメチルメトキシシラン、
｛３−［ジ（オキシラニル）アミノ］プロピル｝ジエチルメトキシシラン、
｛３−［ジ（オキシラニル）アミノ］プロピル｝ジメチルエトキシシラン、
｛３−［ジ（オキシラニル）アミノ］プロピル｝ジエチルエトキシシラン
をあげることができる。
【０４４７】
式（１２）で表される化合物としては、Ｒ３６及びＲ３７がテトラヒドロフラニル基である化合物として、
｛３−［ジ（テトラヒドロフラニル）アミノ］プロピル｝トリメトキシシラン、
｛３−［ジ（テトラヒドロフラニル）アミノ］プロピル｝トリエトキシシラン、
｛３−［ジ（テトラヒドロフラニル）アミノ］プロピル｝メチルジメトキシシラン、
｛３−［ジ（テトラヒドロフラニル）アミノ］プロピル｝エチルジメトキシシラン、
｛３−［ジ（テトラヒドロフラニル）アミノ］プロピル｝メチルジエトキシシラン、
｛３−［ジ（テトラヒドロフラニル）アミノ］プロピル｝エチルジエトキシシラン、
｛３−［ジ（テトラヒドロフラニル）アミノ］プロピル｝ジメチルメトキシシラン、
｛３−［ジ（テトラヒドロフラニル）アミノ］プロピル｝ジエチルメトキシシラン、
｛３−［ジ（テトラヒドロフラニル）アミノ］プロピル｝ジメチルエトキシシラン、
｛３−［ジ（テトラヒドロフラニル）アミノ］プロピル｝ジエチルエトキシシラン
をあげることができる。
【０４４８】
式（１２）で表される化合物としては、Ｒ３６及びＲ３７がグリシジル基である化合物として、
｛３−［ジ（グリシジル）アミノ］プロピル｝トリメトキシシラン、
｛３−［ジ（グリシジル）アミノ］プロピル｝トリエトキシシラン、
｛３−［ジ（グリシジル）アミノ］プロピル｝メチルジメトキシシラン、
｛３−［ジ（グリシジル）アミノ］プロピル｝エチルジメトキシシラン、
｛３−［ジ（グリシジル）アミノ］プロピル｝メチルジエトキシシラン、
｛３−［ジ（グリシジル）アミノ］プロピル｝エチルジエトキシシラン、
｛３−［ジ（グリシジル）アミノ］プロピル｝ジメチルメトキシシラン、
｛３−［ジ（グリシジル）アミノ］プロピル｝ジエチルメトキシシラン、
｛３−［ジ（グリシジル）アミノ］プロピル｝ジメチルエトキシシラン、
｛３−［ジ（グリシジル）アミノ］プロピル｝ジエチルエトキシシラン
をあげることができる。
【０４４９】
式（１２）で表される化合物としては、Ｒ３６及びＲ３７がテトラヒドロフルフリル基である化合物として、
｛３−［ジ（テトラヒドロフルフリル）アミノ］プロピル｝トリメトキシシラン、
｛３−［ジ（テトラヒドロフルフリル）アミノ］プロピル｝トリエトキシシラン、
｛３−［ジ（テトラヒドロフルフリル）アミノ］プロピル｝メチルジメトキシシラン、
｛３−［ジ（テトラヒドロフルフリル）アミノ］プロピル｝エチルジメトキシシラン、
｛３−［ジ（テトラヒドロフルフリル）アミノ］プロピル｝メチルジエトキシシラン、
｛３−［ジ（テトラヒドロフルフリル）アミノ］プロピル｝エチルジエトキシシラン、
｛３−［ジ（テトラヒドロフルフリル）アミノ］プロピル｝ジメチルメトキシシラン、
｛３−［ジ（テトラヒドロフルフリル）アミノ］プロピル｝ジエチルメトキシシラン、
｛３−［ジ（テトラヒドロフルフリル）アミノ］プロピル｝ジメチルエトキシシラン、
｛３−［ジ（テトラヒドロフルフリル）アミノ］プロピル｝ジエチルエトキシシラン
をあげることができる。
【０４５０】
式（１２）で表される化合物としては、Ｒ３６及びＲ３７が結合した基である化合物として、
３−（１−ピペリジニル）プロピルトリメトキシシラン、
３−（１−ピペリジニル）プロピルトリエトキシシラン、
３−（１−ピペリジニル）プロピルメチルジメトキシシラン、
３−（１−ピペリジニル）プロピルエチルジメトキシシラン、
３−（１−ピペリジニル）プロピルメチルジエトキシシラン、
３−（１−ピペリジニル）プロピルエチルジエトキシシラン、
３−（１−ヘキサメチレンイミノ）プロピルトリメトキシシラン、
３−（１−ヘキサメチレンイミノ）プロピルトリエトキシシラン、
３−（１−ヘキサメチレンイミノ）プロピルメチルジメトキシシラン、
３−（１−ヘキサメチレンイミノ）プロピルエチルジメトキシシラン、
３−（１−ヘキサメチレンイミノ）プロピルメチルジエトキシシラン、
３−（１−ヘキサメチレンイミノ）プロピルエチルジエトキシシラン、
３−モルホリノプロピルトリメトキシシラン、
３−モルホリノプロピルトリエトキシシラン、
３−モルホリノプロピルメチルジメトキシシラン、
３−モルホリノプロピルエチルジメトキシシラン、
３−モルホリノプロピルメチルジエトキシシラン、
３−モルホリノプロピルエチルジエトキシシラン
をあげることができる。
【０４５１】
式（１２）で表される化合物としては、Ｒ３６及びＲ３７が窒素原子に二重結合で結合する１つの基である化合物として、
Ｎ−（１，３−ジメチルブチリデン）−３−（トリメトキシシリル）−１−プロパンアミン、
Ｎ−（１，３−ジメチルブチリデン）−３−（トリエトキシシリル）−１−プロパンアミン
をあげることができる。
【０４５２】
式（１２）で表される化合物としては、好ましくは、［３−（ジアルキルアミノ）プロピル］トリアルコキシシランである。
より好ましくは、
［３−（ジメチルアミノ）プロピル］トリメトキシシラン、
［３−（ジエチルアミノ）プロピル］トリメトキシシラン、
［３−（ジメチルアミノ）プロピル］トリエトキシシラン、
［３−（ジエチルアミノ）プロピル］トリエトキシシランであり、
更に好ましくは、
［３−（ジエチルアミノ）プロピル］トリメトキシシランである。
【０４５３】
共役ジエン系重合体（Ｅ）において、式（１１）で表される化合物に基づく単量体単位の含有量は、共役ジエン系重合体中の単量体単位の総量を１００質量％として、０．０１〜２０質量％である。該含有量は、低燃費性、破壊強度及び耐屈曲亀裂性を改善するために、好ましくは０．０２質量％以上であり、より好ましくは０．０５質量％以上である。また、低燃費性を改善するために、好ましくは２質量％以下であり、より好ましくは１質量％以下であり、更に好ましくは０．５質量％以下である。
【０４５４】
共役ジエン系重合体（Ｅ）は、強度を高めるために、ビニル芳香族炭化水素に基づく単量体単位（芳香族ビニル単位）を有していることが好ましい。該ビニル芳香族炭化水素としては、スチレン、α−メチルスチレン、ビニルトルエン、ビニルナフタレン、ジビニルベンゼン、トリビニルベンゼン、ジビニルナフタレンをあげることができる。好ましくは、スチレンである。
【０４５５】
芳香族ビニル単位の含有量としては、共役ジエン単位と芳香族ビニル単位との総量を１００質量％として、０質量％以上（共役ジエン単位の含有量は１００質量％以下）であり、強度を高めるために、好ましくは１０質量％以上（共役ジエン単位の含有量は９０質量％以下）であり、より好ましくは１５質量％以上（共役ジエン単位の含有量は８５質量％以下）である。また、低燃費性を改善するために、芳香族ビニル単位の含有量は、好ましくは５０質量％以下（共役ジエン単位の含有量は５０質量％以上）であり、より好ましくは４５質量％以下（共役ジエン単位の含有量は５５質量％以上）である。
【０４５６】
共役ジエン単位と式（１１）で表される化合物に基づく単量体単位と芳香族ビニル単位との総量は、共役ジエン系重合体中の単量体単位の総量を１００質量％として、低燃費性、破壊強度及び耐屈曲亀裂性をバランス良く改善するために、好ましくは、９９．９質量％以上であり、より好ましくは９９．９５質量％以上であり、更に好ましくは１００質量％である。
【０４５７】
共役ジエン系重合体（Ｅ）のムーニー粘度（ＭＬ１＋４）は、強度を高めるために、好ましくは１０以上であり、より好ましくは２０以上である。また、加工性を高めるために、好ましくは２００以下であり、より好ましくは１５０以下である。該ムーニー粘度（ＭＬ１＋４）は、ＪＩＳ  Ｋ  ６３００（１９９４）に従って、１００℃にて測定される。
【０４５８】
共役ジエン系重合体（Ｅ）のビニル結合量は、共役ジエン単位の含有量を１００モル％として、低燃費性を改善するために、好ましくは８０モル％以下であり、より好ましくは７０モル％以下である。また、低燃費性、破壊強度及び耐屈曲亀裂性をバランス良く改善するために、好ましくは１０モル％以上であり、より好ましくは１５モル％以上であり、更に好ましくは２０モル％以上であり、特に好ましくは４０モル％以上である。該ビニル結合量は、赤外分光分析法により、ビニル基の吸収ピークである９１０ｃｍ−１付近の吸収強度より求められる。
【０４５９】
共役ジエン系重合体（Ｅ）の分子量分布は、低燃費性を改善するために、好ましくは１〜５であり、より好ましくは１〜２である。分子量分布は、ゲル・パーミエイション・クロマトグラフ（ＧＰＣ）法により、数平均分子量（Ｍｎ）及び重量平均分子量（Ｍｗ）を測定し、ＭｗをＭｎで除すことにより求められる。
【０４６０】
共役ジエン系重合体（Ｅ）の好適な製造方法としては、下記工程Ａ２及びＢ２を有する製造方法をあげることができる。
（工程Ａ２）：炭化水素溶媒中で、アルカリ金属触媒により、共役ジエンと上記式（１１）で表される化合物とを含む単量体成分を、上記式（１１）で表される化合物の使用量を０．０１〜２０質量％（但し、単量体成分の総使用量を１００質量％とする。）で重合させて、共役ジエンに基づく単量体単位と上記式（１１）で表される化合物に基づく単量体単位とを有する重合体鎖の少なくとも一端にアルカリ金属触媒由来のアルカリ金属を有する重合体を得る工程。
（工程Ｂ２）：工程Ａ２で得られた重合体と上記式（１２）で表される化合物とを反応させる工程。
【０４６１】
工程Ａ２で用いられるアルカリ金属触媒としては、アルカリ金属、有機アルカリ金属化合物、アルカリ金属と極性化合物との錯体、アルカリ金属を有するオリゴマーなどをあげることができる。該アルカリ金属としては、リチウム、ナトリウム、カリウム、ルビジウム、セシウムなどをあげることがでる。該有機アルカリ金属化合物としては、エチルリチウム、ｎ−プロピルリチウム、ｉｓｏ−プロピルリチウム、ｎ−ブチルリチウム、ｓｅｃ−ブチルリチウム、ｔ−オクチルリチウム、ｎ−デシルリチウム、フェニルリチウム、２−ナフチルリチウム、２−ブチルフェニルリチウム、４−フェニルブチルリチウム、シクロヘキシルリチウム、４−シクロペンチルリチウム、ジメチルアミノプロピルリチウム、ジエチルアミノプロピルリチウム、ｔ−ブチルジメチルシリロキシプロピルリチウム、Ｎ−モルホリノプロピルリチウム、リチウムヘキサメチレンイミド、リチウムピロリジド、リチウムピペリジド、リチウムヘプタメチレンイミド、リチウムドデカメチレンイミド、１，４−ジリチオ−２−ブテン、ナトリウムナフタレニド、ナトリウムビフェニリド、カリウムナフタレニドなどをあげることができる。また、アルカリ金属と極性化合物との錯体としては、カリウム−テトラヒドロフラン錯体、カリウム−ジエトキシエタン錯体などをあげることができ、アルカリ金属を有するオリゴマーとしては、α−メチルスチレンテトラマーのナトリウム塩をあげることができる。好ましくは、有機リチウム化合物又は有機ナトリウム化合物であり、より好ましくは、炭素原子数が２〜２０の有機リチウム化合物又は炭素原子数が２〜２０の有機ナトリウム化合物である。
【０４６２】
工程Ａ２で用いられる炭化水素溶媒は、有機アルカリ金属化合物触媒を失活させない溶媒であり、脂肪族炭化水素、芳香族炭化水素、脂環族炭化水素などをあげることができる。脂肪族炭化水素としては、プロパン、ｎ−ブタン、ｉｓｏ−ブタン、ｎ−ペンタン、ｉｓｏ−ペンタン、ｎ−ヘキサン、プロペン、１−ブテン、ｉｓｏ−ブテン、トランス−２−ブテン、シス−２−ブテン、１−ペンテン、２−ペンテン、１−ヘキセン、２−ヘキセンなどをあげることができる。また、芳香族炭化水素としては、ベンゼン、トルエン、キシレン、エチルベンゼンをあげることができ、脂環族炭化水素としては、シクロペンタン、シクロヘキサンなどがあげられる。これらは１種以上用いられ、また、炭化水素溶媒は、工業用ヘキサンのような各種成分の混合物でもかまわない。好ましくは、炭素原子数が２〜１２の炭化水素である。
【０４６３】
工程Ａ２では、炭化水素溶媒中で、アルカリ金属触媒により、共役ジエン及び上記式（１１）で表される化合物を含む単量体成分を重合させ、共役ジエンに基づく単量体単位と、上記式（１１）で表される化合物に基づく単量体単位とを有する重合体を製造する。該共役ジエンとしては、１，３−ブタジエン、イソプレン、１，３−ペンタジエン、２，３−ジメチル−１，３−ブタジエン、１，３−ヘキサジエンをあげることができる。これらは１種以上用いられる。好ましくは、１，３−ブタジエン、イソプレンである。
【０４６４】
式（１１）で表される化合物の使用量は、重合で使用した単量体成分の総使用量を１００質量％として、低燃費性、破壊強度及び耐屈曲亀裂性を改善するために、好ましくは０．０１質量％以上であり、より好ましくは０．０２質量％以上であり、更に好ましくは０．０５質量％以上である。また、低燃費性を改善するために、好ましくは２０質量％以下であり、より好ましくは２質量％以下であり、更に好ましくは１質量％以下であり、特に好ましくは０．５質量％以下である。
【０４６５】
工程Ａ２では、単量体として、共役ジエンと式（１１）で表される化合物とに、ビニル芳香族炭化水素を組み合わせて重合を行ってもよく、ビニル芳香族炭化水素としては、スチレン、α−メチルスチレン、ビニルトルエン、ビニルナフタレン、ジビニルベンゼン、トリビニルベンゼン、ジビニルナフタレン等をあげることができる。好ましくは、スチレンである。
【０４６６】
ビニル芳香族炭化水素の使用量は、共役ジエンとビニル芳香族炭化水素との総使用量を１００質量％として、０質量％以上（共役ジエンの使用量は１００質量％以下）であり、強度を高めるために、好ましくは１０質量％以上（共役ジエンの使用量は９０質量％以下）であり、より好ましくは１５質量％以上（共役ジエンの使用量は８５質量％以下）である。また、低燃費性を改善するために、ビニル芳香族炭化水素の使用量は、好ましくは５０質量％以下（共役ジエンの使用量は５０質量％以上）であり、より好ましくは４５質量％以下（共役ジエンの使用量は５５質量％以上）である。
【０４６７】
また、重合において、共役ジエンと式（１１）で表される化合物とビニル芳香族炭化水素との総使用量は、単量体の総使用量を１００質量％として、低燃費性、破壊強度及び耐屈曲亀裂性を改善するために、好ましくは９９．９質量％以上であり、より好ましくは９９．９５質量％以上であり、更に好ましくは１００質量％である。
【０４６８】
工程Ａ２の重合は、共役ジエン単位のビニル結合量を調整する剤、共役ジエン系重合体鎖中での共役ジエン単位と共役ジエン以外の単量体に基づく単量体単位の分布を調整する剤（以下、総称して「調整剤」と記す。）などの存在下で行ってもよい。このような調整剤としては、エーテル化合物、第三級アミン、ホスフィン化合物などをあげることができる。該エーテル化合物としては、テトラヒドロフラン、テトラヒドロピラン、１，４−ジオキサンなど環状のエーテル；ジエチルエーテル、ジブチルエーテルなどの脂肪族モノエーテル；エチレングリコールジメチルエーテル、エチレングリコールジエチルエーテル、エチレングリコールジブチルエーテル、ジエチレングリコールジエチルエーテル、ジエチレングリコールジブチルエーテルなどの脂肪族ジエ−テル；ジフェニルエーテル、アニソールなどの芳香族エーテルなどがあげられる。該第三級アミンとして、トリエチルアミン、トリプロピルアミン、トリブチルアミン、Ｎ，Ｎ，Ｎ’，Ｎ’−テトラメチルエチレンジアミン、Ｎ，Ｎ−ジエチルアニリン、ピリジン、キノリンなどをあげることができる。また、該ホスフィン化合物として、トリメチルホスフィン、トリエチルホスフィン、トリフェニルホスフィンなどをあげることができる。これらは１種類以上用いられる。
【０４６９】
工程Ａ２での重合温度は、通常２５〜１００℃であり、好ましくは３５〜９０℃である。より好ましくは５０〜８０℃である。重合時間は、通常１０分〜５時間である。
【０４７０】
工程Ｂ２において、工程Ａ２で調製された重合体に反応させる式（１２）で表される化合物の量は、有機アルカリ金属触媒由来のアルカリ金属１モルあたり、通常、０．１〜３モルであり、好ましくは、０．５〜２モルであり、より好ましくは、０．７〜１．５モルである。
【０４７１】
工程Ｂ２において、工程Ａ２で調製された重合体と式（１２）で表される化合物とを反応させる温度は、通常２５〜１００℃であり、好ましくは３５〜９０℃である。より好ましくは５０〜８０℃である。反応させる時間は、通常、６０秒〜５時間であり、好ましくは５分〜１時間であり、より好ましくは１５分〜１時間である。
【０４７２】
共役ジエン系重合体（Ａ）〜（Ｅ）の製造においては、必要に応じて、アルカリ金属触媒による単量体の重合開始から重合停止において、共役ジエン系重合体（Ａ）〜（Ｅ）の炭化水素溶液にカップリング剤を添加してもよい。カップリング剤としては、下記式（Ｘ）で表される化合物があげられる。
【０４７３】
Ｒ９ａＭＬ４−ａ          （Ｘ）
（式中、Ｒ９はアルキル基、アルケニル基、シクロアルケニル基又はアリール基を表し、Ｍはケイ素原子又はスズ原子を表し、Ｌはハロゲン原子又はヒドロカルビルオキシ基を表し、ａは０〜４の整数を表す。）
【０４７４】
式（Ｘ）で表されるカップリング剤としては、四塩化珪素、メチルトリクロロシラン、ジメチルジクロロシラン、トリメチルクロロシラン、四塩化スズ、メチルトリクロロスズ、ジメチルジクロロスズ、トリメチルクロロスズ、テトラメトキシシラン、メチルトリメトキシシラン、ジメトキシジメチルシラン、メチルトリエトキシシラン、エチルトリメトキシシラン、ジメトキシジエチルシラン、ジエトキシジメチルシラン、テトラエトキシシラン、エチルトリエトキシシラン、ジエトキシジエチルシランがあげられる。
式（Ｘ）において、ａは０〜２の整数を表すことが好ましい。
【０４７５】
カップリング剤の添加量は、アルカリ金属触媒由来のアルカリ金属１モル当たり、共役ジエン系重合体（Ａ）〜（Ｅ）の加工性を高めるために、好ましくは０．０１モル以上であり、より好ましくは０．０３モル以上であり、更に好ましくは０．０５モル以上である。また、低燃費性を改善するために、好ましくは０．４モル以下であり、より好ましくは０．３モル以下である。なお、カップリング反応は、特に制限はされないが、通常２０℃〜１００℃の範囲の温度で行われる。
【０４７６】
共役ジエン系重合体（Ａ）〜（Ｅ）の炭化水素溶液から共役ジエン系重合体（Ａ）〜（Ｅ）を回収する方法としては、公知の回収方法があげられる。例えば、（ｉ）共役ジエン系重合体（Ａ）〜（Ｅ）の炭化水素溶液に凝固剤を添加する方法、（ｉｉ）共役ジエン系重合体（Ａ）〜（Ｅ）の炭化水素溶液にスチームを添加する方法があげられる。回収した共役ジエン系重合体（Ａ）〜（Ｅ）は、バンドドライヤーや押出型ドライヤーなどの公知の乾燥機で乾燥処理されてもよい。
【０４７７】
共役ジエン系重合体（Ａ）〜（Ｅ）は、ゴム成分として使用することができ、他のゴム成分や、シリカなどの添加剤を配合して、本発明のゴム組成物を得ることができる。
【０４７８】
ゴム成分１００質量％中の上記共役ジエン系重合体（Ａ）〜（Ｅ）の含有量は、５質量％以上、好ましくは１０質量％以上、より好ましくは１５質量％以上である。５質量％未満であると、低燃費性の改善効果が得られにくい傾向がある。また、上記共役ジエン系重合体（Ａ）〜（Ｅ）の含有量は、好ましくは４０質量％以下、より好ましくは３０質量％以下である。４０質量％を超えると、低燃費性、破壊強度及び耐屈曲亀裂性が低下するとともに、高コストになる傾向がある。
【０４７９】
上記共役ジエン系重合体（Ａ）〜（Ｅ）以外に使用できるゴム成分としては限定されないが、例えば、天然ゴム（ＮＲ）、イソプレンゴム（ＩＲ）、ブタジエンゴム（ＢＲ）、スチレンブタジエンゴム（ＳＢＲ）、アクリロニトリルブタジエンゴム（ＮＢＲ）、クロロプレンゴム（ＣＲ）、ブチルゴム（ＩＩＲ）などが挙げられる。これらのゴム成分は単独で用いてもよく、２種以上を組み合わせてもよい。なかでも、低燃費性、破壊強度及び耐屈曲亀裂性をバランス良く示すことから、ＮＲ、ＢＲが好ましい。
これらのゴム成分としては特に限定されず、タイヤ工業において一般的なものを使用できる。
【０４８０】
ゴム成分１００質量％中のＮＲの含有量は、好ましくは５質量％以上、より好ましくは２５質量％以上、更に好ましくは５０質量％以上である。５質量％未満であると、充分な低燃費性が得られない傾向がある。また、ＮＲの含有量は、好ましくは９０質量％以下、より好ましくは７０質量％以下である。９０質量％を超えると、加工性が悪化する傾向がある。
【０４８１】
ゴム成分１００質量％中のＢＲの含有量は、好ましくは１質量％以上、より好ましくは５質量％以上、更に好ましくは１０質量％以上である。１質量％未満であると、充分な低燃費性、破壊強度及び耐屈曲亀裂性が得られない傾向がある。また、ＢＲの含有量は、好ましくは４０質量％以下、より好ましくは３０質量％以下である。４０質量％を超えると、加工性が悪化する傾向がある。
【０４８２】
本発明のゴム組成物は、補強剤として、シリカを使用する。上記シリカとしては、乾式シリカ（無水ケイ酸）、湿式シリカ（含水ケイ酸）、コロイダルシリカ、沈降シリカ、ケイ酸カルシウム、ケイ酸アルミニウムなどをあげることができる。これらは１種以上用いることができる。シリカのＢＥＴ比表面積は、好ましくは、５０〜２５０ｍ２／ｇである。該ＢＥＴ比表面積は、ＡＳＴＭ  Ｄ１９９３−０３に従って測定される。シリカの市販品としては、デグッサ社製  商品名  ウルトラシルＶＮ３、東ソー・シリカ社製  商品名  ＶＮ３、ＡＱ、ＥＲ、ＲＳ−１５０、Ｒｈｏｄｉａ社製  商品名  Ｚｅｏｓｉｌ  １１１５ＭＰ、１１６５ＭＰなどを用いることができる。
【０４８３】
シリカの含有量は、ゴム成分１００質量部に対して、５〜１５０質量部である。該含有量は、低燃費性を改善するために、好ましくは１０質量部以上、より好ましくは１５質量部以上である。また、低燃費性、破壊強度及び耐屈曲亀裂性を高めるために、好ましくは１００質量部以下、より好ましくは４０質量部以下、更に好ましくは３０質量部以下である。
【０４８４】
本発明のゴム組成物は、導電性カーボンブラックを含有する。共役ジエン系重合体及びシリカとともに導電性カーボンブラックを配合することで、低燃費性、破壊強度及び耐屈曲亀裂性をバランス良く改善できる。
【０４８５】
導電性カーボンブラックの窒素吸着比表面積（Ｎ２ＳＡ）は、好ましくは４０ｍ２／ｇ以上である。４０ｍ２／ｇ未満では、良好な導電性が得られない傾向がある。また、導電性カーボンブラックのＮ２ＳＡは、好ましくは８０ｍ２／ｇ以下、より好ましくは７０ｍ２／ｇ以下、更に好ましくは６０ｍ２／ｇ以下、特に好ましくは５０ｍ２／ｇ以下である。８０ｍ２／ｇを超えると、充分な分散が得られず、良好な性能を発揮できない傾向がある。
なお、導電性カーボンブラックのＮ２ＳＡは、ＡＳＴＭ  Ｄ４８２０−９３に従って測定される値である。
【０４８６】
導電性カーボンブラックのジブチルフタレート吸油量（ＤＢＰ吸油量）は、好ましくは１１０ｃｍ３／１００ｇ以上である。１１０ｃｍ３／１００ｇ未満では、充分な導電性が得られない傾向がある。また、導電性カーボンブラックのＤＢＰ吸油量は、好ましくは２３０ｃｍ３／１００ｇ以下、より好ましくは２２０ｃｍ３／１００ｇ以下、更に好ましくは１９０ｃｍ３／１００ｇ以下、特に好ましくは１５０ｃｍ３／１００ｇ以下である。２３０ｃｍ３／１００ｇを超えると、Ｎ２ＳＡと同様、充分なカーボンブラックの分散が得られない傾向がある。
なお、導電性カーボンブラックのＤＢＰ吸油量は、ＡＳＴＭ  Ｄ２４１４−９３に従って測定される値である。
【０４８７】
導電性カーボンブラックは、コロイダル特性のため、粒子密度が汎用カーボンブラックと比べて低いことにより、汎用カーボンブラックを同質量部添加した場合と比較して三次元的に連結性の増したネットワーク構造が形成され易くなるため、性能の向上効果が現れていると考えられる。
【０４８８】
導電性カーボンブラックの具体例としては、アセチレンブラック、ケッチェンブラック、黒鉛化カーボンブラックなどの優れた導電性を示すものがあげられ、アセチレンブラックを好適に使用できる。これらは単独で用いてもよいし、２種以上を併用してもよい。
【０４８９】
導電性カーボンブラックの含有量は、ゴム成分１００質量部に対して、３質量部以上であることが好ましい。３質量部未満であると、性能の向上効果が充分に見られない傾向がある。これは、導電性カーボンブラックの効果が希釈されているためと考えられる。また、導電性カーボンブラックの含有量は、３０質量部以下であることが好ましく、１０質量部以下であることがより好ましく、７質量部以下であることが更に好ましい。３０質量部を超えると、低燃費性、破壊強度及び耐屈曲亀裂性が悪化する傾向がある。これは、導電性カーボンブラックの構造体が過度に形成されることで、ゴム組成物の伸び代が低下するためと考えられる。
【０４９０】
ゴム組成物の製造時において、導電性カーボンブラックの投入は、素練り、再練り、仕上げ練りのどの段階でも効果は確認されるが、ゴムのマトリクス中に適度に分配される必要があるため、可能な限り練り工程の前半に投入されることが好ましい。
【０４９１】
また、オイルやワックス、融点が混練り工程時の熱履歴で融解するような樹脂、流動するような低分子成分とともに配合する場合は、ゴム成分及び導電性カーボンブラックを予め混合するマスターバッチ工程を設けることが好ましい。これは、導電性カーボンブラックの粒子密度の低さに起因する凝集体内部の空隙に上記成分が浸透し易く、ゴム成分中への導電性カーボンブラックの分散及び分配や、耐摩耗性などの向上に必要なポリマーとの濡れ性及び相互作用度合いが低下するためと考えられる。
【０４９２】
更に、導電性カーボンブラックの微細な内部空隙へのポリマーの浸透を促すために、素練りによる温度上昇後、ゴムの脆性化する温度よりも高い温度で可能な限り冷却した後、再練りすると良い。これにより、導電性カーボンブラックの内部までポリマーが浸透し、濡れ広がったポリマーを伝ってミキサーの動力が伝わることで、導電性カーボンブラックの凝集体に最も大きく剪断応力が加わって分散を促進させることができ、かつ導電性カーボンブラック表面にポリマーが隙間なく濡れ広がることにより、導電性カーボンブラックとポリマーとの界面の相互作用が最も強くなり、補強性を最大限発揮させることができる。
【０４９３】
本発明のゴム組成物は、上述の薬品以外の添加剤を含んでいてもよい。添加剤としては、公知のものを用いることができ、硫黄などの加硫剤；チアゾール系加硫促進剤、チウラム系加硫促進剤、スルフェンアミド系加硫促進剤、グアニジン系加硫促進剤などの加硫促進剤；ステアリン酸、酸化亜鉛などの加硫活性化剤；ジクミルパーオキシド、ジターシャリブチルパーオキシドなどの有機過酸化物；カーボンブラックなどの補強剤；炭酸カルシウム、タルク、アルミナ、クレー、水酸化アルミニウム、マイカなどの充填剤；シランカップリング剤；伸展油；加工助剤；老化防止剤；滑剤を例示することができる。
【０４９４】
上記硫黄としては、粉末硫黄、沈降硫黄、コロイド硫黄、不溶性硫黄、高分散性硫黄があげられる。硫黄の含有量は、ゴム成分１００質量部に対して、好ましくは０．１〜１５質量部であり、より好ましくは０．３〜１０質量部であり、更に好ましくは０．５〜５質量部である。
【０４９５】
上記加硫促進剤としては、２−メルカプトベンゾチアゾール、ジベンゾチアジルジサルファイド、Ｎ−シクロヘキシル−２−ベンゾチアジルスルフェンアミドなどのチアゾール系加硫促進剤；テトラメチルチウラムモノスルフィド、テトラメチルチウラムジスルフィドなどのチウラム系加硫促進剤；Ｎ−シクロヘキシル−２−ベンゾチアゾールスルフェンアミド、Ｎ−ｔ−ブチル−２−ベンゾチアゾールスルフェンアミド、Ｎ−オキシエチレン−２−ベンゾチアゾールスルフェンアミド、Ｎ−オキシエチレン−２−ベンゾチアゾールスルフェンアミド、Ｎ，Ｎ’−ジイソプロピル−２−ベンゾチアゾールスルフェンアミドなどのスルフェンアミド系加硫促進剤；ジフェニルグアニジン、ジオルトトリルグアニジン、オルトトリルビグアニジンなどのグアニジン系加硫促進剤をあげることができる。加硫促進剤の含有量は、ゴム成分１００質量部に対して、好ましくは０．１〜５質量部であり、より好ましくは０．２〜４質量部である。
【０４９６】
上記補強剤としては、上記シリカ、上記導電性カーボンブラックの他に、一般的な汎用カーボンブラックを使用することができ、該汎用カーボンブラックとしては、ＳＡＦ、ＩＳＡＦ、ＨＡＦ、ＭＡＦ、ＦＥＦ、ＳＲＦ、ＧＰＦ、ＡＰＦ、ＦＦ、ＣＦ、ＳＣＦ及びＥＣＦのようなファーネスブラック；ＦＴ及びＭＴのようなサーマルブラック；ＥＰＣ、ＭＰＣ及びＣＣのようなチャンネルブラック；グラファイトなどをあげることができる。これらは１種以上用いることができる。
【０４９７】
汎用カーボンブラックの窒素吸着比表面積（Ｎ２ＳＡ）は、通常、５〜２００ｍ２／ｇであり、好ましくは１５〜１５０ｍ２／ｇ、より好ましくは２５〜８０ｍ２／ｇである。また、汎用カーボンブラックのジブチルフタレート（ＤＢＰ）吸収量は、通常、５〜３００ｃｍ３／１００ｇである。該窒素吸着比表面積は、ＡＳＴＭ  Ｄ４８２０−９３に従って測定され、該ＤＢＰ吸収量は、ＡＳＴＭ  Ｄ２４１４−９３に従って測定される。
【０４９８】
補強剤の含有量は、ゴム成分１００質量部に対して、好ましくは１０〜１５０質量部である。また、該含有量は、耐摩耗性及び強度を高めるために、より好ましくは２０質量部以上であり、更に好ましくは３０質量部以上であり、更に好ましくは４０質量部以上である。また、低燃費性を高めるために、より好ましくは１２０質量部以下であり、更に好ましくは１００質量部以下、特に好ましくは７０質量部以下である。
【０４９９】
また、補強剤として用いるシリカの含有量と導電性カーボンブラックの含有量との質量比（シリカの含有量：導電性カーボンブラックの含有量）としては、１：２〜５０：１であることが好ましい。該質量比は、低燃費性を高めるため、及び、補強性を高めるために、３：１〜２０：１であることがより好ましい。
【０５００】
上記シランカップリング剤としては、ビニルトリクロロシラン、ビニルトリエトキシシラン、ビニルトリス（β−メトキシエトキシ）シラン、β−（３，４−エポキシシクロヘキシル）エチルトリメトキシシラン、γ−グリシドキシプロピルトリメトキシシラン、γ−メタクリロキシプロピルトリメトキシシラン、Ｎ−（β−アミノエチル）−γ−アミノプロピルトリメトキシシラン、Ｎ−（β−アミノエチル）−γ−アミノプロピルメチルジメトキシシラン、Ｎ−フェニル−γ−アミノプロピルトリメトキシシラン、γ−クロロプロピルトリメトキシシラン、γ−メルカプトプロピルトリメトキシシラン、γ−アミノプロピルトリエトキシシラン、ビス（３−（トリエトキシシリル）プロピル）ジスルフィド、ビス（３−（トリエトキシシリル）プロピル）テトラスルフィド、γ−トリメトキシシリルプロピルジメチルチオカルバミルテトラスルフィド、γ−トリメトキシシリルプロピルベンゾチアジルテトラスルフィドなどをあげることができる。これらは１種以上用いられる。市販品としては、デグッサ社製  商品名  Ｓｉ６９、Ｓｉ７５などを用いることができる。
【０５０１】
シランカップリング剤の含有量は、シリカ１００質量部に対して、好ましくは１〜２０質量部であり、より好ましくは２〜１５質量部であり、更に好ましくは５〜１０質量部である。
【０５０２】
上記伸展油としては、アロマチック系鉱物油（粘度比重恒数（Ｖ．Ｇ．Ｃ．値）０．９００〜１．０４９）、ナフテン系鉱物油（Ｖ．Ｇ．Ｃ．値０．８５０〜０．８９９）、パラフィン系鉱物油（Ｖ．Ｇ．Ｃ．値０．７９０〜０．８４９）などをあげることができる。伸展油の多環芳香族含有量は、好ましくは３質量％未満であり、より好ましくは１質量％未満である。該多環芳香族含有量は、英国石油学会３４６／９２法に従って測定される。また、伸展油の芳香族化合物含有量（ＣＡ）は、好ましくは２０質量％以上である。これらの伸展油は、１種以上用いられる。
【０５０３】
本発明のゴム組成物を製造する方法としては、公知の方法、例えば、各成分をロールやバンバリーのような公知の混合機で混練する方法を用いることができる。
【０５０４】
混練条件としては、加硫剤及び加硫促進剤以外の添加剤を配合する場合、混練温度は、通常５０〜２００℃であり、好ましくは８０〜１９０℃であり、混練時間は、通常３０秒〜３０分であり、好ましくは１分〜３０分である。加硫剤、加硫促進剤を配合する場合、混練温度は、通常１００℃以下であり、好ましくは室温〜８０℃である。また、加硫剤、加硫促進剤を配合した組成物は、通常、プレス加硫などの加硫処理を行って用いられる。加硫温度としては、通常１２０〜２００℃、好ましくは１４０〜１８０℃である。
【０５０５】
本発明のゴム組成物は、低燃費性、破壊強度及び耐屈曲亀裂性が高次元でバランス良く得られる。
【０５０６】
本発明のゴム組成物は、タイヤのサイドウォールに使用される。
【０５０７】
本発明の空気入りタイヤは、上記ゴム組成物を用いて通常の方法によって製造される。すなわち、必要に応じて各種添加剤を配合したゴム組成物を、未加硫の段階でタイヤのサイドウォールの形状に合わせて押し出し加工し、タイヤ成型機上にて通常の方法にて成形し、他のタイヤ部材とともに貼り合わせ、未加硫タイヤを形成する。この未加硫タイヤを加硫機中で加熱加圧して、本発明の空気入りタイヤを製造できる。
【０５０８】
本発明の空気入りタイヤは、乗用車用タイヤとして好適に用いることができる。
【実施例】
【０５０９】
実施例に基づいて、本発明を具体的に説明するが、本発明はこれらのみに限定されるものではない。
【０５１０】
＜重合体１の作成＞
内容積２０リットルのステンレス製重合反応器内を洗浄、乾燥し、乾燥窒素で置換し、工業用ヘキサン（密度６８０ｋｇ／ｍ３）１０．２ｋｇ、１，３−ブタジエン６０８ｇ、テトラヒドロフラン６．０７ｍｌ、エチレングリコールジエチルエーテル４．００ｍｌを重合反応器内に投入した。次に、ジメチル−１−ピペリジニルメチルビニルシラン１２．７０ｍｍｏｌ及びｎ−ブチルリチウム１４．５９ｍｍｏｌをｎ−ヘキサン溶液として投入し、重合を開始した。
【０５１１】
撹拌速度を１３０ｒｐｍ、重合反応器内温度を６５℃とし、単量体を重合反応器内に連続的に供給しながら、１，３−ブタジエンとジメチル−１−ピペリジニルメチルビニルシランとの共重合を３．０時間行った。全重合での１，３−ブタジエンの供給量は９１２ｇであった。
【０５１２】
次に、得られた重合体溶液にメタノール０．７７ｍｌを含むヘキサン溶液２０ｍｌを加えて、更に重合体溶液を５分間撹拌した。
【０５１３】
重合体溶液に２−ｔｅｒｔ−ブチル−６−（３−ｔｅｒｔ−ブチル−２−ヒドロキシ−５−メチルベンジル）−４−メチルフェニルアクリレート（住友化学社製、商品名：スミライザーＧＭ）７．２ｇ、ペンタエリスリチルテトラキス（３−ラウリルチオプロピオネート）（住友化学社製、商品名：スミライザーＴＰ−Ｄ）３．６ｇを加え、次に、重合体溶液を、常温、２４時間で蒸発させ、更に５５℃で１２時間減圧乾燥し、重合体１を得た。
【０５１４】
＜重合体２の作成＞
内容積５リットルのステンレス製重合反応器内を洗浄、乾燥し、乾燥窒素で置換し、工業用ヘキサン（密度６８０ｋｇ／ｍ３）２．５５ｋｇ、１，３−ブタジエン１３７ｇ、テトラヒドロフラン１．５２ｍｌ、エチレングリコールジエチルエーテル１．１２ｍｌを重合反応器内に投入した。次に、ジメチル−１−ピペリジニルメチルビニルシラン８．７０ｍｍｏｌ及びｎ−ブチルリチウム３．３７ｍｍｏｌをｎ−ヘキサン溶液として投入し、重合を開始した。
【０５１５】
撹拌速度を１３０ｒｐｍ、重合反応器内温度を６５℃とし、単量体を重合反応器内に連続的に供給しながら、１，３−ブタジエンとジメチル−１−ピペリジニルメチルビニルシランとの共重合を２．５時間行った。全重合での１，３−ブタジエンの供給量は２０５ｇであった。また、重合転化率は、ほぼ１００％であった。
【０５１６】
重合体溶液にメタノール０．２０ｍｌを含むヘキサン溶液１０ｍｌを加えて、更に重合体溶液を５分間撹拌した。
【０５１７】
重合体溶液に２−ｔｅｒｔ−ブチル−６−（３−ｔｅｒｔ−ブチル−２−ヒドロキシ−５−メチルベンジル）−４−メチルフェニルアクリレート（住友化学社製、商品名：スミライザーＧＭ）１．８ｇ、ペンタエリスリチルテトラキス（３−ラウリルチオプロピオネート）（住友化学社製、商品名：スミライザーＴＰ−Ｄ）０．９ｇを加え、次に、重合体溶液を、常温、２４時間で蒸発させ、更に５５℃で１２時間減圧乾燥し、重合体２を得た。
【０５１８】
＜重合体３の作成＞
内容積２０リットルのステンレス製重合反応器内を洗浄、乾燥し、乾燥窒素で置換し、工業用ヘキサン（密度６８０ｋｇ／ｍ３）１０．２ｋｇ、１，３−ブタジエン５４７ｇ、テトラヒドロフラン６．０７ｍｌ、エチレングリコールジエチルエーテル４．００ｍｌを重合反応器内に投入した。次に、ｎ−ブチルリチウム１４．４６ｍｍｏｌをｎ−ヘキサン溶液として投入し、重合を開始した。
【０５１９】
重合体溶液にメタノール０．７５ｍｌを含むヘキサン溶液１０ｍｌを加えて、更に重合体溶液を５分間撹拌した。
【０５２０】
重合体溶液に２−ｔｅｒｔ−ブチル−６−（３−ｔｅｒｔ−ブチル−２−ヒドロキシ−５−メチルベンジル）−４−メチルフェニルアクリレート（住友化学社製、商品名：スミライザーＧＭ）８．０ｇ、ペンタエリスリチルテトラキス（３−ラウリルチオプロピオネート）（住友化学社製、商品名：スミライザーＴＰ−Ｄ）４．０ｇを加え、次に、重合体溶液を、常温、２４時間で蒸発させ、更に５５℃で１２時間減圧乾燥し、重合体３を得た。
【０５２１】
＜重合体４の作成＞
内容積５リットルの撹拌装置付きステンレス製重合反応器内を、洗浄、乾燥し、乾燥窒素で置換した。次に、工業用ヘキサン（密度６８０ｋｇ／ｍ３）２．５５ｋｇ、１，３−ブタジエン１３７ｇ、ｔｅｒｔ−ブトキシジフェニルビニルシラン０．８１ｇ、テトラヒドロフラン１．５２ｍｌ、エチレングリコールジエチルエーテル１．１８ｍｌを重合反応器内に投入した。次に、ｎ−ブチルリチウム２．８８ｍｍｏｌをｎ−ヘキサン溶液として重合反応器内に投入し、重合反応を開始した。
【０５２２】
撹拌速度を１３０ｒｐｍ、重合反応器内温度を６５℃とし、単量体を重合反応器内に連続的に供給しながら、１，３−ブタジエンとｔｅｒｔ−ブトキシジフェニルビニルシランとの共重合を２時間行った。全重合での１，３−ブタジエンの供給量は２０５ｇであった。また、重合反応器に投入・供給した単量体総量中、ｔｅｒｔ−ブトキシジフェニルビニルシランの投入量は、０．１８質量％であった。
【０５２３】
メタノール０．２ｍｌを含むヘキサン溶液１０ｍｌを重合体溶液に加えて、更に重合体溶液を５分間撹拌した。
【０５２４】
重合体溶液に２−ｔｅｒｔ−ブチル−６−（３−ｔｅｒｔ−ブチル−２−ヒドロキシ−５−メチルベンジル）−４−メチルフェニルアクリレート（住友化学社製、商品名：スミライザーＧＭ）１．８ｇ、ペンタエリスリチルテトラキス（３−ラウリルチオプロピオネート）（住友化学社製、商品名：スミライザーＴＰ−Ｄ）０．９ｇを加え、次に、重合体溶液を、常温、２４時間で蒸発させ、更に５５℃で１２時間減圧乾燥し、重合体４を得た。
【０５２５】
＜重合体５の作成＞
内容積２０リットルの撹拌装置付きステンレス製重合反応器を、洗浄、乾燥し、乾燥窒素で置換した。次に、工業用ヘキサン（密度６８０ｋｇ／ｍ３）１０．２ｋｇ、１，３−ブタジエン６０８ｇ、テトラヒドロフラン６．１ｍｌ、エチレングリコールジエチルエーテル４．０ｍｌを重合反応器内に投入した。次に、ｎ−ブチルリチウム１２．４０ｍｍｏｌをｎ−ヘキサン溶液として重合反応器内に投入し、重合反応を開始した。
【０５２６】
撹拌速度を１３０ｒｐｍ、重合反応器内温度を６５℃とし、単量体を重合反応器内に連続的に供給しながら、１，３−ブタジエンの共重合反応を３時間行った。全重合での１，３−ブタジエンの供給量は９１２ｇであった。メタノール０．８ｍｌを含むヘキサン溶液２０ｍｌを重合体溶液に加えて、更に重合体溶液を５分間撹拌した。
【０５２７】
重合体溶液に２−ｔｅｒｔ−ブチル−６−（３−ｔｅｒｔ−ブチル−２−ヒドロキシ−５−メチルベンジル）−４−メチルフェニルアクリレート（住友化学社製、商品名：スミライザーＧＭ）８．０ｇ、ペンタエリスリチルテトラキス（３−ラウリルチオプロピオネート）（住友化学社製、商品名：スミライザーＴＰ−Ｄ）４．０ｇを加え、次に、重合体溶液を、常温、２４時間で蒸発させ、更に５５℃で１２時間減圧乾燥し、重合体５を得た。
【０５２８】
＜重合体６の作成＞
内容積２０リットルのステンレス製重合反応機を洗浄、乾燥し、乾燥窒素で置換した後に１，３−ブタジエン１４０４ｇ、テトラヒドロフラン３２８ｇ、ヘキサン１０．２ｋｇ、ｎ−ヘキサン溶液（ｎ−ブチルリチウムの含有量１５．０ｍｍｏｌ）を添加し、攪拌下に６５℃で３時間重合を行った。重合完了後、イソシアヌル酸トリグリシジルを７．５ｍｍｏｌ（２．２３ｇ）添加した。攪拌下に６５℃で３０分間反応させた後、１０ｍｌのメタノールを加えて、更に５分間攪拌した。その後、重合反応器の内容物を取り出し、１０ｇの２，６−ジ−ｔ−フチル−ｐ−クレゾール（住友化学製のスミライザーＢＨＴ）を加え、ヘキサンの大部分を蒸発させた後、５５℃で１２時間減圧乾燥し、重合体６を得た。
【０５２９】
＜重合体７の作成＞
内容積２０リットルのステンレス製重合反応機を洗浄、乾燥し、乾燥窒素で置換した後に１，３−ブタジエン１４０４ｇ、テトラヒドロフラン３２８ｇ、ヘキサン１０．２ｋｇ、ｎ−ヘキサン溶液（ｎ−ブチルリチウムの含有量８．５ｍｍｏｌ）を添加し、攪拌下に６５℃で３時間重合を行った。重合完了後、四塩化珪素を０．１６ｍｍｏｌ（０．０２７ｇ）を添加し、攪拌下に６５℃で１５分間反応させた。更に、イソシアヌル酸トリグリシジルに代えて、Ｎ，Ｎ−ジメチルアミノプロピルアクリルアミドを７．６５ｍｍｏｌ（１．１９ｇ）添加し、攪拌下に６５℃で３０分間反応させた後、１０ｍｌのメタノールを加えて、更に５分間攪拌した。その後、重合反応器の内容物を取り出し、１０ｇの２，６−ジ−ｔ−フチル−ｐ−クレゾール（住友化学製のスミライザーＢＨＴ）を加え、ヘキサンの大部分を蒸発させた後、５５℃で１２時間減圧乾燥し、重合体７を得た。
【０５３０】
＜重合体８の作成＞
ｎ−ヘキサン溶液中のｎ−ブチルリチウムの含有量を８．７ｍｍｏｌに変更したこと、四塩化珪素を０．１７ｍｍｏｌ（０．０２９ｇ）に変更したこと、及び、Ｎ，Ｎ−ジメチルアミノプロピルアクリルアミドを添加しなかったこと以外、重合体７の作成方法と同様に行い、重合体８を得た。
【０５３１】
＜重合体９の作成＞
内容積２０リットルの撹拌装置付きステンレス製重合反応器を、洗浄、乾燥し、乾燥窒素で置換した。次に、工業用ヘキサン（密度６８０ｋｇ／ｍ３）１０．２ｋｇ、１，３−ブタジエン６０８ｇ、４−ピロリジニルエチルスチレンと３−ピロリジニルエチルスチレンの混合物２．５８ｇ、テトラヒドロフラン６．１ｍｌ、エチレングリコールジエチルエーテル４．０ｍｌを重合反応器内に投入した。次に、ｎ−ブチルリチウム１５．０８ｍｍｏｌをｎ−ヘキサン溶液として重合反応器内に投入し、重合反応を開始した。
【０５３２】
撹拌速度を１３０ｒｐｍ、重合反応器内温度を６５℃とし、１，３−ブタジエンを重合反応器内に連続的に供給しながら、１，３−ブタジエン、４−ピロリジニルエチルスチレン、及び、３−ピロリジニルエチルスチレンの共重合反応を３時間行った。全重合での１，３−ブタジエンの供給量は９１２ｇであった。重合反応器に投入・供給した単量体総量中、４−ピロリジニルエチルスチレン及び３−ピロリジニルエチルスチレンの投入量は、０．１３質量％であった。
【０５３３】
次に、得られた重合体溶液を１３０ｒｐｍの撹拌速度で撹拌し、［３−（ジエチルアミノ）プロピル］トリメトキシシラン１２．８ｍｍｏｌを重合体溶液に添加し、更に１５分間撹拌した。次に、メタノール０．８ｍｌを含むヘキサン溶液２０ｍｌを重合体溶液に加えて、更に重合体溶液を５分間撹拌した。
【０５３４】
重合体溶液に２−ｔｅｒｔ−ブチル−６−（３−ｔｅｒｔ−ブチル−２−ヒドロキシ−５−メチルベンジル）−４−メチルフェニルアクリレート（住友化学社製、商品名：スミライザーＧＭ）８．０ｇ、ペンタエリスリチルテトラキス（３−ラウリルチオプロピオネート）（住友化学社製、商品名：スミライザーＴＰ−Ｄ）４．０ｇを加え、次に、重合体溶液を、常温、２４時間で蒸発させ、更に５５℃で１２時間減圧乾燥し、重合体９を得た。
【０５３５】
＜重合体１０の作成＞
内容積２０リットルの撹拌装置付きステンレス製重合反応器を、洗浄、乾燥し、乾燥窒素で置換した。次に、工業用ヘキサン（密度６８０ｋｇ／ｍ３）１０．２ｋｇ、１，３−ブタジエン６０８ｇ、４−ピロリジニルエチルスチレンと３−ピロリジニルエチルスチレンの混合物７．７３ｇ、テトラヒドロフラン６．１ｍｌ、エチレングリコールジエチルエーテル４．０ｍｌを重合反応器内に投入した。次に、ｎ−ブチルリチウム１５．３８ｍｍｏｌをｎ−ヘキサン溶液として重合反応器内に投入し、重合反応を開始した。
【０５３６】
撹拌速度を１３０ｒｐｍ、重合反応器内温度を６５℃とし、１，３−ブタジエンを重合反応器内に連続的に供給しながら、１，３−ブタジエン、４−ピロリジニルエチルスチレン、及び、３−ピロリジニルエチルスチレンの共重合反応を３時間行った。全重合での１，３−ブタジエンの供給量は９１２ｇであった。重合反応器に投入・供給した単量体総量中、４−ピロリジニルエチルスチレン及び３−ピロリジニルエチルスチレンの投入量は、０．３９質量％であった。
【０５３７】
次に、得られた重合体溶液を１３０ｒｐｍの撹拌速度で撹拌し、［３−（ジエチルアミノ）プロピル］トリメトキシシラン１２．８ｍｍｏｌを重合体溶液に添加し、更に１５分間撹拌した。次に、メタノール０．８ｍｌを含むヘキサン溶液２０ｍｌを重合体溶液に加えて、更に重合体溶液を５分間撹拌した。
【０５３８】
重合体溶液に２−ｔｅｒｔ−ブチル−６−（３−ｔｅｒｔ−ブチル−２−ヒドロキシ−５−メチルベンジル）−４−メチルフェニルアクリレート（住友化学社製、商品名：スミライザーＧＭ）８．０ｇ、ペンタエリスリチルテトラキス（３−ラウリルチオプロピオネート）（住友化学社製、商品名：スミライザーＴＰ−Ｄ）４．０ｇを加え、次に、重合体溶液を、常温、２４時間で蒸発させ、更に５５℃で１２時間減圧乾燥し、重合体１０を得た。
【０５３９】
＜重合体１１の作成＞
内容積２０リットルの撹拌装置付きステンレス製重合反応器を洗浄、乾燥し、乾燥窒素で置換した。次に、工業用ヘキサン（密度６８０ｋｇ／ｍ３）１０．２ｋｇ、１，３−ブタジエン５４７ｇ、テトラヒドロフラン６．１ｍｌ、エチレングリコールジエチルエーテル４．７ｍｌを重合反応器内に投入した。次に、ｎ−ブチルリチウム１５．３８ｍｍｏｌをｎ−ヘキサン溶液として重合反応器内に投入し、重合反応を開始した。
【０５４０】
撹拌速度を１３０ｒｐｍ、重合反応器内温度を６５℃とし、１，３−ブタジエンを重合反応器内に連続的に供給しながら、１，３−ブタジエンの共重合反応を３時間行った。全重合での１，３−ブタジエンの供給量は８２１ｇであった。
【０５４１】
次に、得られた重合体溶液を１３０ｒｐｍの撹拌速度で撹拌し、［３−（ジエチルアミノ）プロピル］トリメトキシシラン１２．８０ｍｍｏｌを添加し、１５分間撹拌した。重合体溶液にメタノール０．８ｍｌを含むヘキサン溶液２０ｍｌを重合体溶液に加えて、更に重合体溶液を５分間撹拌した。
【０５４２】
重合体溶液に２−ｔｅｒｔ−ブチル−６−（３−ｔｅｒｔ−ブチル−２−ヒドロキシ−５−メチルベンジル）−４−メチルフェニルアクリレート（住友化学社製、商品名：スミライザーＧＭ）８．０ｇ、ペンタエリスリチルテトラキス（３−ラウリルチオプロピオネート）（住友化学社製、商品名：スミライザーＴＰ−Ｄ）４．０ｇを加え、次に、重合体溶液を、常温、２４時間で蒸発させ、更に５５℃で１２時間減圧乾燥し、重合体１１を得た。
【０５４３】
＜重合体１２の作成＞
内容積５リットルの撹拌装置付きステンレス製重合反応器内を、洗浄、乾燥し、乾燥窒素で置換した。次に、工業用ヘキサン（密度６８０ｋｇ／ｍ３）２．５５ｋｇ、１，３−ブタジエン１３７ｇ、４−ピロリジニルエチルスチレンと３−ピロリジニルエチルスチレンの混合物０．５３ｇ、テトラヒドロフラン１．５２ｍｌ、エチレングリコールジエチルエーテル１．１８ｍｌを重合反応器内に投入した。次に、ｎ−ブチルリチウム３．７３ｍｍｏｌをｎ−ヘキサン溶液として重合反応器内に投入し、重合反応を開始した。
【０５４４】
撹拌速度を１３０ｒｐｍ、重合反応器内温度を６５℃とし、１，３−ブタジエンを重合反応器内に連続的に供給しながら、１，３−ブタジエン、４−ピロリジニルエチルスチレン、及び、３−ピロリジニルエチルスチレンとの共重合反応を２時間行った。全重合での１，３−ブタジエンの供給量は２０５ｇであった。また、重合反応器に投入・供給した単量体総量中、４−ピロリジニルエチルスチレン及び３−ピロリジニルエチルスチレンの投入量は、０．１２質量％であった。メタノール０．５ｍｌを含むヘキサン溶液１０ｍｌを重合体溶液に加えて、更に重合体溶液を５分間撹拌した。
【０５４５】
重合体溶液に２−ｔｅｒｔ−ブチル−６−（３−ｔｅｒｔ−ブチル−２−ヒドロキシ−５−メチルベンジル）−４−メチルフェニルアクリレート（住友化学社製、商品名：スミライザーＧＭ）１．８ｇ、ペンタエリスリチルテトラキス（３−ラウリルチオプロピオネート）（住友化学社製、商品名：スミライザーＴＰ−Ｄ）０．９ｇを加え、次に、重合体溶液を、常温、２４時間で蒸発させ、更に５５℃で１２時間減圧乾燥し、重合体１２を得た。
【０５４６】
＜重合体１３の作成＞
内容積２０リットルの撹拌装置付きステンレス製重合反応器を、洗浄、乾燥し、乾燥窒素で置換した。次に、工業用ヘキサン（密度６８０ｋｇ／ｍ３）１０．２ｋｇ、１，３−ブタジエン６０８ｇ、４−ビニルピリジン１．４１ｇ、テトラヒドロフラン６．１ｍｌ、エチレングリコールジエチルエーテル４．０ｍｌを重合反応器内に投入した。次に、ｎ−ブチルリチウム１８．２６ｍｍｏｌをｎ−ヘキサン溶液として重合反応器内に投入し、重合反応を開始した。
【０５４７】
撹拌速度を１３０ｒｐｍ、重合反応器内温度を６５℃とし、１，３−ブタジエンを重合反応器内に連続的に供給しながら、１，３−ブタジエン、及び、４−ビニルピリジンの共重合反応を３時間行った。全重合での１，３−ブタジエンの供給量は９１２ｇであった。重合反応器に投入・供給した単量体総量中、４−ビニルピリジンの投入量は、０．０７質量％であった。
【０５４８】
次に、得られた重合体溶液を１３０ｒｐｍの撹拌速度で撹拌し、［３−（ジエチルアミノ）プロピル］トリメトキシシラン１３．４２ｍｍｏｌを重合体溶液に添加し、更に１５分間撹拌した。次に、メタノール０．８ｍｌを含むヘキサン溶液２０ｍｌを重合体溶液に加えて、更に重合体溶液を５分間撹拌した。
【０５４９】
重合体溶液に２−ｔｅｒｔ−ブチル−６−（３−ｔｅｒｔ−ブチル−２−ヒドロキシ−５−メチルベンジル）−４−メチルフェニルアクリレート（住友化学社製、商品名：スミライザーＧＭ）８．０ｇ、ペンタエリスリチルテトラキス（３−ラウリルチオプロピオネート）（住友化学社製、商品名：スミライザーＴＰ−Ｄ）４．０ｇを加え、次に、重合体溶液を、常温、２４時間で蒸発させ、更に５５℃で１２時間減圧乾燥し、重合体１３を得た。
【０５５０】
＜重合体１４の作成＞
内容積２０リットルの撹拌装置付きステンレス製重合反応器を、洗浄、乾燥し、乾燥窒素で置換した。次に、工業用ヘキサン（密度６８０ｋｇ／ｍ３）１０．２ｋｇ、１，３−ブタジエン６０８ｇ、４−ビニルピリジン４．１８ｇ、テトラヒドロフラン６．１ｍｌ、エチレングリコールジエチルエーテル４．０ｍｌを重合反応器内に投入した。次に、ｎ−ブチルリチウム２２．６２ｍｍｏｌをｎ−ヘキサン溶液として重合反応器内に投入し、重合反応を開始した。
【０５５１】
撹拌速度を１３０ｒｐｍ、重合反応器内温度を６５℃とし、１，３−ブタジエンを重合反応器内に連続的に供給しながら、１，３−ブタジエン、及び、４−ビニルピリジンの共重合反応を３時間行った。全重合での１，３−ブタジエンの供給量は９１２ｇであった。重合反応器に投入・供給した単量体総量中、４−ビニルピリジンの投入量は、０．２１質量％であった。
【０５５２】
次に、得られた重合体溶液を１３０ｒｐｍの撹拌速度で撹拌し、［３−（ジエチルアミノ）プロピル］トリメトキシシラン１３．２６ｍｍｏｌを重合体溶液に添加し、更に１５分間撹拌した。次に、メタノール０．８ｍｌを含むヘキサン溶液２０ｍｌを重合体溶液に加えて、更に重合体溶液を５分間撹拌した。
【０５５３】
重合体溶液に２−ｔｅｒｔ−ブチル−６−（３−ｔｅｒｔ−ブチル−２−ヒドロキシ−５−メチルベンジル）−４−メチルフェニルアクリレート（住友化学社製、商品名：スミライザーＧＭ）８．０ｇ、ペンタエリスリチルテトラキス（３−ラウリルチオプロピオネート）（住友化学社製、商品名：スミライザーＴＰ−Ｄ）４．０ｇを加え、次に、重合体溶液を、常温、２４時間で蒸発させ、更に５５℃で１２時間減圧乾燥し、重合体１４を得た。
【０５５４】
＜重合体１５の作成＞
内容積２０リットルの撹拌装置付きステンレス製重合反応器を洗浄、乾燥し、乾燥窒素で置換した。次に、工業用ヘキサン（密度６８０ｋｇ／ｍ３）１０．２ｋｇ、１，３−ブタジエン５４７ｇ、テトラヒドロフラン６．１ｍｌ、エチレングリコールジエチルエーテル４．７ｍｌを重合反応器内に投入した。次に、ｎ−ブチルリチウム１５．３８ｍｍｏｌをｎ−ヘキサン溶液として重合反応器内に投入し、重合反応を開始した。
【０５５５】
撹拌速度を１３０ｒｐｍ、重合反応器内温度を６５℃とし、１，３−ブタジエンを重合反応器内に連続的に供給しながら、１，３−ブタジエンの共重合反応を３時間行った。全重合での１，３−ブタジエンの供給量は８２１ｇであった。
【０５５６】
次に、得られた重合体溶液を１３０ｒｐｍの撹拌速度で撹拌し、［３−（ジエチルアミノ）プロピル］トリメトキシシラン１２．８０ｍｍｏｌを添加し、１５分間撹拌した。重合体溶液にメタノール０．８ｍｌを含むヘキサン溶液２０ｍｌを重合体溶液に加えて、更に重合体溶液を５分間撹拌した。
【０５５７】
重合体溶液に２−ｔｅｒｔ−ブチル−６−（３−ｔｅｒｔ−ブチル−２−ヒドロキシ−５−メチルベンジル）−４−メチルフェニルアクリレート（住友化学社製、商品名：スミライザーＧＭ）８．０ｇ、ペンタエリスリチルテトラキス（３−ラウリルチオプロピオネート）（住友化学社製、商品名：スミライザーＴＰ−Ｄ）４．０ｇを加え、次に、重合体溶液を、常温、２４時間で蒸発させ、更に５５℃で１２時間減圧乾燥し、重合体１５を得た。
【０５５８】
＜重合体１６の作成＞
内容積２０リットルの撹拌装置付きステンレス製重合反応器を、洗浄、乾燥し、乾燥窒素で置換した。次に、工業用ヘキサン（密度６８０ｋｇ／ｍ３）１０．２ｋｇ、１，３−ブタジエン６０８ｇ、４−ビニルピリジン１．４１ｇ、テトラヒドロフラン６．１ｍｌ、エチレングリコールジエチルエーテル４．０ｍｌを重合反応器内に投入した。次に、ｎ−ブチルリチウム１８．５２ｍｍｏｌをｎ−ヘキサン溶液として重合反応器内に投入し、重合反応を開始した。
【０５５９】
撹拌速度を１３０ｒｐｍ、重合反応器内温度を６５℃とし、１，３−ブタジエンを重合反応器内に連続的に供給しながら、１，３−ブタジエン、及び、４−ビニルピリジンの共重合反応を３時間行った。全重合での１，３−ブタジエンの供給量は９１２ｇであった。重合反応器に投入・供給した単量体総量中、４−ビニルピリジンの投入量は、０．０７質量％であった。
【０５６０】
次に、得られた重合体溶液を１３０ｒｐｍの撹拌速度で撹拌し、メタノール０．８ｍｌを含むヘキサン溶液２０ｍｌを重合体溶液に加えて、更に重合体溶液を５分間撹拌した。
【０５６１】
重合体溶液に２−ｔｅｒｔ−ブチル−６−（３−ｔｅｒｔ−ブチル−２−ヒドロキシ−５−メチルベンジル）−４−メチルフェニルアクリレート（住友化学社製、商品名：スミライザーＧＭ）８．０ｇ、ペンタエリスリチルテトラキス（３−ラウリルチオプロピオネート）（住友化学社製、商品名：スミライザーＴＰ−Ｄ）４．０ｇを加え、次に、重合体溶液を、常温、２４時間で蒸発させ、更に５５℃で１２時間減圧乾燥し、重合体１６を得た。
【０５６２】
得られた重合体１〜１６について、下記物性評価を行った。結果を表１〜５に示す。
【０５６３】
＜ムーニー粘度（ＭＬ１＋４）＞
ＪＩＳ  Ｋ  ６３００（１９９４）に従って、１００℃にて重合体のムーニー粘度を測定した。
【０５６４】
＜ビニル結合量（単位：モル％）＞
赤外分光分析法により、ビニル基の吸収ピークである９１０ｃｍ−１付近の吸収強度より重合体のビニル結合量を求めた。
【０５６５】
＜分子量分布（Ｍｗ／Ｍｎ）＞
下記の条件（１）〜（８）でゲル・パーミエイション・クロマトグラフ（ＧＰＣ）法により、重量平均分子量（Ｍｗ）と数平均分子量（Ｍｎ）を測定し、重合体の分子量分布（Ｍｗ／Ｍｎ）を求めた。
（１）装置：東ソー（株）社製ＨＬＣ−８２２０
（２）分離カラム：東ソー（株）社製ＨＭ−Ｈ（２本直列）
（３）測定温度：４０℃
（４）キャリア：テトラヒドロフラン
（５）流量：０．６ｍＬ／分
（６）注入量：５μＬ
（７）検出器：示差屈折
（８）分子量標準：標準ポリスチレン
【０５６６】
【表１】
2015054957.tif 000035
【０５６７】
【表２】
2015054957.tif 000036
【０５６８】
【表３】
2015054957.tif 000037
【０５６９】
【表４】
2015054957.tif 000038
【０５７０】
【表５】
2015054957.tif 000039
【０５７１】
以下に、実施例及び比較例で用いた各種薬品について説明する。
天然ゴム（ＮＲ）：ＲＳＳ＃３
ブタジエンゴム（ＢＲ）：宇部興産（株）製のウベポールＢＲ１５０Ｂ
重合体１〜１６：上記製造例で製造した重合体
導電性カーボンブラック１：東海カーボン（株）製のシーストＳＯ（平均粒径：４３ｎｍ、Ｎ２ＳＡ：４２ｍ２／ｇ、ＤＢＰ吸油量：１１５ｃｍ３／１００ｇ、ヨウ素吸着量：４４ｃｍ２／ｇ）
導電性カーボンブラック２：電気化学工業（株）製のアセチレンブラック（Ｎ２ＳＡ：６８ｍ２／ｇ、ＤＢＰ吸油量：１７５ｃｍ３／１００ｇ）
カーボンブラック：三菱化学（株）製のダイアブラックＮ５５０（Ｎ２ＳＡ：４２ｍ２／ｇ）
シリカ：デグッサ社製のウルトラシルＶＮ３（Ｎ２ＳＡ：１７５ｍ２／ｇ）
シランカップリング剤：デグッサ社製のＳｉ６９（ビス（３−トリエトキシシリルプロピル）テトラスルフィド）
老化防止剤：住友化学（株）製のアンチゲン３Ｃ
ワックス：大内新興化学工業（株）製のサンノックＮ
オイル：（株）ジャパンエナジー製のＸ−１４０
ステアリン酸：日油（株）製のビーズステアリン酸つばき
酸化亜鉛：三井金属鉱業（株）製の亜鉛華１号
硫黄：鶴見化学工業（株）製の粉末硫黄
加硫促進剤：住友化学（株）製のソクシノールＣＺ、ＤＰＧ
【０５７２】
（実施例及び比較例）
表６〜１０に示す配合内容に従い、（株）神戸製鋼所製の１．７Ｌバンバリーミキサーを用いて、硫黄及び加硫促進剤以外の材料を１５０℃の条件下で３分間混練りし、混練り物を得た。次に、得られた混練り物に硫黄及び加硫促進剤を添加し、オープンロールを用いて、５０℃の条件下で５分間練り込み、未加硫ゴム組成物を得た。得られた未加硫ゴム組成物を１７０℃で１２分間プレス加硫し、加硫ゴム組成物を得た。
また、得られた未加硫ゴム組成物をサイドウォール形状に成形し、他のタイヤ部材と貼り合わせてタイヤに成形し、１７０℃で１２分間加硫することで試験用タイヤ（タイヤサイズ：１９５／６５Ｒ１５）を製造した。
【０５７３】
得られた未加硫ゴム組成物、加硫ゴム組成物、試験用タイヤを使用して、下記の評価を行った。それぞれの試験結果を表６〜１０に示す。なお、以下の評価において、表６の基準比較例を比較例３、表７の基準比較例を比較例６、表８における基準比較例を比較例９、表９における基準比較例を比較例１１、表１０における基準比較例を比較例１８とした。
【０５７４】
＜評価項目及び試験方法＞
＜ムーニー粘度＞
ＪＩＳ  Ｋ  ６３００に準じて、１３０℃で所定の未加硫ゴム組成物のムーニー粘度を測定した。測定結果を、基準比較例を１００として、下記計算式により指数表示した。指数が大きいほど粘度が低く、加工性に優れることを示す。
（ムーニー粘度指数）＝（基準比較例のムーニー粘度）／（各配合のムーニー粘度）×１００
【０５７５】
＜転がり抵抗＞
粘弾性スペクトロメーターＶＥＳ（（株）岩本製作所製）を用いて、温度７０℃、初期歪み１０％、動歪み２％の条件下で、各配合の加硫ゴム組成物のｔａｎδを測定し、基準比較例のｔａｎδを１００として、下記計算式により指数表示した。指数が大きいほど、転がり抵抗が小さく、低燃費性が優れることを示している。
（転がり抵抗指数）＝（基準比較例のｔａｎδ）／（各配合のｔａｎδ）×１００
【０５７６】
＜破壊強度＞
加硫ゴム組成物について、ＪＩＳ  Ｋ  ６２５１に準じて３号ダンベルを用いて引張り試験を実施し、破断強度（ＴＢ）を破断時伸び（ＥＢ）（％）を測定した。ＴＢ×ＥＢ／２の数値を破壊強度とした。基準比較例の破壊強度を１００として、下記計算式により指数表示した。指数が大きいほど破壊強度に優れる。
（破壊強度指数）＝（各配合の破壊強度）／（基準比較例の破壊強度）×１００
【０５７７】
＜耐屈曲亀裂性＞
加硫ゴム組成物を用い、ＪＩＳ  Ｋ  ６２６０「加硫ゴム及び熱可塑性ゴム−デマッチャ屈曲亀裂試験方法」に基づいてサンプルを作製し、屈曲亀裂成長試験を行い、７０％伸張を１００万回繰り返してサンプルを屈曲させた後、発生した亀裂の長さを測定した。そして、基準比較例の測定値（長さ）を１００とし、下記計算式により指数表示した。指数が大きいほど、亀裂の成長が抑制され、耐屈曲亀裂性に優れることを示す。
（耐屈曲亀裂性指数）＝（基準比較例の測定値）／（各配合の測定値）×１００
【０５７８】
＜操縦安定性＞
試験用タイヤを車輌（国産ＦＦ２０００ｃｃ）の全輪に装着してテストコースを実車走行し、ドライバーの官能評価により操縦安定性を評価した。結果は、基準比較例の操縦安定性を１００として指数表示した。指数が大きいほど、操縦安定性に優れることを示す。
【０５７９】
【表６】
2015054957.tif 000040
【０５８０】
【表７】
2015054957.tif 000041
【０５８１】
【表８】
2015054957.tif 000042
【０５８２】
【表９】
2015054957.tif 000043
【０５８３】
【表１０】
2015054957.tif 000044
【０５８４】
表６〜１０に示すように、特定の単量体単位を有する共役ジエン系重合体（Ａ）〜（Ｅ）の少なくとも一つと、シリカとをそれぞれ所定量配合し、更に導電性カーボンブラックを配合した実施例のゴム組成物は、比較例のゴム組成物に比べて、少なくとも低燃費性、破壊強度及び耐屈曲亀裂性が改善し、これらの性能が高次元でバランス良く得られた。